(57)【要約】      （修正有）【課題】  セラミックグリーンシートの変形および破壊を防止するとともに、電極ペースト中の溶剤がセラミックグリーンシート中に染み込むことを防止すること。【解決手段】  第一の支持シート１の表面に、誘電体材料を含むセラミックグリーンシート２を形成する工程と、第二の支持シート４の表面に、剥離層５を形成する工程と、剥離層の表面に、所定のパターンで、電極層６を形成するとともに、電極層と相補的なパターンで、セラミックグリーンシートに含まれた誘電体材料と実質的に同じ組成を有する誘電体材料を含むスペーサ層７を形成する工程と、第三の支持シートの表面に、セラミックグリーンシートに含まれた誘電体材料と実質的に同じ組成を有する誘電体材料を含む接着層１０を形成する工程からなることを特徴とする積層セラミック電子部品用の積層体ユニットの製造方法。【選択図】図８
2005150593.tif 000002
【特許請求の範囲】
【請求項１】
第一の支持シートの表面に、誘電体材料を含むセラミックグリーンシートを形成する工程と、第二の支持シートの表面に、剥離層を形成する工程と、前記剥離層の表面に、所定のパターンで、電極層を形成するとともに、前記電極層と相補的なパターンで、前記セラミックグリーンシートに含まれた誘電体材料と実質的に同じ組成を有する誘電体材料を含むスペーサ層を形成する工程と、第三の支持シートの表面に、前記セラミックグリーンシートに含まれた誘電体材料と実質的に同じ組成を有する誘電体材料を含む接着層を形成する工程と、前記第三の支持シート上に形成された前記接着層の表面と、前記第一の支持シートの表面に形成されたセラミックグリーンシートの表面とを密着させて、加圧し、前記接着層を、前記セラミックグリーンシートの表面に接着させる工程と、前記接着層から、前記第三の支持シートを剥離する工程と、前記第二の支持シートの表面に形成された前記電極層および前記スペーサ層の表面と、前記セラミックグリーンシートの表面に転写された前記接着層の表面とを密着させて、加圧し、接着させる工程とを含むことを特徴とする積層セラミック電子部品用の積層体ユニットの製造方法。
【請求項２】
前記接着層に含まれている前記誘電体材料が、前記接着層の厚さ以下の粒径を有していることを特徴とする請求項１に記載の積層セラミック電子部品用の積層体ユニットの製造方法。
【請求項３】
前記接着層が、バインダに対して、０．５重量％ないし２５重量％の誘電体材料を含んでいることを特徴とする請求項１または２に記載の積層セラミック電子部品用の積層体ユニットの製造方法。
【請求項４】
前記接着層を、０．３μｍ以下の厚さを有するように、前記第三の支持シートの表面に形成することを特徴とする請求項１ないし３のいずれか１項に記載の積層セラミック電子部品用の積層体ユニットの製造方法。
【請求項５】
第一の支持シートの表面に、誘電体材料を含む第一の接着層を形成する工程と、第二の支持シートの表面に、誘電体材料を含むセラミックグリーンシート、第二の接着層、電極層、前記電極層と相補的なパターンを有し、誘電体材料を含むスペーサ層および誘電体材料を含む剥離層が積層されて形成された積層体ユニットの前記剥離層の表面と、前記第一の接着層の表面とを密着させて、加圧し、前記第一の接着層を、前記剥離層の表面に接着させる工程と、前記第一の接着層から、前記第二の支持シートを剥離する工程を含み、前記第一の接着層、前記第二の接着層、前記剥離層および前記スペーサ層が、前記セラミックグリーンシートに含まれている誘電体材料と実質的に同じ組成を有する誘電体材料を含んでいることを特徴とする少なくとも１つの積層体ユニットを含む積層セラミック電子部品用の積層体ユニットセットの製造方法。
【請求項６】
前記第一の接着層に含まれている前記誘電体材料が、前記第一の接着層の厚さ以下の粒径を有し、前記第二の接着層に含まれている前記誘電体材料が、前記第二の接着層の厚さ以下の粒径を有していることを特徴とする請求項５に記載の少なくとも１つの積層体ユニットを含む積層セラミック電子部品用の積層体ユニットセットの製造方法。
【請求項７】
前記第一の接着層および前記第二の接着層が、それぞれ、バインダに対して、０．５重量％ないし２５重量％の誘電体材料を含んでいることを特徴とする請求項５または６に記載の少なくとも１つの積層体ユニットを含む積層セラミック電子部品用の積層体ユニットセットの製造方法。
【請求項８】
前記積層体ユニットの前記第二の接着層が、０．３μｍ以下の厚さを有するように形成され、前記第一の接着層を、前記第一の支持シートの表面に、０．３μｍ以下の厚さを有するように、形成することを特徴とする請求項５ないし７のいずれか１項に記載の少なくとも１つの積層体ユニットを含む積層セラミック電子部品用の積層体ユニットセットの製造方法。
【請求項９】
第一の支持シートの表面に、誘電体材料を含む第一の接着層を形成する工程と、第二の支持シートの表面に、誘電体材料を含む第一のセラミックグリーンシート、誘電体材料を含む第二の接着層、第一の電極層、前記第一の電極層と相補的なパターンを有し、誘電体材料を含む第一のスペーサ層および第一の剥離層が積層されて、形成された第一の積層体ユニットの前記第一の剥離層の表面と、前記第一の支持シートの表面に形成された前記第一の接着層とを密着させて、加圧し、前記第一の接着層を、前記第一の剥離層の表面に接着させる工程と、前記第一の接着層から、前記第一の支持シートを剥離する工程と、前記第一の接着層の表面と、第三の支持シートの表面に、第二の剥離層、第二の電極層、前記第二の電極層と相補的なパターンを有し、誘電体材料を含む第二のスペーサ層、誘電体材料を含む第三の接着層および誘電体材料を含む第二のセラミックグリーンシートが積層されて、形成された第二の積層体ユニットの前記第二のセラミックグリーンシートとを密着させて、加圧し、前記第二の積層体ユニットの前記第二のセラミックグリーンシートを、前記第一の接着層に接着させる工程と、前記第二の積層体ユニットの前記第二の剥離層から、前記第三の支持シートを剥離する工程を含み、前記第一の接着層、前記第二の接着層、前記第三の接着層、前記第一のスペーサ層および前記第二のスペーサ層が、前記第一のセラミックグリーンシートおよび前記第二のセラミックグリーンシートに含まれている誘電体材料と実質的に同じ組成を有する誘電体材料を含んでいることを特徴とする複数の積層体ユニットを含む積層セラミック電子部品用の積層体ユニットセットの製造方法。
【請求項１０】
前記第一の接着層に含まれている前記誘電体材料が、前記第一の接着層の厚さ以下の粒径を有し、前記第二の接着層に含まれている前記誘電体材料が、前記第二の接着層の厚さ以下の粒径を有し、前記第三の接着層に含まれている前記誘電体材料が、前記第三の接着層の厚さ以下の粒径を有していることを特徴とする請求項９に記載の複数の積層体ユニットを含む積層セラミック電子部品用の積層体ユニットセットの製造方法。
【請求項１１】
前記第一の接着層、前記第二の接着層および前記第三の接着層が、それぞれ、バインダに対して、０．５重量％ないし２５重量％の誘電体材料を含んでいることを特徴とする請求項９または１０に記載の複数の積層体ユニットを含む積層セラミック電子部品用の積層体ユニットセットの製造方法。
【請求項１２】
前記第二の接着層および前記第三の接着層が、それぞれ、０．３μｍ以下の厚さを有するように形成され、前記第一の接着層を、前記第一の支持シートの表面に、０．３μｍ以下の厚さを有するように、形成することを特徴とする請求項９ないし１１のいずれか１項に記載の複数の積層体ユニットを含む積層セラミック電子部品用の積層体ユニットセットの製造方法。
【請求項１３】
第一の支持シートの表面に、誘電体材料を含む第一の接着層を形成する工程と、それぞれが、誘電体材料を含む第一のセラミックグリーンシート、誘電体材料を含む第二の接着層、第一の電極層、前記第一の電極層と相補的なパターンを有し、誘電体材料を含む第一のスペーサ層および誘電体材料を含む第一の剥離層が積層されて、形成された複数の積層体ユニットを第二の支持シート上に備えた積層体ユニットセットの表面に位置する第一の剥離層の表面と、前記第一の支持シートの表面に形成された前記第一の接着層とを密着させて、加圧し、前記第一の接着層を、前記第一の剥離層の表面に接着させる工程と、前記第一の接着層から、前記第一の支持シートを剥離する工程を含み、前記第一の接着層、前記第二の接着層、前記第一のスペーサ層および前記第一の剥離層が、前記第一のセラミックグリーンシートに含まれている誘電体材料と実質的に同じ組成を有する誘電体材料を含んでいることを特徴とする複数の積層体ユニットを含む積層セラミック電子部品用の積層体ユニットセットの製造方法。
【請求項１４】
前記第一の接着層に含まれている前記誘電体材料が、前記第一の接着層の厚さ以下の粒径を有し、前記第二の接着層に含まれている前記誘電体材料が、前記第二の接着層の厚さ以下の粒径を有していることを特徴とする請求項１３に記載の複数の積層体ユニットを含む積層セラミック電子部品用の積層体ユニットセットの製造方法。
【請求項１５】
前記第一の接着層および前記第二の接着層が、それぞれ、バインダに対して、０．５重量％ないし２５重量％の誘電体材料を含んでいることを特徴とする請求項１３または１４に記載の複数の積層体ユニットを含む積層セラミック電子部品用の積層体ユニットセットの製造方法。
【請求項１６】
前記積層体ユニットの前記第二の接着層が０．３μｍ以下の厚さを有するように形成され、前記第一の接着層を、前記第一の支持シートの表面に、０．３μｍ以下の厚さを有するように、形成することを特徴とする請求項１３ないし１５のいずれか１項に記載の複数の積層体ユニットを含む積層セラミック電子部品用の積層体ユニットセットの製造方法。
【請求項１７】
さらに、第三の支持シートの表面に、誘電体材料を含む第二の剥離層、第二の電極層、前記第二の電極層と相補的なパターンを有し、誘電体材料を含む第二のスペーサ層、誘電体材料を含む第三の接着層および誘電体材料を含む第二のセラミックグリーンシートが、この順に積層された積層体ユニットの前記第二のセラミックグリーンシートの表面と、前記積層体ユニットセットの前記第一の接着層とを密着させて、加圧し、前記第一の接着層を、前記積層体ユニットの前記第二のセラミックグリーンシートの表面に接着させる工程と、前記積層体ユニットの前記第二の剥離層から、前記第三の支持シートを剥離する工程を含み、前記第一の接着層、前記第二の接着層、前記第三の接着層、前記第二のスペーサ層が、前記第一のセラミックグリーンシートおよび前記第二のセラミックグリーンシートに含まれている誘電体材料と実質的に同じ組成を有する誘電体材料を含んでいることを特徴とする請求項１３ないし１６のいずれか１項に記載の複数の積層体ユニットを含む積層セラミック電子部品用の積層体ユニットセットの製造方法。
【請求項１８】
前記第一の接着層に含まれている前記誘電体材料が、前記第一の接着層の厚さ以下の粒径を有し、前記第二の接着層に含まれている前記誘電体材料が、前記第二の接着層の厚さ以下の粒径を有し、前記第三の接着層に含まれている前記誘電体材料が、前記第三の接着層の厚さ以下の粒径を有していることを特徴とする請求項１７に記載の複数の積層体ユニットを含む積層セラミック電子部品用の積層体ユニットセットの製造方法。
【請求項１９】
前記第一の接着層、前記第二の接着層および前記第三の接着層が、それぞれ、バインダに対して、０．５重量％ないし２５重量％の誘電体材料を含んでいることを特徴とする請求項１７または１８に記載の複数の積層体ユニットを含む積層セラミック電子部品用の積層体ユニットセットの製造方法。
【請求項２０】
前記第二の接着層および前記第三の接着層が、それぞれ、０．３μｍ以下の厚さを有するように形成され、前記第一の接着層を、前記第一の支持シートの表面に、０．３μｍ以下の厚さを有するように、形成することを特徴とする請求項１７ないし１９のいずれか１項に記載の複数の積層体ユニットを含む積層セラミック電子部品用の積層体ユニットセットの製造方法。
【請求項２１】
少なくとも、第一の支持シートの表面に、誘電体材料を含む第一の接着層を形成する工程と、第二の支持シートの表面に、誘電体材料を含む第一のセラミックグリーンシート、誘電体材料を含む第二の接着層、第一の電極層、前記第一の電極層と相補的なパターンを有し、誘電体材料を含む第一のスペーサ層および第一の剥離層が積層されて、形成された積層体ユニットの前記第一の剥離層の表面と、前記第一の支持シートの表面に形成された前記第一の接着層とを密着させて、加圧し、前記第一の接着層を、前記第一の剥離層の表面に接着させる工程と、前記第一の接着層から、前記第一の支持シートを剥離する工程と、前記第一の接着層の表面と、第三の支持シートの表面に形成された誘電体材料を含む第二のセラミックグリーンシートとを密着させて、加圧し、前記第二のセラミックグリーンシートを、前記第一の接着層の表面に接着させる工程と、前記第二のセラミックグリーンシートから、前記第三の支持シートを剥離する工程と、第四の支持シートの表面に、誘電体材料を含む第三の接着層を形成する工程と、前記第二のセラミックグリーンシートの表面と、前記第四の支持シートの表面に形成された前記第三の接着層とを密着させて、加圧し、前記第三の接着層を、前記第二のセラミックグリーンシートの表面に接着させる工程と、前記第三の接着層から、前記第四の支持シートを剥離する工程と、前記第三の接着層の表面と、第五の支持シートの表面に、第二の剥離層、第二の電極層および前記第二の電極層と相補的なパターンを有し、誘電体材料を含む第二のスペーサ層が形成された積層体の前記第二の電極層および前記第二のスペーサ層とを密着させて、加圧し、前記第二の電極層および前記第二のスペーサ層を、前記第三の接着層に接着させる工程と、前記第二の電極層および前記第二のスペーサ層から、前記第五の支持シートを剥離して、前記積層体ユニットが、前記第一の接着層を介して、積層された積層体ユニットセットを形成する工程と、第六の支持シートの表面に、誘電体材料を含む第四の接着層を形成する工程と、前記積層体ユニットセットの前記第二の電極層および前記第二のスペーサ層の表面と、前記第六の支持シートの表面に形成された前記第四の接着層とを密着させて、加圧し、前記第四の接着層を、前記第二の電極層および前記第二のスペーサ層の表面に接着させる工程と、前記第四の接着層から、前記第六の支持シートを剥離する工程とを含み、前記第一の接着層、前記第二の接着層、前記第三の接着層、前記第四の接着層、前記第一のスペーサ層および前記第二のスペーサ層が、前記第一のセラミックグリーンシートおよび前記第二のセラミックグリーンシートに含まれている誘電体材料と実質的に同じ組成を有する誘電体材料を含んでいることを特徴とする複数の積層体ユニットを含む積層セラミック電子部品用の積層体ユニットセットの製造方法。
【請求項２２】
前記第一の接着層に含まれている前記誘電体材料が、前記第一の接着層の厚さ以下の粒径を有し、前記第二の接着層に含まれている前記誘電体材料が、前記第二の接着層の厚さ以下の粒径を有し、前記第三の接着層に含まれている前記誘電体材料が、前記第三の接着層の厚さ以下の粒径を有し、前記第四接着層に含まれている前記誘電体材料が、前記第四の接着層の厚さ以下の粒径を有していることを特徴とする請求項２１に記載の複数の積層体ユニットを含む積層セラミック電子部品用の積層体ユニットセットの製造方法。
【請求項２３】
前記第一の接着層、前記第二の接着層、前記第三の接着層および前記第四の接着層が、それぞれ、バインダに対して、０．５重量％ないし２５重量％の誘電体材料を含んでいることを特徴とする請求項２１または２２に記載の複数の積層体ユニットを含む積層セラミック電子部品用の積層体ユニットセットの製造方法。
【請求項２４】
前記第二の接着層が、０．３μｍ以下の厚さを有するように形成され、前記第一の接着層、前記第三の接着層および前記第四の接着層を、それぞれ、０．３μｍ以下の厚さを有するように、形成することを特徴とする請求項２１ないし２３のいずれか１項に記載の複数の積層体ユニットを含む積層セラミック電子部品用の積層体ユニットセットの製造方法。
【請求項２５】
さらに、前記積層体ユニットセットの前記第二の電極層および前記第二のスペーサ層の表面に接着された前記第四の接着層の表面と、第七の支持シートの表面に形成された誘電体材料を含む第三のセラミックグリーンシートとを密着させて、加圧し、前記第三のセラミックグリーンシートを、前記第四の接着層の表面に接着させる工程と、前記第三のセラミックグリーンシートから、前記第七の支持シートを剥離する工程と、第八の支持シートの表面に、誘電体材料を含む第五の接着層を形成する工程と、前記第三のセラミックグリーンシートの表面と、前記第八の支持シートの表面に形成された前記第五の接着層とを密着させて、加圧し、前記第五の接着層を、前記第三のセラミックグリーンシートの表面に接着させる工程と、前記第五の接着層から、前記第八の支持シートを剥離する工程と、前記第五の接着層の表面と、第九の支持シートの表面に、第三の剥離層、第三の電極層および前記第三の電極層と相補的なパターンを有し、誘電体材料を含む第三のスペーサ層が形成された積層体の前記第三の電極層および前記第三のスペーサ層とを密着させて、加圧し、前記第三の電極層および前記第三のスペーサ層を、前記第五の接着層に接着させる工程と、前記第三の剥離層から、前記第九の支持シートを剥離する工程と、第十の支持シートの表面に、誘電体材料を含む第六の接着層を形成する工程と、前記第三の剥離層の表面と、前記第十の支持シートの表面に形成された前記第六の接着層とを密着させて、加圧し、前記第六の接着層を、前記第三の剥離層の表面に接着させる工程と、前記第六の接着層から、前記第十の支持シートを剥離する工程とを繰り返して、前記第二の支持シート上に、複数の積層体ユニットを積層する工程を含み、前記第五の接着層、前記第六の接着層、前記第三のスペーサ層が、前記第一のセラミックグリーンシート、前記第二のセラミックグリーンシートおよ前記第三のセラミックグリーンシートに含まれている誘電体材料と実質的に同じ組成を有する誘電体材料を含んでいることを特徴とする請求項２１ないし２４のいずれか１項に記載の複数の積層体ユニットを含む積層セラミック電子部品用の積層体ユニットセットの製造方法。
【請求項２６】
前記第五の接着層に含まれている前記誘電体材料が、前記第五の接着層の厚さ以下の粒径を有し、前記第六の接着層に含まれている前記誘電体材料が、前記第六の接着層の厚さ以下の粒径を有していることを特徴とする請求項２５に記載の複数の積層体ユニットを含む積層セラミック電子部品用の積層体ユニットセットの製造方法。
【請求項２７】
前記第五の接着層および前記第六の接着層が、それぞれ、バインダに対して、０．５重量％ないし２５重量％の誘電体材料を含んでいることを特徴とする請求項２５または２６に記載の複数の積層体ユニットを含む積層セラミック電子部品用の積層体ユニットセットの製造方法。
【請求項２８】
前記第五の接着層および前記第六の接着層を、それぞれ、０．３μｍ以下の厚さを有するように、形成することを特徴とする請求項２５ないし２７のいずれか１項に記載の複数の積層体ユニットを含む積層セラミック電子部品用の積層体ユニットセットの製造方法。
【発明の詳細な説明】
【技術分野】
【０００１】
本発明は、セラミックグリーンシートと電極層とが積層された積層電子部品用の積層体ユニット、セラミックグリーンシートと電極層とが積層された積層電子部品用の積層体ユニットの製造方法および積層体ユニットを含む積層電子部品用の積層体ユニットセットの製造方法に関するものであり、さらに詳細には、セラミックグリーンシートの変形および破壊を防止するとともに、電極ペースト中の溶剤がセラミックグリーンシート中に染み込むことを効果的に防止することができるセラミックグリーンシートと電極層とが積層された積層体ユニット、セラミックグリーンシートの変形および破壊を防止するとともに、電極ペースト中の溶剤がセラミックグリーンシート中に染み込むことを効果的に防止することができ、セラミックグリーンシートと電極層とが積層された積層体ユニットを、所望のように、製造することができる積層セラミック電子部品用の積層体ユニットの製造方法および積層体ユニットを含む積層電子部品用の積層体ユニットセットの製造方法に関するものである。
【背景技術】
【０００２】
近年、各種電子機器の小型化にともなって、電子機器に実装される電子部品の小型化および高性能化が要求されるようになっており、積層セラミックコンデンサなどの積層セラミック電子部品においても、積層数の増加、積層単位の薄層化が強く要求されている。
【０００３】
積層セラミックコンデンサによって代表される積層セラミック電子部品を製造するためには、まず、セラミック粉末と、アクリル樹脂、ブチラール樹脂などのバインダと、フタル酸エステル類、グリコール類、アジピン酸、燐酸エステル類などの可塑剤と、トルエン、メチルエチルケトン、アセトンなどの有機溶媒を混合分散して、誘電体ペーストを調製する。
【０００４】
次いで、誘電体ペーストを、エクストルージョンコーターやグラビアコーターを用いて、ポリエチレンテレフタレート（ＰＥＴ）やポリプロピレン（ＰＰ）などによって形成された支持シート上に、塗布し、加熱して、塗膜を乾燥させ、セラミックグリーンシートを作製する。
【０００５】
さらに、セラミックグリーンシート上に、ニッケルなどの電極ペーストを、スクリーン印刷機などによって、所定のパターンで、印刷し、乾燥させて、電極層を形成する。
【０００６】
電極層が形成されると、電極層が形成されたセラミックグリーンシートを支持シートから剥離して、セラミックグリーンシートと電極層を含む積層体ユニットを形成し、所望の数の積層体ユニットを積層して、加圧し、得られた積層体を、チップ状に切断して、グリーンチップを作製する。
【０００７】
最後に、グリーンチップからバインダを除去して、グリーンチップを焼成し、外部電極を形成することによって、積層セラミックコンデンサなどの積層セラミック電子部品が製造される。
【０００８】
電子部品の小型化および高性能化の要請によって、現在では、積層セラミックコンデンサの層間厚さを決定するセラミックグリーンシートの厚さを３μｍあるいは２μｍ以下にすることが要求され、３００以上のセラミックグリーンシートと電極層を含む積層体ユニットを積層することが要求されている。
【０００９】
しかしながら、きわめて薄いセラミックグリーンシートに、内部電極用の電極ペーストを印刷して、電極層を形成する場合には、電極ペースト中の溶剤が、セラミックグリーンシートのバインダ成分を溶解または膨潤させ、その一方で、セラミックグリーンシート中に、電極ペーストが染み込むという不具合があり、短絡不良の原因になるという問題があった。
【００１０】
そこで、特開昭６３−５１６１６号公報および特開平３−２５０６１２号公報は、内部電極パターンペーストを、別の支持シートに印刷して、電極層を形成した後に、電極層を乾燥させ、乾燥した電極層を、セラミックグリーンシートの表面に熱転写する方法を提案している。
【特許文献１】特開昭６３−５１６１６号公報
【特許文献２】特開平３−２５０６１２号公報
【発明の開示】
【発明が解決しようとする課題】
【００１１】
しかしながら、この方法では、セラミックグリーンシートの表面に転写された電極層から、支持シートを剥離することが難しいという問題があった。
【００１２】
また、乾燥した電極層を、セラミックグリーンシートの表面に熱転写して、接着するためには、高温下で、高い圧力を加える必要があり、したがって、セラミックグリーンシートおよび電極層が変形し、場合によっては、セラミックグリーンシートが部分的に破壊するという問題があった。
【００１３】
したがって、本発明は、セラミックグリーンシートの変形および破壊を防止するとともに、電極ペースト中の溶剤がセラミックグリーンシート中に染み込むことを防止することができ、セラミックグリーンシートと電極層とが積層された積層体ユニットを、所望のように、製造することができる積層セラミック電子部品用の積層体ユニットの製造方法、積層体ユニットを含む積層電子部品用の積層体ユニットセットの製造方法およびセラミックグリーンシートと電極層とが積層された積層体ユニットを提供することを目的とするものである。
【課題を解決するための手段】
【００１４】
本発明のかかる目的は、第一の支持シートの表面に、誘電体材料を含むセラミックグリーンシートを形成する工程と、第二の支持シートの表面に、剥離層を形成する工程と、前記剥離層の表面に、所定のパターンで、電極層を形成するとともに、前記電極層と相補的なパターンで、前記セラミックグリーンシートに含まれた誘電体材料と実質的に同じ組成を有する誘電体材料を含むスペーサ層を形成する工程と、第三の支持シートの表面に、前記セラミックグリーンシートに含まれた誘電体材料と実質的に同じ組成を有する誘電体材料を含む接着層を形成する工程と、前記第三の支持シート上に形成された前記接着層の表面と、前記第一の支持シートの表面に形成されたセラミックグリーンシートの表面とを密着させて、加圧し、前記接着層を、前記セラミックグリーンシートの表面に接着させる工程と、前記接着層から、前記第三の支持シートを剥離する工程と、前記第二の支持シートの表面に形成された前記電極層および前記スペーサ層の表面と、前記セラミックグリーンシートの表面に転写された前記接着層の表面とを密着させて、加圧し、接着させる工程とを含むことを特徴とする積層セラミック電子部品用の積層体ユニットの製造方法によって達成される。
【００１５】
本発明によれば、セラミックグリーンシートの表面に接着された接着層を介して、電極層およびスペーサ層を、電極層およびスペーサ層の表面に転写するように構成されているから、低い圧力で、電極層およびスペーサ層を、セラミックグリーンシートの表面に転写することができ、したがって、セラミックグリーンシートの変形および破壊を確実に防止して、セラミックグリーンシートと、電極層およびスペーサ層を含む積層体ユニットを製造することが可能になる。
【００１６】
また、本発明によれば、電極層およびスペーサ層を、第二の支持シートの表面に形成し、乾燥させた後に、接着層を介して、セラミックグリーンシートに転写することができるから、電極ペースト中の溶剤が、セラミックグリーンシートのバインダ成分を溶解または膨潤させることを確実に防止することができ、同時に、セラミックグリーンシート中に、電極ペーストが染み込むことを確実に防止して、セラミックグリーンシートと、電極層およびスペーサ層を含む積層体ユニットを製造することが可能になる。
【００１７】
さらに、本発明によれば、接着層を、第三の支持シートの表面に形成し、乾燥させた後に、セラミックグリーンシートの表面に転写することができるから、接着剤溶液が、セラミックグリーンシートに染み込むことを確実に防止して、セラミックグリーンシートと、電極層およびスペーサ層を含む積層体ユニットを製造することが可能になる。
【００１８】
また、本発明によれば、接着層を、第三の支持シートの表面に形成し、乾燥させた後に、セラミックグリーンシートの表面に転写し、接着層を介して、電極層およびスペーサ層と、セラミックグリーンシートを接着することができるから、接着剤溶液が、電極層およびスペーサ層に染み込むことを確実に防止して、セラミックグリーンシートと、電極層およびスペーサ層を含む積層体ユニットを製造することが可能になる。
【００１９】
さらに、セラミックグリーンシート上に、所定のパターンで、電極層が形成された多数の積層体ユニットを積層する場合には、電極層の表面と、電極層が形成されていないセラミックグリーンシートの表面との間に、段差が形成されているため、多数の積層体ユニットが積層された積層体が変形し、あるいは、デラミネーションが発生することがあるが、本発明によれば、剥離層の表面に、電極層と相補的なパターンで、スペーサ層が形成されているから、こうして得られた多数の積層体ユニットを積層して、作製された積層体が変形を起こすことを効果的に防止することが可能になるとともに、デラミネーションの発生を効果的に防止することが可能になる。
【００２０】
また、本発明によれば、接着層およびスペーサ層が、セラミックグリーンシートに含まれた誘電体材料と実質的に同じ組成を有する誘電体材料を含んでいるから、セラミックグリーンシートと接着層との接着性および接着層とスペーサ層との接着性を向上させることができ、セラミックグリーンシートと接着層との間ならびに接着層と電極層およびスペーサ層との間で、積層体ユニットにデラミネーションが発生することを、確実に防止することが可能になる。
【００２１】
本発明の前記目的はまた、第一の支持シートの表面に、誘電体材料を含む第一の接着層を形成する工程と、第二の支持シートの表面に、誘電体材料を含むセラミックグリーンシート、誘電体材料を含む第二の接着層、電極層、前記電極層と相補的なパターンを有し、誘電体材料を含むスペーサ層および誘電体材料を含む剥離層が積層されて形成された積層体ユニットの前記剥離層の表面と、前記第一の接着層の表面とを密着させて、加圧し、前記第一の接着層を、前記剥離層の表面に接着させる工程と、前記第一の接着層から、前記第二の支持シートを剥離する工程を含み、前記第一の接着層、前記第二の接着層、前記剥離層および前記スペーサ層が、前記セラミックグリーンシートに含まれている誘電体材料と実質的に同じ組成を有する誘電体材料を含んでいることを特徴とする少なくとも１つの積層体ユニットを含む積層セラミック電子部品用の積層体ユニットセットの製造方法によって達成される。
【００２２】
本発明によれば、第一の接着層、第二の接着層、剥離層およびスペーサ層が、セラミックグリーンシートに含まれた誘電体材料と実質的に同じ組成を有する誘電体材料を含んでいるから、第一の接着層と剥離層との接着性、スペーサ層と第二の接着層との接着性および第二の接着層とセラミックグリーンシートとの接着性を向上させることができ、セラミックグリーンシートと第二の接着層との間、第二の接着層と電極層およびスペーサ層との間ならびに剥離層と第一の接着層との間で、積層体ユニットセットにデラミネーションが発生することを、確実に防止することが可能になる。
【００２３】
本発明の前記目的はまた、第一の支持シートの表面に、誘電体材料を含む第一の接着層を形成する工程と、第二の支持シートの表面に、誘電体材料を含む第一のセラミックグリーンシート、誘電体材料を含む第二の接着層、第一の電極層、前記第一の電極層と相補的なパターンを有し、誘電体材料を含む第一のスペーサ層および第一の剥離層が積層されて、形成された第一の積層体ユニットの前記第一の剥離層の表面と、前記第一の支持シートの表面に形成された前記第一の接着層とを密着させて、加圧し、前記第一の接着層を、前記第一の剥離層の表面に接着させる工程と、前記第一の接着層から、前記第一の支持シートを剥離する工程と、前記第一の接着層の表面と、第三の支持シートの表面に、第二の剥離層、第二の電極層、前記第二の電極層と相補的なパターンを有し、誘電体材料を含む第二のスペーサ層、誘電体材料を含む第三の接着層および誘電体材料を含む第二のセラミックグリーンシートが積層されて、形成された第二の積層体ユニットの前記第二のセラミックグリーンシートとを密着させて、加圧し、前記第二の積層体ユニットの前記第二のセラミックグリーンシートを、前記第一の接着層に接着させる工程と、前記第二の積層体ユニットの前記第二の剥離層から、前記第三の支持シートを剥離する工程を含み、前記第一の接着層、前記第二の接着層、前記第三の接着層、前記第一のスペーサ層および前記第二のスペーサ層が、前記第一のセラミックグリーンシートおよび前記第二のセラミックグリーンシートに含まれている誘電体材料と実質的に同じ組成を有する誘電体材料を含んでいることを特徴とする複数の積層体ユニットを含む積層セラミック電子部品用の積層体ユニットセットの製造方法によって達成される。
【００２４】
本発明によれば、第一の接着層、第二の接着層、第三の接着層、第一のスペーサ層および第二のスペーサ層が、第一のセラミックグリーンシートおよび第二のセラミックグリーンシートに含まれている誘電体材料と実質的に同じ組成を有する誘電体材料を含んでいるから、第一の接着層と第二のセラミックグリーンシートとの接着性、第一のセラミックグリーンシートと第二の接着層との接着性、第二の接着層と第一のスペーサ層との接着性、第二のスペーサ層と第三の接着層との接着性および第三の接着層と第二のセラミックグリーンシートとの接着性を向上させることができ、したがって、
第一の接着層と第二のセラミックグリーンシートとの間、第一のセラミックグリーンシートと第二の接着層との間、第二の接着層と第一のスペーサ層および第一の電極層との間、第二の電極層および第二のスペーサ層と第三の接着層との間ならびに第三の接着層と第二のセラミックグリーンシートとの間で、デラミネーションが発生することを、確実に防止することが可能になる。
【００２５】
本発明の前記目的はまた、第一の支持シートの表面に、誘電体材料を含む第一の接着層を形成する工程と、それぞれが、誘電体材料を含む第一のセラミックグリーンシート、誘電体材料を含む第二の接着層、第一の電極層、前記第一の電極層と相補的なパターンを有し、誘電体材料を含む第一のスペーサ層および誘電体材料を含む第一の剥離層が積層されて、形成された複数の積層体ユニットを第二の支持シート上に備えた積層体ユニットセットの表面に位置する第一の剥離層の表面と、前記第一の支持シートの表面に形成された前記第一の接着層とを密着させて、加圧し、前記第一の接着層を、前記第一の剥離層の表面に接着させる工程と、前記第一の接着層から、前記第一の支持シートを剥離する工程を含み、前記第一の接着層、前記第二の接着層、前記第一のスペーサ層および前記第一の剥離層が、前記第一のセラミックグリーンシートに含まれている誘電体材料と実質的に同じ組成を有する誘電体材料を含んでいることを特徴とする複数の積層体ユニットを含む積層セラミック電子部品用の積層体ユニットセットの製造方法によって達成される。
【００２６】
本発明によれば、第一の接着層、第二の接着層、第一のスペーサ層および第一の剥離層が、第一のセラミックグリーンシートに含まれている誘電体材料と実質的に同じ組成を有する誘電体材料を含んでいるから、第一の接着層と第一の剥離層との接着性、第一のスペーサ層と第二の接着層との接着性および第二の接着層と第一のセラミックグリーンシートとの接着性を向上させることができ、第一のセラミックグリーンシートと第二の接着層との間、第二の接着層と第一の電極層および第一のスペーサ層との間ならびに第一の剥離層と第一の接着層との間で、積層体ユニットセットにデラミネーションが発生することを、確実に防止することが可能になる。
【００２７】
本発明の好ましい実施態様において、積層セラミック電子部品用の積層体ユニットセットの製造方法は、さらに、第三の支持シートの表面に、誘電体材料を含む第二の剥離層、第二の電極層、前記第二の電極層と相補的なパターンを有し、誘電体材料を含む第二のスペーサ層、誘電体材料を含む第三の接着層および誘電体材料を含む第二のセラミックグリーンシートが、この順に積層された積層体ユニットの前記第二のセラミックグリーンシートの表面と、前記積層体ユニットセットの前記第一の接着層とを密着させて、加圧し、前記第一の接着層を、前記積層体ユニットの前記第二のセラミックグリーンシートの表面に接着させる工程と、前記積層体ユニットの前記第二の剥離層から、前記第三の支持シートを剥離する工程を含み、前記第一の接着層、前記第二の接着層、前記第三の接着層、前記第二のスペーサ層が、前記第一のセラミックグリーンシートおよび前記第二のセラミックグリーンシートに含まれている誘電体材料と実質的に同じ組成を有する誘電体材料を含んでいる。
【００２８】
本発明の好ましい実施態様によれば、第一の接着層、第二の接着層、第三の接着層および第二のスペーサ層が、第一のセラミックグリーンシートおよび第二のセラミックグリーンシートに含まれている誘電体材料と実質的に同じ組成を有する誘電体材料を含んでいるから、第一のセラミックグリーンシートと第二の接着層との間、第二の接着層と第一の電極層および第一のスペーサ層との間、第一の剥離層と第一の接着層との間、第一の接着層と第二のセラミックグリーンシートとの間、第二のセラミックグリーンシートと第三の接着層との間ならびに第三の接着層と第二の電極層および第二のスペーサ層との間で、積層体ユニットセットにデラミネーションが発生することを、確実に防止することが可能になる。
【００２９】
本発明の前記目的はまた、少なくとも、第一の支持シートの表面に、誘電体材料を含む第一の接着層を形成する工程と、第二の支持シートの表面に、誘電体材料を含む第一のセラミックグリーンシート、誘電体材料を含む第二の接着層、第一の電極層、前記第一の電極層と相補的なパターンを有し、誘電体材料を含む第一のスペーサ層および第一の剥離層が積層されて、形成された積層体ユニットの前記第一の剥離層の表面と、前記第一の支持シートの表面に形成された前記第一の接着層とを密着させて、加圧し、前記第一の接着層を、前記第一の剥離層の表面に接着させる工程と、前記第一の接着層から、前記第一の支持シートを剥離する工程と、前記第一の接着層の表面と、第三の支持シートの表面に形成された誘電体材料を含む第二のセラミックグリーンシートとを密着させて、加圧し、前記第二のセラミックグリーンシートを、前記第一の接着層の表面に接着させる工程と、前記第二のセラミックグリーンシートから、前記第三の支持シートを剥離する工程と、第四の支持シートの表面に、誘電体材料を含む第三の接着層を形成する工程と、前記第二のセラミックグリーンシートの表面と、前記第四の支持シートの表面に形成された前記第三の接着層とを密着させて、加圧し、前記第三の接着層を、前記第二のセラミックグリーンシートの表面に接着させる工程と、前記第三の接着層から、前記第四の支持シートを剥離する工程と、前記第三の接着層の表面と、第五の支持シートの表面に、第二の剥離層、第二の電極層および前記第二の電極層と相補的なパターンを有し、誘電体材料を含む第二のスペーサ層が形成された積層体の前記第二の電極層および前記第二のスペーサ層とを密着させて、加圧し、前記第二の電極層および前記第二のスペーサ層を、前記第三の接着層に接着させる工程と、前記第二の電極層および前記第二のスペーサ層から、前記第五の支持シートを剥離して、前記積層体ユニットが、前記第一の接着層を介して、積層された積層体ユニットセットを形成する工程と、第六の支持シートの表面に、誘電体材料を含む第四の接着層を形成する工程と、前記積層体ユニットセットの前記第二の電極層および前記第二のスペーサ層の表面と、前記第六の支持シートの表面に形成された前記第四の接着層とを密着させて、加圧し、前記第四の接着層を、前記第二の電極層および前記第二のスペーサ層の表面に接着させる工程と、前記第四の接着層から、前記第六の支持シートを剥離する工程とを含み、前記第一の接着層、前記第二の接着層、前記第三の接着層、前記第四の接着層、前記第一のスペーサ層および前記第二のスペーサ層が、前記第一のセラミックグリーンシートおよび前記第二のセラミックグリーンシートに含まれている誘電体材料と実質的に同じ組成を有する誘電体材料を含んでいることを特徴とする複数の積層体ユニットを含む積層セラミック電子部品用の積層体ユニットセットの製造方法によって達成される。
【００３０】
本発明によれば、第一の剥離層の表面に接着された第一の接着層を介して、第二のセラミックグリーンシートを、第一の剥離層の表面に転写し、第二のセラミックグリーンシートの表面に接着された第三の接着層を介して、第二の電極層および第二のスペーサ層を、第二のセラミックグリーンシートの表面に転写するように構成されているから、低い圧力で、第二のセラミックグリーンシートを、第一の剥離層の表面に転写し、第二の電極層および第二のスペーサ層を、第二のセラミックグリーンシートの表面に転写することができ、したがって、第二のセラミックグリーンシートの変形および破壊を確実に防止して、それぞれが、セラミックグリーンシートと、電極層およびスペーサ層を含む複数の積層体ユニットが積層された積層体ユニットセットを製造することが可能になる。
【００３１】
また、本発明によれば、第二のセラミックグリーンシートと、第一の剥離層、第一の電極層および第一のスペーサ層を乾燥させた後に、第一の接着層を介して、第一の剥離層上に、第二のセラミックグリーンシートを転写することができるから、電極ペースト中の溶剤が、第二のセラミックグリーンシートのバインダ成分を溶解または膨潤させることを確実に防止することができ、同時に、第二のセラミックグリーンシート中に、電極ペーストが染み込むことを確実に防止して、それぞれが、セラミックグリーンシートと、電極層およびスペーサ層を含む積層体ユニットが積層された積層体ユニットセットを製造することが可能になる。
【００３２】
さらに、本発明によれば、第一の接着層を、第一の支持シートの表面に形成し、乾燥させた後に、第一の剥離層の表面に転写することができ、また、第三の接着層を、第四の支持シートの表面に形成し、乾燥させた後に、第二のセラミックグリーンシートの表面に転写することができ、さらに、第四の接着層を、第六の支持シートの表面に形成し、乾燥させた後に、第二の電極層およ第二のスペーサ層の表面に転写することができるから、接着剤溶液が、第一の電極層および第二のスペーサ層、第二のセラミックグリーンシート、第二の電極層および第二のスペーサ層に染み込むことを確実に防止して、それぞれが、セラミックグリーンシートと、電極層およびスペーサ層を含む積層体ユニットが積層された積層体ユニットセットを製造することが可能になる。
【００３３】
また、本発明によれば、第一の接着層、第二の接着層、第三の接着層、第四の接着層、第一のスペーサ層および第二のスペーサ層が、第一のセラミックグリーンシートおよび第二のセラミックグリーンシートに含まれている誘電体材料と実質的に同じ組成を有する誘電体材料を含んでいるから、第一の接着層と第二のセラミックグリーンシートとの接着性、第一のセラミックグリーンシートと第二の接着層との接着性、第二の接着層と第一のスペーサ層との接着性、第二のセラミックグリーンシートと第三の接着層との接着性、第三の接着層と第二のスペーサ層との接着性および第二のスペーサ層と第四の接着層との接着性を向上させることができ、したがって、第一の接着層と第二のセラミックグリーンシートとの間、第一のセラミックグリーンシートと第二の接着層との間、第二の接着層と第一に電極層および第一のスペーサ層との間、第二のセラミックグリーンシートと第三の接着層との間、第三の接着層と第二の電極層および第二のスペーサ層との間ならびに第二の電極層および第二のスペーサ層と第四の接着層との間で、積層体ユニットセットにデラミネーションが発生することを、確実に防止することが可能になる。
【００３４】
本発明の好ましい実施態様においては、積層セラミック電子部品用の積層体ユニットセットの製造方法は、さらに、前記積層体ユニットセットの前記第二の電極層および前記第二のスペーサ層の表面に接着された前記第四の接着層の表面と、第七の支持シートの表面に形成された誘電体材料を含む第三のセラミックグリーンシートとを密着させて、加圧し、前記第三のセラミックグリーンシートを、前記第四の接着層の表面に接着させる工程と、前記第三のセラミックグリーンシートから、前記第七の支持シートを剥離する工程と、第八の支持シートの表面に、誘電体材料を含む第五の接着層を形成する工程と、前記第三のセラミックグリーンシートの表面と、前記第八の支持シートの表面に形成された前記第五の接着層とを密着させて、加圧し、前記第五の接着層を、前記第三のセラミックグリーンシートの表面に接着させる工程と、前記第五の接着層から、前記第八の支持シートを剥離する工程と、前記第五の接着層の表面と、第九の支持シートの表面に、第三の剥離層、第三の電極層および前記第三の電極層と相補的なパターンを有し、誘電体材料を含む第三のスペーサ層が形成された積層体の前記第三の電極層および前記第三のスペーサ層とを密着させて、加圧し、前記第三の電極層および前記第三のスペーサ層を、前記第五の接着層に接着させる工程と、前記第三の剥離層から、前記第九の支持シートを剥離する工程と、第十の支持シートの表面に、誘電体材料を含む第六の接着層を形成する工程と、前記第三の剥離層の表面と、前記第十の支持シートの表面に形成された前記第六の接着層とを密着させて、加圧し、前記第六の接着層を、前記第三の剥離層の表面に接着させる工程と、前記第六の接着層から、前記第十の支持シートを剥離する工程とを繰り返して、前記第二の支持シート上に、複数の積層体ユニットを積層する工程を含み、前記第五の接着層、前記第六の接着層、前記第三のスペーサ層が、前記第一のセラミックグリーンシート、前記第二のセラミックグリーンシートおよ前記第三のセラミックグリーンシートに含まれている誘電体材料と実質的に同じ組成を有する誘電体材料を含んでいる。
【００３５】
本発明において、セラミックグリーンシートを形成するために用いる誘電体ペーストは、通常、誘電体材料と、有機溶剤中にバインダを溶解させた有機ビヒクルを混練して、調製される。
【００３６】
誘電体材料としては、複合酸化物や酸化物となる各種化合物、たとえば、炭酸塩、硝酸塩、水酸化物、有機金属化合物などから適宜選択され、これらを混合して、用いることができる。誘電体材料は、通常、平均粒子径が約０．１μｍないし約３．０μｍ程度の粉末として用いられる。誘電体材料の粒径は、セラミックグリーンシートの厚さより小さいことが好ましい。
【００３７】
有機ビヒクルに用いられるバインダは、とくに限定されるものではなく、エチルセルロース、ポリビニルブチラール、アクリル樹脂などの通常の各種バインダが用いることができるが、セラミックグリーンシートを薄層化するためには、ポリビニルブチラールなどのブチラール系樹脂が、好ましく用いられる。
【００３８】
有機ビヒクルに用いられる有機溶剤も、とくに限定されるものではなく、テルピネオール、ブチルカルビトール、アセトン、トルエンなどの有機溶剤が用いられる。
【００３９】
本発明において、誘電体ペーストは、誘電体材料と、水中に水溶性バインダを溶解させたビヒクルを混練して、生成することもできる。
【００４０】
水溶性バインダは、とくに限定されるものではなく、ポリビニルアルコール、メチルセルロース、ヒドロキシエチルセルロース、水溶性アクリル樹脂、エマルジョンなどが用いられる。
【００４１】
誘電体ペースト中の各成分の含有量は、とくに限定されるものではなく、たとえば、約１重量％ないし約５重量％のバインダと、約１０重量％ないし約５０重量％の溶剤を含むように、誘電体ペーストを調製することができる。
【００４２】
誘電体ペースト中には、必要に応じて、各種分散剤、可塑剤、誘電体、副成分化合物、ガラスフリット、絶縁体などから選択される添加物が含有されていてもよい。誘電体ペースト中に、これらの添加物を添加する場合には、総含有量を、約１０重量％以下にすることが望ましい。バインダ樹脂として、ブチラール系樹脂を用いる場合には、可塑剤の含有量は、バインダ樹脂１００重量部に対して、約２５重量部ないし約１００重量部であることが好ましい。可塑剤が少なすぎると、生成されたセラミックグリーンシートが脆くなる傾向があり、多すぎると、可塑剤が滲み出して、取り扱いが困難になり、好ましくない。
【００４３】
本発明において、セラミックグリーンシートは、それぞれ、誘電体ペーストを、支持シート上に塗布し、乾燥して、作製される。
【００４４】
誘電体ペーストは、エクストルージョンコーターやワイヤーバーコーターなどを用いて、支持シート上に塗布され、塗膜が形成される。
【００４５】
その表面に、セラミックグリーンシートが形成される支持シートとしては、たとえば、ポリエチレンテレフタレートフィルムなどが用いられ、剥離性を改善するために、その表面に、シリコン樹脂、アルキド樹脂などがコーティングされる。支持シートの厚さは、とくに限定されるものではないが、好ましくは、約５μｍないし約１００μｍである。
【００４６】
こうして形成された塗膜は、たとえば、約５０℃ないし約１００°Ｃの温度で、約１分ないし約２０分にわたって、乾燥され、支持シート上に、セラミックグリーンシートが形成される。
【００４７】
本発明において、乾燥後におけるセラミックグリーンシートの厚さは、それぞれ、３μｍ以下であることが好ましく、さらに好ましくは、１．５μｍ以下である。
【００４８】
本発明において、電極層およびスペーサ層は、それぞれ、支持シート上に、スクリーン印刷機やグラビア印刷機などの印刷機を用いて、印刷される。
【００４９】
その表面に、電極層およびスペーサ層が形成される支持シートとしては、たとえば、ポリエチレンテレフタレートフィルムなどが用いられ、剥離性を改善するために、その表面に、シリコン樹脂、アルキド樹脂などがコーティングされる。支持シートの厚さは、とくに限定されるものではなく、セラミックグリーンシートが形成される支持シートの厚さと同じであっても、異なっていてもよいが、好ましくは、約５μｍないし約１００μｍである。
【００５０】
本発明において、支持シート上に、電極層およびスペーサ層を形成するのに先立って、まず、誘電体ペーストが調製され、誘電体ペーストが支持シート上に塗布されて、剥離層が、支持シート上に形成される。
【００５１】
剥離層を形成するための誘電体ペーストは、好ましくは、セラミックグリーンシートに含まれている誘電体材料と実質的に同一組成の誘電体材料の粒子を含んでいる。
【００５２】
剥離層を形成するための誘電体ペーストは、誘電体材料の粒子以外に、バインダと、任意成分として、可塑剤および剥離剤とを含んでいる。誘電体材料の粒子の粒径は、セラミックグリーンシートに含まれる誘電体材料の粒子の粒径と同じでもよいが、より小さいことが好ましい。
【００５３】
バインダとしては、たとえば、アクリル樹脂、ポリビニルブチラール、ポリビニルアセタール、ポリビニルアルコール、ポリオレフィン、ポリウレタン、ポリスチレン、または、これらの共重合体、または、これらのエマルジョンを用いることができる。
【００５４】
剥離層を形成するための誘電体ペーストに含まれているバインダは、セラミックグリーンシートに含まれているバインダを同系であっても、同系でなくてもよいが、同系のバインダであることが好ましい。
【００５５】
剥離層を形成するための誘電体ペーストは、誘電体材料の粒子１００重量部に対して、好ましくは、約２．５重量部ないし約２００重量部、さらに好ましくは、約５重量部ないし約３０重量部、とくに好ましくは、約８重量部ないし約３０重量部のバインダを含んでいる。
【００５６】
可塑剤は、とくに限定されるものではなく、たとえば、フタル酸エステル、アジピン酸、燐酸エステル、グリコール類などを挙げることができる。剥離層を形成するための誘電体ペーストに含まれる可塑剤は、セラミックグリーンシートに含まれる可塑剤と同系であっても、同系でなくてもよい。
【００５７】
剥離層を形成するための誘電体ペーストは、バインダ１００重量部に対して、約０重量部ないし約２００重量部、好ましくは、約２０重量部ないし約２００重量部、さらに好ましくは、約５０重量部ないし約１００重量部の可塑剤を含んでいる。
【００５８】
剥離層を形成するための誘電体ペーストに含まれる剥離剤は、とくに限定されるものではなく、たとえば、パラフィン、ワックス、シリコーン油などを挙げることができる。
【００５９】
剥離層を形成するための誘電体ペーストは、バインダ１００重量部に対して、約０重量部ないし約１００重量部、好ましくは、約２重量部ないし約５０重量部、さらに好ましくは、約５重量部ないし約２０重量部の剥離剤を含んでいる。
【００６０】
本発明において、剥離層に含まれる誘電体材料に対するバインダの含有割合が、セラミックグリーンシートに含まれる誘電体材料に対するバインダの含有割合と同等、あるいは、それよりも低いことが好ましい。また、剥離層に含まれる誘電体材料に対する可塑剤の含有割合が、セラミックグリーンシートに含まれる誘電体材料に対する可塑剤の含有割合と同等、あるいは、高いことが好ましい。さらに、剥離層に含まれる誘電体材料に対する離型剤の含有割合が、セラミックグリーンシートに含まれる誘電体材料に対する離型剤の含有割合よりも高いことが好ましい。
【００６１】
このような組成を有する剥離層を形成することにより、セラミックグリーンシートをきわめて薄層化しても、剥離層の強度を、セラミックグリーンシートの破壊強度よりも低くすることができ、剥離層から、支持シートを剥離する際に、セラミックグリーンシートが破壊されることを確実に防止することが可能になる。
【００６２】
剥離層は、ワイヤーバーコーターなどを用いて、支持シート上に、誘電体ペーストを塗布することによって、形成される。
【００６３】
剥離層の厚さは、その上に形成される電極層の厚さ以下であることが好ましく、好ましくは、電極層の厚さの約６０％以下、さらに好ましくは、電極層の厚さの約３０％以下である。
【００６４】
剥離層の形成後、剥離層は、たとえば、約５０℃ないし約１００℃で、約１分ないし約１０分にわたって、乾燥される。
【００６５】
剥離層が乾燥された後、剥離層の表面上に、焼成後に、内部電極層を構成する電極層が、所定パターンで形成される。
【００６６】
本発明において、電極層を形成するために用いられる電極ペーストは、各種導電性金属や合金からなる導電体材料、焼成後に、各種導電性金属や合金からなる導電体材料となる各種酸化物、有機金属化合物、または、レジネートなどと、有機溶剤中にバインダを溶解させた有機ビヒクルとを混練して、調製される。
【００６７】
電極ペーストを製造する際に用いる導電体材料としては、Ｎｉ、Ｎｉ合金あるいはこれらの混合物が、好ましく用いられる。導電体材料の形状は、とくに限定されるものではなく、球状でも、鱗片状でも、あるいは、これらの形状のものが混合されていてもよい。また、導電体材料の平均粒子径は、とくに限定されるものではないが、通常、約０．１μｍないし約２μｍ、好ましくは、約０．２μｍないし約１μｍの導電性材料が用いられる。
【００６８】
有機ビヒクルに用いられるバインダは、とくに限定されるものではなく、エチルセルロース、アクリル樹脂、ポリビニルブチラール、ポリビニルアセタール、ポリビニルアルコール、ポリオレフィン、ポリウレタン、ポリスチレン、あるいはは、これらの共重合体などを用いることができるが、とくに、ポリビニルブチラールなどのブチラール系バインダが好ましく用いられる。
【００６９】
電極ペーストは、導電体材料１００重量部に対して、好ましくは、約２．５重量部ないし約２０重量部のバインダを含んでいる。
【００７０】
溶剤としては、たとえば、テルピネオール、ブチルカルビトール、ケロシンなど、公知の溶剤を用いることができる。溶剤の含有量は、電極ペースト全体に対して、好ましくは、約２０重量％ないし約５５重量％である。
【００７１】
接着性を改善するために、電極ペーストが、可塑剤を含んでいることが好ましい。
【００７２】
電極ペーストに含まれる可塑剤は、とくに限定されるものではなく、たとえば、フタル酸ベンジルブチル（ＢＢＰ）などのフタル酸エステル、アジピン酸、燐酸エステル、グリコール類などを挙げることができる。電極ペーストは、バインダ１００重量部に対して、好ましくは、約１０重量部ないし約３００重量部、さらに好ましくは、約１０重量部ないし約２００重量部の可塑剤を含んでいることが好ましい。
【００７３】
可塑剤の添加量が多すぎると、電極層の強度が著しく低下する傾向があり、好ましくない。
【００７４】
電極層は、スクリーン印刷機やグラビア印刷機などの印刷機を用いて、支持シート上に形成された剥離層の表面に、電極ペーストを印刷することによって、形成される。
【００７５】
電極層の厚さは、約０．１μｍないし約５μｍの厚さに形成されることが好ましく、より好ましくは、約０．１μｍないし約１．５μｍである。
【００７６】
支持シート上に形成された剥離層の表面の電極層が形成されていない部分には、さらに、スクリーン印刷機やグラビア印刷機などの印刷機を用いて、電極層と相補的なパターンによって、誘電体ペーストが印刷されて、スペーサ層が形成される。
【００７７】
電極層の形成に先立って、支持シート上に形成された剥離層の表面に、電極層と相補的なパターンで、スペーサ層を形成することもできる。
【００７８】
本発明において、スペーサ層を形成するために用いる誘電体ペーストは、セラミックグリーンシートを形成するための誘電体ペーストと同様にして、調製される。
【００７９】
スペーサ層を形成するための誘電体ペーストは、セラミックグリーンシートに含まれている誘電体と実質的に同一組成の誘電体材料の粒子を含んでいる。
【００８０】
スペーサ層に含まれる誘電体材料の粒子の粒径は、セラミックグリーンシートに含まれる誘電体材料の粒子の粒径と同じでもよいが、とくに限定されるものではない。
【００８１】
スペーサ層を形成するための誘電体ペーストは、誘電体材料の粒子以外に、バインダと、任意成分として、可塑剤および剥離剤を含んでいる。誘電体材料の粒子の粒径は、セラミックグリーンシートに含まれる誘電体材料の粒子の粒径と同じでもよいが、より小さいことが好ましい。
【００８２】
バインダとしては、たとえば、アクリル樹脂、ポリビニルブチラール、ポリビニルアセタール、ポリビニルアルコール、ポリオレフィン、ポリウレタン、ポリスチレン、または、これらの共重合体、または、これらのエマルジョンを用いることができる。
【００８３】
スペーサ層を形成するための誘電体ペーストに含まれているバインダは、セラミックグリーンシートに含まれているバインダと同系であっても、同系でなくてもよいが、同系であることが好ましい。
【００８４】
スペーサ層を形成するための誘電体ペーストは、誘電体材料の粒子１００重量部に対して、好ましくは、約２．５重量部ないし約２００重量部、さらに好ましくは、約４重量部ないし約１５重量部、とくに好ましくは、約６重量部ないし約１０重量部のバインダを含んでいる。
【００８５】
スペーサ層を形成するための誘電体ペーストに含まれている可塑剤は、とくに限定されるものではなく、たとえば、フタル酸エステル、アジピン酸、燐酸エステル、グリコール類などを挙げることができるスペーサ層を形成するための誘電体ペーストに含まれる可塑剤は、セラミックグリーンシートに含まれる可塑剤と同系であっても、同系でなくてもよい。
【００８６】
スペーサ層を形成するための誘電体ペーストは、バインダ１００重量部に対して、約０重量部ないし約２００重量部、好ましくは、約２０重量部ないし約２００重量部、さらに好ましくは、約５０重量部ないし約１００重量部の可塑剤を含んでいる。
【００８７】
スペーサ層を形成するための誘電体ペーストに含まれる剥離剤は、とくに限定されるものではなく、たとえば、パラフィン、ワックス、シリコーン油などを挙げることができる。
【００８８】
スペーサ層を形成するための誘電体ペーストは、バインダ１００重量部に対して、約０重量部ないし約１００重量部、好ましくは、約２重量部ないし約５０重量部、より好ましくは、約５重量部ないし約２０重量部の剥離剤を含んでいる。
【００８９】
本発明において、電極層およびスペーサ層は、０．７≦ｔｓ／ｔｅ≦１．３（ｔｓは、スペーサ層の厚さであり、ｔｅは、電極層の厚さである。）を満たすように形成されることが好ましく、より好ましくは、０．８≦ｔｓ／ｔｅ≦１．２、さらに好ましくは、０．９≦ｔｓ／ｔｅ≦１．２を満たすように形成される。
【００９０】
電極層およびスペーサ層は、たとえば、約７０℃ないし１２０℃の温度で、約５分ないし約１５分にわたって、乾燥される。電極層およびスペーサ層の乾燥条件は、とくに限定されるものではない。
【００９１】
セラミックグリーンシートと、電極層およびスペーサ層は、接着層を介して、接着され、接着層を形成するために、別の支持シートが用意される。
【００９２】
接着層を形成するための支持シートとしては、たとえば、ポリエチレンテレフタレートフィルムなどが用いられ、剥離性を改善するために、その表面に、シリコン樹脂、アルキド樹脂などがコーティングされる。支持シートの厚さは、とくに限定されるものではないが、好ましくは、約５μｍないし約１００μｍである。
【００９３】
接着層は、支持シート上に、接着剤溶液が塗布されて、形成される。
【００９４】
本発明において、接着層を形成するための接着剤溶液は、バインダおよびセラミックグリーンシートに含まれている誘電体と実質的に同一組成の誘電体材料の粒子と、任意成分として、帯電防止剤、可塑剤および剥離剤とを含んでいる。
【００９５】
本発明において、接着剤溶液中の誘電体材料の粒径は、接着層の厚さ以下であることが好ましい。
【００９６】
接着剤溶液中の誘電体材料の粒子のバインダ重量に対する割合は、セラミックグリーンシートに含まれている誘電体材料の粒子のバインダ重量に対する割合より小さいことが好ましく、好ましくは、接着剤溶液は、バインダ重量に対して、０．５重量％ないし２５重量％の誘電体材料の粒子を含んでいる。
【００９７】
接着剤溶液に含まれるバインダは、セラミックグリーンシートを形成するための誘電体ペーストに含まれるバインダと同系であることが好ましいが、セラミックグリーンシートを形成するための誘電体ペーストに含まれるバインダと同系でなくてもよい。
【００９８】
接着剤溶液に含まれる可塑剤は、セラミックグリーンシートを形成するための誘電体ペーストに含まれる可塑剤と同系であることが好ましいが、セラミックグリーンシートを形成するための誘電体ペーストに含まれる可塑剤と同系でなくてもよい。
【００９９】
可塑剤の含有量は、バインダ１００重量部に対して、約０重量部ないし約２００重量部、好ましくは、約２０重量部ないし約２００重量部、さらに好ましくは、約５０重量部ないし約１００重量部である。
【０１００】
本発明において、好ましくは、接着剤溶液は、バインダ重量の０．０１重量％ないし１５重量％の帯電防止剤を含み、さらに好ましくは、０．０１重量％ないし１０重量％の帯電防止剤を含んでいる。
【０１０１】
本発明において、接着剤溶液に含まれる帯電防止剤は、吸湿性を有する有機溶剤であればよく、たとえば、エチレングリコール；ポリエチレングリコール；２−３ブタンジオール；グリセリン；イミダゾリン系界面活性剤、ポリアルキレングリコール誘導体系界面活性剤、カルボン酸アミジン塩系界面活性剤などの両性界面活性剤などが、接着剤溶液に含まれる帯電防止剤として使用することができる。
【０１０２】
これらの帯電防止剤の中では、少量で、静電気を防止することが可能であるとともに、小さい剥離力で、接着層から、支持シートを剥離することが可能であるため、イミダゾリン系界面活性剤、ポリアルキレングリコール誘導体系界面活性剤、カルボン酸アミジン塩系界面活性剤などの両性界面活性剤が好ましく、イミダゾリン系界面活性剤は、とくに小さな剥離力で、接着層から、支持シートを剥離することができるため、とくに好ましい。
【０１０３】
接着剤溶液は、たとえば、バーコータ、エクストルージョンコータ、リバースコータ、ディップコーター、キスコーターなどによって、支持シート上に塗布される。
【０１０４】
本発明において、接着層は、好ましくは、約０．３μｍ以下、より好ましくは、約０．０２μｍないし約０．３μｍ、さらに好ましくは、約０．０２μｍないし約０．２μｍの厚さを有するように、支持シート上に、形成される。接着層の厚さが、約０．０２μｍ未満の場合には、接着力が低下し、一方、接着層の厚さが、約０．３μｍを越えると、欠陥（隙間）の発生原因となり、好ましくない。
【０１０５】
接着層は、たとえば、室温（２５℃）ないし約８０℃の温度で、約１分ないし約５分にわたって、乾燥される。接着層の乾燥条件は、とくに限定されるものではない。
【０１０６】
支持シート上に形成された接着層は、支持シート上に形成されたセラミックグリーンシートの表面に転写される。
【０１０７】
接着層を、支持シート上に形成されたセラミックグリーンシートの表面に転写する場合には、接着層が、支持シート上に形成されたセラミックグリーンシートの表面に接触した状態で、約４０℃ないし約１００℃の温度下で、接着層と、セラミックグリーンシートとが、約０．２ＭＰａないし約１５ＭＰａの圧力で、好ましくは、約０．２ＭＰａないし約６ＭＰａの圧力で、加圧されて、接着層が、セラミックグリーンシートの表面上に接着され、その後、支持シートが接着層から剥離される。
【０１０８】
接着層を、セラミックグリーンシートの表面に転写するにあたっては、セラミックグリーンシートが形成された支持シートと、接着層が形成された支持シートを、プレス機を用いて、加圧しても、一対の加圧ローラを用いて、加圧してもよいが、一対の加圧ローラによって、セラミックグリーンシートが形成された支持シートと接着層が形成された支持シートを加圧することが好ましい。
【０１０９】
本発明においては、スペーサ層および接着層には、セラミックグリーンシートに含まれている誘電体材料の粉末と実質的に同一組成を有する誘電体材料の粉末が含まれているから、接着層とセラミックグリーンシートとの接着性を向上させることができ、後の工程で、接着層とセラミックグリーンシートとの間で、デラミネーションが発生することを効果的に防止することが可能になる。
【０１１０】
こうして、接着層が、支持シート上に形成されたセラミックグリーンシートの表面に転写された後に、支持シートを巻き取るときは、支持シートの巻き取りに先立って、中間シートを、接着層の表面に付着させることが好ましい。
【０１１１】
中間シートとしては、たとえば、ポリエチレンテレフタレートフィルムなどを用いることができるが、後の工程において、接着層からの中間シートの剥離を容易にさせるためには、中間シートとして、接着層を形成した支持シートと実質的に同一の物性を有するシートを用いることが好ましい。
【０１１２】
本発明において、さらに好ましくは、中間シートの接着層に付着させるべき表面に、剥離性を改善するために、接着層を形成した支持シートの表面と同等の表面処理が施され、たとえば、中間シートの表面に、シリコン樹脂、アルキド樹脂などがコーティングされる。
【０１１３】
本発明において、中間シートを接着層に付着させたときに、中間シートと接着層との間に、エアが保持されて、中間シートに皺が生じたり、あるいは、長尺状の支持シート上に、セラミックグリーンシート、接着層および中間シートが積層された積層体を巻き取る際に、積層体が蛇行することを防止するために、接着層を形成した支持シートと実質的に同一の物性を有するシートに代えて、少なくとも接着層に付着されるべき表面に、高さ１μｍないし１０μｍの凹凸が形成されている中間シートを用いることもでき、かかる中間シートとしては、少なくとも接着層に付着されるべき表面に、高さ１μｍないし５μｍの凹凸が形成されていることが、より好ましい。
【０１１４】
本発明において、少なくとも接着層に付着されるべき表面に、凹凸が形成されている中間シートを用いる場合には、少なくとも中間シートの接着層に付着されるべき表面に、高さ１μｍないし５μｍの凹凸が、１ｍｍ２あたりに、８００個以上形成されていることがより好ましい。
【０１１５】
本発明において、さらに、中間シートを接着層に付着させたときに、中間シートと接着層との間に、エアが保持されて、中間シートに皺が生じたり、あるいは、長尺状の支持シート上に、セラミックグリーンシート、接着層および中間シートが積層された積層体を巻き取る際に、積層体が蛇行することを防止するために、ガーレー透気度が１００００ｓ／５０ｍｌ未満の中間シートを用いることもできる。
【０１１６】
中間シートのガーレー透気度は、ＪＩＳ  Ｐ８１１７に準拠して、測定され、本明細書においては、中間シートを、５０ｍｌのエアが透過するのに要する秒数によって定義される。
【０１１７】
本発明において、少なくとも接着層に付着されるべき表面に、凹凸が形成されている中間シートを用いる場合あるいはガーレー透気度が１００００ｓ／５０ｍｌ未満の中間シートを用いる場合においても、中間シートの接着層に付着させるべき表面に、剥離性を改善するために、接着層を形成した支持シートの表面と同等の表面処理が施されていることが好ましく、たとえば、中間シートの表面に、シリコン樹脂、アルキド樹脂などがコーティングされる。
【０１１８】
本発明において、中間シートを接着層の表面に付着させる場合、中間シートの厚さは、とくに限定されるものではないが、好ましくは、約５μｍないし約１００μｍである。
【０１１９】
中間シートを、接着層の表面に付着させるにあたっては、接着層が形成された支持シートと、中間シートとを、プレス機を用いて、加圧しても、一対の加圧ローラを用いて、加圧してもよいが、一対の加圧ローラによって、支持シートと中間シートとを加圧することが好ましい。
【０１２０】
中間シートが、接着層の表面に付着されると、長尺状の支持シート上に、セラミックグリーンシート、接着層および中間シートが積層された積層体が、ローラによって巻き取られる。
【０１２１】
このように、中間シートを、接着層の表面に付着させることによって、接着層が支持シートに付着することを確実に防止して、長尺状の支持シート上に、セラミックグリーンシート、接着層および中間シートが積層された積層体を、ローラによって巻き取ることができ、したがって、製造ラインが徒に長くなることを防止することが可能になる。
【０１２２】
次いで、セラミックグリーンシートと、電極層およびスペーサ層とが、接着層を介して、接着される。
【０１２３】
セラミックグリーンシートと、電極層およびスペーサ層を、接着層を介して、接着するにあたっては、まず、長尺状の支持シート上に、セラミックグリーンシート、接着層および中間シートが積層された積層体が巻回されたローラが、接着装置にセットされる。
【０１２４】
次いで、ローラから、長尺状の支持シート上に、セラミックグリーンシート、接着層および中間シートが積層された積層体が繰り出されて、接着層の表面に付着された中間シートが接着層から剥離され、その結果、接着層が露出される。
【０１２５】
ローラから、長尺状の支持シート上に、セラミックグリーンシート、接着層および中間シートが積層された積層体が繰り出され、中間シートが接着層から剥離されるのと同期して、表面に、剥離層、電極層およびスペーサ層が形成され、ローラに巻回された支持シートが、ローラから繰り出されて、セラミックグリーンシートと、電極層およびスペーサ層が接着層を介して、約４０℃ないし約１００℃の温度下で、約０．２ＭＰａないし約１５ＭＰａの圧力で、好ましくは、約０．２ＭＰａないし約６ＭＰａの圧力で、加圧されて、セラミックグリーンシートと、スペーサ層および電極層が、接着層を介して、接着される。
【０１２６】
好ましくは、一対の加圧ローラを用いて、セラミックグリーンシートと、接着層、電極層およびスペーサ層とが加圧されて、セラミックグリーンシートと、電極層およびスペーサ層が、接着層を介して、接着される。
【０１２７】
セラミックグリーンシートと、電極層およびスペーサ層とが、接着層を介して、接着されると、剥離層から、支持シートが剥離される。
【０１２８】
こうして、支持シート上に、セラミックグリーンシート、接着層、電極層、スペーサ層および剥離層が積層された積層体ユニットが作製され、作製された積層体ユニットは、ローラによって巻き取られる。
【０１２９】
以上のようにして、積層体ユニットが作製され、さらに、多数の積層体ユニットが、接着層を介して、積層されて、多数の積層体ユニットを含む積層体ブロックが作製され、あるいは、支持シート上に、接着層を介して、さらに、多数の積層体ユニットが形成されて、積層体ブロックが作製される。
【０１３０】
本発明においては、スペーサ層および接着層には、セラミックグリーンシートに含まれている誘電体材料の粉末と実質的に同一組成を有する誘電体材料の粉末が含まれているから、接着層とスペーサ層との接着性および接着層とセラミックグリーンシートとの接着性を向上させることが可能になり、多数の積層体ユニットを積層して、多数の積層体ユニットを含む積層体ブロックを作製する工程で、あるいは、支持シート上に、接着層を介して、さらに、多数の積層体ユニットを形成して、多数の積層体ユニットを含む積層体ブロックを作製する工程で、接着層と電極層およびスペーサ層との間あるいは接着層とセラミックグリーンシートとの間で、デラミネーションが発生することを効果的に防止することが可能になる。
【０１３１】
多数の積層体ユニットを含む積層体ブロックを作製するにあたっては、まず、電極層およびスペーサ層の表面に、支持シートの表面に形成された接着層を転写したのと同様にして、積層体ユニットのセラミックグリーンシートの表面に、接着層が転写される。
【０１３２】
積層体ユニットのセラミックグリーンシートの表面に、接着層が転写された積層体ユニットを、ローラによって巻き取る場合には、さらに、接着層に表面に、中間シートが付着された後、積層体ユニットが、ローラによって巻き取られる。
【０１３３】
多数の積層体ユニットを積層して、多数の積層体ユニットを含む積層体ブロックを作製する場合には、次いで、積層体ユニットが巻回されたローラが、裁断装置あるいは積層装置にセットされる。
【０１３４】
積層体ユニットが巻回されたローラが、裁断装置にセットされた場合には、積層体ユニットが、ローラから繰り出され、接着層の表面に付着された中間シートが接着層から剥離され、表面に接着層が形成された積層体ユニットが、所定のサイズに、裁断される。
【０１３５】
所定のサイズに、裁断された多数の積層体ユニットは、接着層を介して、積層されて、積層体ブロックが作製される。
【０１３６】
多数の積層体ユニットの積層にあたっては、まず、支持体が、基板上に固定され、支持体の表面に、接着層が密着するように、積層体ユニットが位置決めされて、積層体ユニット上に圧力が加えられる。
【０１３７】
支持体としては、たとえば、ポリエチレンテレフタレートフィルムなどが用いられる。
【０１３８】
支持体の厚さは、積層体ユニットを支持可能な厚さであれば、とくに限定されるものではない。
【０１３９】
支持体の表面に、接着層が接着されると、積層体ユニットのセラミックグリーンシートから、支持シートが剥離される。
【０１４０】
さらに、剥離層の表面に、接着層が転写された新たな積層体ユニットが、接着層が、支持体に接着された積層体ユニットのセラミックグリーンシートに密着するように、支持体に接着された積層体ユニット上に位置決めされて、新たな積層体ユニットが、基板に向けて、加圧され、支持体に接着された積層体ユニット上に、新たな積層体ユニットが積層される。
【０１４１】
次いで、新たに積層された積層体ユニットのセラミックグリーンシートから、支持シートが剥離される。
【０１４２】
同様にして、所定の数の積層体ユニットが積層されて、積層体ブロックが作製され、所定の数の積層体ブロックが積層されて、積層セラミック電子部品が製造される。
【０１４３】
これに対して、積層体ユニットが巻回されたローラが、積層装置にセットされた場合には、まず、積層体ユニットが、ローラから繰り出され、接着層の表面に付着された中間シートが接着層から剥離される。
【０１４４】
中間シートが積層体ユニットの接着層から剥離されるのと同期して、支持シート上に、剥離層、電極層、スペーサ層およびセラミックグリーンシートが積層された新たに積層すべき別の積層体ユニットが、ローラから繰り出され、積層体ユニットの剥離層と、新たに積層すべき積層体ユニットのセラミックグリーンシートが、接着層を介して、約４０℃ないし約１００℃の温度下で、約０．２ＭＰａないし約１５ＭＰａの圧力で、好ましくは、約０．２ＭＰａないし約６ＭＰａの圧力で、加圧されて、積層体ユニットの剥離層と、新たに積層すべき積層体ユニットのセラミックグリーンシートとが、接着層を介して、接着される。
【０１４５】
好ましくは、一対の加圧ローラを用いて、２つの積層体ユニットが加圧されて、積層体ユニットの剥離層と、新たに積層すべき積層体ユニットのセラミックグリーンシートが、接着層を介して、接着される。
【０１４６】
次いで、新たに積層された積層体ユニットの剥離層から、支持シートが剥離され、２つの積層体ユニットが積層された積層体ユニットセットが作製される。
【０１４７】
こうして作製された積層体ユニットセットは、ローラによって、巻き取られる。
【０１４８】
さらに、積層体ユニットセットが、ローラから繰り出され、剥離層の表面に、支持シートの表面に形成された接着層を転写したのと同様にして、積層体ユニットセットの剥離層の表面に、接着層が転写され、次いで、接着層が転写されるのと同期して、支持シート上に、剥離層、電極層、スペーサ層およびセラミックグリーンシートが積層された新たに積層すべき別の積層体ユニットが、ローラから繰り出され、積層体ユニットの剥離層と、別の積層体ユニットのセラミックグリーンシートを、接着層を介して、接着したのと同様にして、積層体ユニットセットの剥離層と、新たに積層すべき積層体ユニットのセラミックグリーンシートが、接着層を介して、加圧されて、積層体ユニットセットの剥離層と、新たに積層すべき積層体ユニットのセラミックグリーンシートが、接着層を介して、接着される。
【０１４９】
同様にして、次々に、積層体ユニットが積層され、所定の数の積層体ユニットが積層された積層体ユニットセットが作製されると、積層体ユニットセットが、所定のサイズに裁断されて、積層体ブロックが作製される。
【０１５０】
こうして作製された積層体ブロックが積層されて、積層セラミック電子部品が製造される。
【０１５１】
一方、支持シート上に、接着層を介して、さらに、多数の積層体ユニットを形成して、多数の積層体ユニットを含む積層体ブロックを作製する場合には、剥離層の表面に、接着層が転写され、接着層の表面に、中間シートが付着された積層体ユニットが巻回されたローラが積層装置にセットされる。
【０１５２】
次いで、積層体ユニットが、ローラから繰り出され、接着層の表面に付着された中間シートが接着層から剥離される。
【０１５３】
中間シートが積層体ユニットの接着層から剥離されるのと同期して、支持シート上に、セラミックグリーンシートが形成された積層体が、ローラから繰り出され、積層体ユニットの剥離層と、支持シート上に形成されたセラミックグリーンシートとが、接着層を介して、約４０℃ないし約１００℃の温度下で、約０．２ＭＰａないし約１５ＭＰａの圧力で、好ましくは、約０．２ＭＰａないし約６ＭＰａの圧力で、加圧されて、積層体ユニットの剥離層と、支持シート上に形成されたセラミックグリーンシートとが、接着層を介して、接着される。
【０１５４】
好ましくは、一対の加圧ローラを用いて、積層体ユニットと、支持シート上に形成されたセラミックグリーンシートとが加圧されて、積層体ユニットの剥離層と、支持シート上に形成されたセラミックグリーンシートとが、接着層を介して、接着される。
【０１５５】
次いで、接着層に接着したセラミックグリーンシートから、支持シートが剥離され、支持シート上に、セラミックグリーンシート、接着層、電極層、スペーサ層、剥離層、接着層およびセラミックグリーンシートが積層された積層体が作製され、ローラによって巻き取られる。
【０１５６】
さらに、支持シート上に、セラミックグリーンシート、接着層、電極層、スペーサ層、剥離層、接着層およびセラミックグリーンシートが積層された積層体が巻回されたローラが、積層装置にセットされ、電極層およびスペーサ層の表面に、支持シートの表面に形成された接着層を転写したのと同様にして、積層体のセラミックグリーンシートの表面に、接着層が転写される。
【０１５７】
セラミックグリーンシートの表面に、接着層が転写された積層体を、ローラによって巻き取る場合には、さらに、接着層に表面に、中間シートが付着された後、積層体が、ローラによって巻き取られる。
【０１５８】
次いで、支持シート上に、セラミックグリーンシート、接着層、電極層、スペーサ層、剥離層、接着層、セラミックグリーンシート、接着層および中間シートが積層された積層体が巻回されたローラが積層装置にセットされて、積層体が、ローラから繰り出され、接着層の表面に付着された中間シートが接着層から剥離される。
【０１５９】
中間シートが積層体の接着層から剥離されるのと同期して、剥離層、電極層およびスペーサ層が形成された支持シートが、ローラから繰り出され、積層体のセラミックグリーンシートと、支持シート上に形成された電極層およびスペーサ層とが、接着層を介して、約４０℃ないし約１００℃の温度下で、約０．２ＭＰａないし約１５ＭＰａの圧力で、好ましくは、約０．２ＭＰａないし約６ＭＰａの圧力で、加圧されて、積層体のセラミックグリーンシートと、電極層およびスペーサ層とが、接着層を介して、接着される。
【０１６０】
好ましくは、一対の加圧ローラを用いて、支持シート上に、セラミックグリーンシート、接着層、電極層、スペーサ層、剥離層、接着層、セラミックグリーンシートおよび接着層が積層された積層体と、剥離層、電極層およびスペーサ層が形成された支持シートとが加圧されて、積層体のセラミックグリーンシートと、支持シート上に形成された電極層およびスペーサ層とが、接着層を介して、接着される。
【０１６１】
積層体のセラミックグリーンシートと、支持シート上に形成された電極層およびスペーサ層とが、接着層を介して、接着されると、剥離層から、支持シートが剥離される。
【０１６２】
こうして、支持シート上に、セラミックグリーンシート、接着層、電極層、スペーサ層、剥離層からなる積層体ユニットと、セラミックグリーンシート、接着層、電極層、スペーサ層、剥離層からなる積層体ユニットが、接着層を介して、積層され、２つの積層体ユニットを含む積層体ユニットセットが作製され、作製された積層体ユニットは、ローラによって巻き取られる。
【０１６３】
さらに、２つの積層体ユニットが、接着層を介して、積層された積層体ユニットセットが巻回されたローラが、積層装置にセットされ、電極層およびスペーサ層の表面に、支持シートの表面に形成された接着層を転写したのと同様にして、積層体ユニットセットの表面の剥離層の表面に、接着層が転写される。
【０１６４】
こうして、支持シート上に、２つの積層体ユニットが積層されて、積層体ユニットセットが作製され、積層体ユニットセットの表面の剥離層の表面に、接着層が転写されると、積層体ユニットセットが、所定のサイズに裁断されて、積層体ブロックが作製される。
【０１６５】
あるいは、同様にして、次々に、積層体ユニットが、支持シート上の積層体ユニットセット上に積層されて、所定の数の積層体ユニットが積層された積層体ユニットセットが作製されると、積層体ユニットセットが、所定のサイズに裁断されて、積層体ブロックが作製される。
【０１６６】
こうして作製された積層体ブロックが積層されて、積層セラミック電子部品が製造される。
【発明の効果】
【０１６７】
本発明によれば、セラミックグリーンシートの変形および破壊を防止するとともに、電極ペースト中の溶剤がセラミックグリーンシート中に染み込むことを防止することができ、セラミックグリーンシートと電極層とが積層された積層体ユニットを、所望のように、製造することができる積層セラミック電子部品用の積層体ユニットの製造方法、積層体ユニットを含む積層電子部品用の積層体ユニットセットの製造方法およびセラミックグリーンシートと電極層とが積層された積層体ユニットを提供することが可能になる。
【発明を実施するための最良の形態】
【０１６８】
以下、添付図面に基づいて、本発明の好ましい実施態様にかかる積層セラミックコンデンサの製造方法につき、詳細に説明を加える。
【０１６９】
積層セラミックコンデンサを製造するにあたっては、まず、セラミックグリーンシートを製造するために、誘電体ペーストが調製される。
【０１７０】
誘電体ペーストは、通常、誘電体材料と、有機溶剤中にバインダを溶解させた有機ビヒクルを混練して、調製される。
【０１７１】
調製された誘電体ペーストは、たとえば、エクストルージョンコーターやワイヤーバーコーターなどを用いて、支持シート上に塗布され、塗膜が形成される。
【０１７２】
誘電体ペーストを塗布する支持シートとしては、たとえば、ポリエチレンテレフタレートフィルムなどが用いられ、剥離性を改善するために、その表面に、シリコン樹脂、アルキド樹脂などがコーティングされる。支持シートの厚さは、とくに限定されるものではないが、好ましくは、約５μｍないし約１００μｍである。
【０１７３】
次いで、塗膜が、たとえば、約５０℃ないし約１００℃の温度で、約１分ないし約２０分にわたって、乾燥され、支持シート上に、セラミックグリーンシートが形成される。
【０１７４】
乾燥後におけるセラミックグリーンシートの厚さは３μｍ以下であることが好ましく、さらに好ましくは、１．５μｍ以下である。
【０１７５】
また、セラミックグリーンシートが形成される支持シートの幅は、通常、１００ｍｍないし４００ｍｍ程度である。
【０１７６】
図１は、支持シートの表面上に、セラミックグリーンシートが形成された状態を示す略断面図である。
【０１７７】
実際には、支持シート１は、長尺状をなし、セラミックグリーンシート２は、長尺状の支持シート１の表面に、連続的に形成される。
【０１７８】
セラミックグリーンシート２が形成された後、支持シート１は、ローラ（図示せず）によって、巻き取られる。
【０１７９】
一方、セラミックグリーンシート２を形成する支持シート１とは別の支持シートが用意されて、別の支持シート上に、剥離層、電極層およびスペーサ層が形成される。
【０１８０】
図２は、その表面上に、剥離層および電極層が形成された支持シートの略一部断面図である。
【０１８１】
実際には、支持シート４は、長尺状をなし、剥離層５は、長尺状の支持シート４の表面に、連続的に形成され、剥離層５の表面に、電極層６が、所定のパターンで形成される。
【０１８２】
支持シート４の表面に、剥離層５を形成するにあたっては、まず、セラミックグリーンシート２を形成する場合と同様にして、剥離層５を形成するための誘電体ペーストが調製される。
【０１８３】
剥離層５を形成するための誘電体ペーストは、好ましくは、セラミックグリーンシート２に含まれている誘電体材料と実質的に同一組成の誘電体材料の粒子を含んでいる。
【０１８４】
剥離層５を形成するための誘電体ペーストに含まれているバインダは、セラミックグリーンシート２に含まれているバインダと同系であっても、同系でなくてもよいが、同系であることが好ましい。
【０１８５】
こうして、誘電体ペーストが調製されると、たとえば、ワイヤーバーコーター（図示せず）を用いて、支持シート４上に、誘電体ペーストが塗布され、剥離層５が形成される。
【０１８６】
剥離層５の厚さは、電極層６の厚さ以下であることが好ましく、好ましくは、電極層６の厚さの約６０％以下、さらに好ましくは、電極層６の厚さの約３０％以下である。
【０１８７】
剥離層５を形成すべき支持シート４としては、たとえば、ポリエチレンテレフタレートフィルムなどが用いられ、剥離性を改善するために、その表面に、シリコン樹脂、アルキド樹脂などがコーティングされる。支持シート４の厚さは、とくに限定されるものではなく、セラミックグリーンシート２を形成すべき支持シート１の厚さと同じであっても、異なっていてもよいが、好ましくは、約５μｍないし約１００μｍである。
【０１８８】
剥離層５の形成後、剥離層５は、たとえば、約５０℃ないし約１００℃で、約１分ないし約１０分にわたって、乾燥される。
【０１８９】
剥離層５が乾燥された後、剥離層５の表面上に、焼成後に、内部電極層を構成する電極層６が、所定のパターンで形成される。
【０１９０】
電極層６は、約０．１μｍないし約５μｍの厚さに形成されることが好ましく、より好ましくは、約０．１μｍないし約１．５μｍである。
【０１９１】
電極層６を、剥離層５上に形成するに際しては、まず、各種導電性金属や合金からなる導電体材料、焼成後に、各種導電性金属や合金からなる導電体材料となる各種酸化物、有機金属化合物、または、レジネートなどと、有機溶剤中にバインダを溶解させた有機ビヒクルとを混練して、電極ペーストが調製される。
【０１９２】
電極ペーストを製造する際に用いる導電体材料としては、Ｎｉ、Ｎｉ合金あるいはこれらの混合物が、好ましく用いられる。
【０１９３】
導電体材料の平均粒子径は、とくに限定されるものではないが、通常、約０．１μｍないし約２μｍ、好ましくは、約０．２μｍないし約１μｍの導電性材料が用いられる。
【０１９４】
電極層６は、スクリーン印刷機やグラビア印刷機などの印刷機を用いて、電極ペーストを、剥離層５上に印刷することによって形成される。
【０１９５】
剥離層５の表面上に、所定パターンの有する電極層６を、スクリーン印刷法やグラビア印刷法によって、形成した後に、電極層６が形成されていない剥離層５の表面に、電極層６と相補的なパターンで、スペーサ層が形成される。
【０１９６】
図３は、剥離層５の表面上に、電極層６およびスペーサ層が形成された状態を示す略一部断面図である。
【０１９７】
スペーサ層７は、剥離層５の表面に、電極層６を形成するのに先立って、電極層６が形成されるべき部分を除く剥離層５の表面に形成することもできる。
【０１９８】
スペーサ層７を形成するにあたっては、セラミックグリーンシート２を作製したときに用いた誘電体ペーストと、実質的に同一組成を有する誘電体材料の粉末を含む誘電体ペーストが調製され、スクリーン印刷法やグラビア印刷法により、誘電体ペーストが、電極層６が形成されていない剥離層５の表面に、電極層６と相補的なパターンで、印刷される。
【０１９９】
本実施態様においては、スペーサ層７は、ｔｓ／ｔｅ＝１．１になるように、剥離層５上に形成される。ここに、ｔｓはスペーサ層７の厚さであり、ｔｅは電極層６の厚さである。
【０２００】
剥離層５、電極層６およびスペーサ層７が形成された後、支持シート４は、ローラ（図示せず）によって巻き取られる。
【０２０１】
本実施態様においては、セラミックグリーンシート２と、電極層６およびスペーサ層７は、接着層を介して、接着されるように構成されており、さらに、セラミックグリーンシート２が形成された支持シート１ならびに電極層６およびスペーサ層７が形成された支持シート４とは別の支持シートが用意され、新たに用意された支持シート上に、接着層が形成されて、接着シートが作製される。
【０２０２】
図４は、支持シートの表面上に、接着層が形成された接着シートの略一部断面図である。
【０２０３】
実際には、支持シート９は、長尺状をなし、接着層１０は、長尺状の支持シート９の表面に、連続的に形成される。
【０２０４】
接着層１０を形成すべき支持シート９としては、たとえば、ポリエチレンテレフタレートフィルムなどが用いられ、その両表面に、剥離性を改善するために、シリコン樹脂、アルキド樹脂などがコーティングされる。支持シート９の厚さは、とくに限定されるものではないが、好ましくは、約５μｍないし約１００μｍである。
【０２０５】
接着層１０を形成するにあたっては、まず、接着剤溶液が調製される。
【０２０６】
本実施態様においては、接着剤溶液は、バインダ、誘電体材料の粉末、可塑剤および帯電防止剤と、任意成分として、剥離剤とを含んでいる。
【０２０７】
接着剤溶液に含まれるバインダは、セラミックグリーンシートを形成するための誘電体ペーストに含まれるバインダと同系のバインダであることが好ましいが、セラミックグリーンシートを形成するための誘電体ペーストに含まれるバインダと同系でないバインダであってもよい。
【０２０８】
接着剤溶液は、セラミックグリーンシート２に含まれている誘電体材料の粒子と実質的に同一の組成を有し、その粒径が、接着層１０の厚さ以下の誘電体材料の粒子を含んでいる。
【０２０９】
接着剤溶液中の誘電体材料の粒子のバインダ重量に対する割合は、セラミックグリーンシートに含まれている誘電体材料の粒子のバインダ重量に対する割合より小さいことが好ましく、接着剤溶液中の誘電体材料の粒子の含有量は、バインダ重量の０．５重量％ないし２５重量％であることが好ましい。
【０２１０】
接着剤溶液に含まれる可塑剤は、セラミックグリーンシートを形成するための誘電体ペーストに含まれる可塑剤と同系の可塑剤であることが好ましいが、セラミックグリーンシートを形成するための誘電体ペーストに含まれるバインダと同系でない可塑剤であってもよい。
【０２１１】
可塑剤の含有量は、バインダ１００重量部に対して、約０重量部ないし約２００重量部、好ましくは、約２０重量部ないし約２００重量部、さらに好ましくは、約５０重量部ないし約１００重量部である。
【０２１２】
本実施態様において、接着剤溶液は、バインダの０．０１重量％ないし１５重量％の帯電防止剤を含んでいる。
【０２１３】
本実施態様においては、帯電防止剤として、イミダゾリン系界面活性剤が用いられている。
【０２１４】
こうして調製された接着剤溶液は、たとえば、バーコータ、エクストルージョンコータ、リバースコータ、ディップコーター、キスコーターなどによって、支持シート９の表面上に塗布され、好ましくは、約０．３μｍ以下、より好ましくは、約０．０２μｍないし約０．３μｍ、さらに好ましくは、約０．０２μｍないし約０．２μｍの厚さを有する接着層１０が形成される。接着層１０の厚さが、約０．０２μｍ未満の場合には、接着力が低下し、一方、接着層１０の厚さが、約０．３μｍを越えると、欠陥（隙間）の発生原因となり、好ましくない。
【０２１５】
接着層１０は、たとえば、室温（２５℃）ないし約８０℃の温度で、約１分ないし約５分にわたって、乾燥される。接着層１０の乾燥条件は、とくに限定されるものではない。
【０２１６】
支持シート９の表面に、接着層１０が形成されて形成された接着シート１１は、ローラ（図示せず）によって巻き取られる。本実施態様においては、支持シート９は、その両表面に、剥離性を改善するために、シリコン樹脂、アルキド樹脂などがコーティングされているから、ローラによって巻き取ったときに、接着層１０が支持シート９の裏面に接着することが防止される。
【０２１７】
こうして、支持シート９上に形成された接着層１０は、支持シート１上に形成されたセラミックグリーンシート２の表面に転写される。
【０２１８】
図５は、支持シート９上に形成された接着層１０を、支持シート１上に形成されたセラミックグリーンシート２の表面に転写する転写装置の略断面図である。
【０２１９】
図５に示されるように、支持シート９上に形成された接着層１０を、支持シート１上に形成されたセラミックグリーンシート２の表面に転写する転写装置は、第一の繰り出しローラ１２と、第二の繰り出しローラ１３と、中間シート巻き取りローラ１４と、一対の加圧ローラ１５、１６と、第一の巻き取りローラ１７と、第二の巻き取りローラ１８と、中間シート１９を繰り出す中間シート繰り出しローラ１９ａとを備えている。
【０２２０】
本実施態様においては、上方に配置された加圧ローラ１５は金属ローラによって構成され、下方に配置された加圧ローラ１６はゴムローラによって構成されている。
【０２２１】
支持シート９上に形成された接着層１０を、支持シート１上に形成されたセラミックグリーンシート２の表面に転写するにあたっては、第一の繰り出しローラ１２として、接着シート１１が巻回されたローラが転写装置にセットされ、第二の繰り出しローラ１３として、表面に、セラミックグリーンシート２が形成された支持シート１が巻回されたローラがセットされる。
【０２２２】
さらに、中間シート１９が巻回された中間シート繰り出しローラ１９ａが転写装置にセットされる。
【０２２３】
中間シート１９は、セラミックグリーンシート２の表面に転写された接着層１０の表面に付着され、接着層１０がセラミックグリーンシート２の表面に転写された支持シート１を、第二の巻き取りローラ１８によって巻き取った際に、接着層１１が支持シート１の表面に接着することを防止するものであり、接着層１０が形成された支持シート９を同じ材料によって形成され、支持シート９を同一の厚さを有し、接着層１０に付着される表面には、シリコン樹脂、アルキド樹脂などがコーティングされ、接着層１０が形成されるべき支持シート９と同じ表面処理が施されている。
【０２２４】
支持シート９上に形成された接着層１０を、支持シート１上に形成されたセラミックグリーンシート２の表面に転写するにあたっては、まず、第一の繰り出しローラ１２から、接着シート１１が繰り出され、接着シート１１が、一対の加圧ローラ１５、１６の間に供給される。
【０２２５】
第一の繰り出しローラ１２からの接着シート１１の繰り出しに同期して、第二の繰り出しローラ１３から、表面に、セラミックグリーンシート２が形成された支持シート１が繰り出されて、一対の加圧ローラ１５、１６の間に供給される。
【０２２６】
接着層１０を、セラミックグリーンシート２の表面に転写する場合には、中間シート巻き取りローラ１４は駆動されない。
【０２２７】
図６は、一対の加圧ローラ１５、１６の近傍の略拡大断面図である。
【０２２８】
一対の加圧ローラ１５、１６は、約４０℃ないし約１００℃の温度に保持され、一対の加圧ローラ１５、１６のニップ圧力は、好ましくは、約０．２ないし約１５ＭＰａ、より好ましくは、約０．２ＭＰａないし約６ＭＰａに設定される。
【０２２９】
表面に、セラミックグリーンシート２が形成された支持シート１および表面に、接着層１０が形成された支持シート９の供給速度は、たとえば、２ｍ／分に設定される。
【０２３０】
図６に示されるように、接着層１０が形成された支持シート９は、支持シート９に加えられる引張り力によって、支持シート９が、上方の加圧ローラ１５に巻回されるように、斜め上方から、一対の加圧ローラ１５、１６間に供給され、セラミックグリーンシート２が形成された支持シート１は、支持シート１が、下方の加圧ローラ１６に接触し、セラミックグリーンシート２が、支持シート９上に形成された接着層１０の表面に接触するように、略水平方向に、一対の加圧ローラ１５、１６間に供給される。
【０２３１】
その結果、支持シート９上に形成された接着層１０が、支持シート１上に形成されたセラミックグリーンシート２の表面に接着される。
【０２３２】
一方、図６に示されるように、接着層１０が形成された支持シート９は、一対の加圧ローラ１５、１６の間から、斜め上方に向けて、搬送され、したがって、支持シート９が、セラミックグリーンシート２の表面に接着した接着層１０から剥離されて、第一の巻き取りローラ１７によって巻き取られる。
【０２３３】
接着層１０から、支持シート９を剥離する際、静電気が発生し、塵埃が付着したり、接着層１０が、支持シート９に引き付けられ、所望のように、支持シート９を、接着層１０から剥離することが困難になることがあるが、本実施態様においては、接着層１０が、バインダに対して、０．０１重量％ないし１５重量％のイミダゾリン系界面活性剤を含んでいるから、静電気の発生を効果的に防止することが可能になる。
【０２３４】
こうして、支持シート１上に形成されたセラミックグリーンシート２の表面に、接着層１０が接着され、接着層１０から、支持シート９が剥離されると、図５に示されるように、中間シート繰り出しローラ１９ａから、繰り出された中間シート１９が、接着層１０の表面に付着され、その表面に、セラミックグリーンシート２、接着層１０および中間シート１９が積層された支持シート１が、第二の巻き取りローラ１８によって巻き取られる。
【０２３５】
本実施態様においては、接着層１０には、セラミックグリーンシート２に含まれている誘電体材料の粉末と実質的に同一組成を有する誘電体材料の粉末が含まれているから、接着層１０とセラミックグリーンシート２との接着性を向上させることができ、したがって、接着層１０をセラミックグリーンシート２の表面に接着させた後に、接着層１０から、支持シート９を剥離する際に、支持シート９とともに、接着層１０がセラミックグリーンシート２から剥離することを確実に防止することが可能になる。
【０２３６】
また、本実施態様においても、中間シート１９は、接着層１０が形成された支持シート９を同じ材料によって形成され、支持シート９を同一の厚さを有し、接着層１０に付着される表面には、シリコン樹脂、アルキド樹脂などがコーティングされ、接着層１０が形成されるべき支持シート９と同じ表面処理が施されているから、中間シート１９を、所望のように、接着層１０の表面に付着させることができる。
【０２３７】
このように、本実施態様においては、接着層１０の表面に、中間シート１９が付着された後に、その表面に、セラミックグリーンシート２、接着層１０および中間シート１９が積層された支持シート１が、第二の巻き取りローラ１８に巻き取られるように構成されているから、接着層１０が支持シート１に接着することがない。
【０２３８】
次いで、支持シート１上に形成された剥離層５、電極層６およびスペーサ層７が、接着層１０を介して、支持シート１上に形成されたセラミックグリーンシート２の表面に転写される。
【０２３９】
図７は、支持シート１上に形成された剥離層５、電極層６およびスペーサ層７を、接着層１０を介して、支持シート１上に形成されたセラミックグリーンシート２の表面に転写する転写装置の略断面図である。
【０２４０】
図７に示されるように、支持シート１上に形成された剥離層５、電極層６およびスペーサ層７を、接着層１０を介して、支持シート１上に形成されたセラミックグリーンシート２の表面に転写する転写装置は、第一の繰り出しローラ１２と、第二の繰り出しローラ１３と、中間シート巻き取りローラ１４と、一対の加圧ローラ１５、１６と、第一の巻き取りローラ１７と、第二の巻き取りローラ１８と、中間シート１９を繰り出す中間シート繰り出しローラ１９ａとを備え、図５に示された転写装置と同一の構成を有している。
【０２４１】
支持シート１上に形成された剥離層５、電極層６およびスペーサ層７を、接着層１０を介して、支持シート１上に形成されたセラミックグリーンシート２の表面に転写するにあたっては、まず、第一の繰り出しローラ１２として、表面に、剥離層５、電極層６およびスペーサ層７が形成された支持シート４が巻回されたローラが、転写装置にセットされ、第二の繰り出しローラ１３として、表面に、セラミックグリーンシート２、接着層１０および中間シート１９が積層された支持シート１が巻回された第二の巻き取りローラ１８が、転写装置にセットされる。
【０２４２】
次いで、第二の繰り出しローラ１３から、表面に、セラミックグリーンシート２、接着層１０および中間シート１９が積層された支持シート１が繰り出され、接着層１０の表面に付着した中間シート１９が剥離されて、中間シート巻き取りローラ１４によって巻き取られる。
【０２４３】
本実施態様においては、中間シート１９の表面には、シリコン樹脂、アルキド樹脂などがコーティングされ、接着層１０が形成さえるべき支持シート９と同じ表面処理が施されているから、中間シート１９を接着層１０から、所望のように、剥離させて、中間シート巻き取りローラ１４によって巻き取ることができる。
【０２４４】
中間シート１９が接着層１０から剥離された支持シート１、セラミックグリーンシート２および接着層１０からなる積層体は、支持シート１が下方の加圧ローラ１６に接触するように、一対の加圧ローラ１５、１６の間に供給され、一方、第二の繰り出しローラ１３からの支持シート１の繰り出しに同期して、第一の繰り出しローラ１２から、表面に、剥離層５、電極層６およびスペーサ層７が積層された支持シート４が繰り出され、第二の支持シート４が上方の加圧ローラ１５に接触するように、一対の加圧ローラ１５、１６の間に供給される。
【０２４５】
図８は、一対の加圧ローラ１５、１６の近傍の略拡大断面図である。
【０２４６】
図７および図８に示された転写装置においても、一対の加圧ローラ１５、１６は、約４０℃ないし約１００℃の温度に保持され、一対の加圧ローラ１５、１６のニップ圧力は、好ましくは、約０．２ないし約１５ＭＰａ、より好ましくは、約０．２ＭＰａないし約６ＭＰａに設定される。
【０２４７】
表面に、セラミックグリーンシート２および接着層１０が積層された支持シート１および表面に、剥離層５、電極層６およびスペーサ層７が積層された支持シート４の供給速度は、たとえば、２ｍ／分に設定される。
【０２４８】
図８に示されるように、表面に、剥離層５、電極層６およびスペーサ層７が積層された支持シート４は、支持シート４に加えられる引張り力によって、支持シート４が、上方の加圧ローラ１５に巻回されるように、斜め上方から、一対の加圧ローラ１５、１６間に供給され、セラミックグリーンシート２および接着層１０が積層された支持シート１は、支持シート１が、下方の加圧ローラ１６に接触し、接着層１０の表面が、支持シート４上に形成された電極層６およびスペーサ層７の表面に接触するように、略水平方向に、一対の加圧ローラ１５、１６間に供給される。
【０２４９】
その結果、支持シート１上に形成されたセラミックグリーンシート２の表面に、接着層１０を介して、支持シート４上に形成された電極層６およびスペーサ層７が接着され、その一方で、図２４に示されるように、剥離層５、電極層６およびスペーサ層７が積層された支持シート４は、一対の加圧ローラ１７、１８の間から、斜め上方に向けて、搬送されるから、支持シート４が、セラミックグリーンシート２の表面に接着した電極層６およびスペーサ層７ならびに剥離層５から剥離される。
【０２５０】
電極層６およびスペーサ層７ならびに剥離層５から剥離された支持シート４は、第一の巻き取りローラ１７によって巻き取られ、一方、接着層１０を介して、電極層６およびスペーサ層７がセラミックグリーンシート２の表面に接着した支持シート１は、第二の巻き取りローラ１８によって巻き取られる。
【０２５１】
本実施態様においては、スペーサ層７および接着層１０には、セラミックグリーンシート２に含まれている誘電体材料の粉末と実質的に同一組成を有する誘電体材料の粉末が含まれているから、スペーサ層７と接着層１０との接着性を向上させることができ、したがって、電極層６およびスペーサ層７が接着層１０に接着された後に、剥離層５から、支持シート４を剥離する際に、支持シート４とともに、電極層６およびスペーサ層７ならびに剥離層５が、接着層１０から剥離することを確実に防止することが可能になる。
【０２５２】
また、本実施態様においては、接着層１０を、セラミックグリーンシート２の表面に転写した後に、接着層１０の表面に、中間シート５２を付着させるように構成されているから、その表面に、セラミックグリーンシート２、接着層１０および中間シート５２が積層された支持シート１を、ローラ５４によって、巻き取っても、接着層１０が、支持シート１の表面に付着することがなく、したがって、セラミックグリーンシート２と、電極層６およびスペーサ層７とを、接着層１０を介して、接着して、積層体ユニットを作製する転写装置を、支持シート１の表面に形成されたセラミックグリーンシート２の表面に、接着層１０を転写するための転写装置と並列的に配置することができるから、製造ラインが徒に長くなることを防止することが可能になる。
【０２５３】
本実施態様においては、セラミックグリーンシート２と、電極層６およびスペーサ層７とは、接着層１０を介して、接着され、従来のように、セラミックグリーンシート２、電極層６およびスペーサ層７に含まれているバインダの粘着力や、セラミックグリーンシート２、電極層６およびスペーサ層７の変形を利用して、セラミックグリーンシート２と、電極層６およびスペーサ層７とを接着してはいないから、たとえば、約０．２ＭＰａないし約１５ＭＰａの低い圧力で、セラミックグリーンシート２と、電極層６およびスペーサ層７とを接着することができる。
【０２５４】
したがって、セラミックグリーンシート２、電極層６およびスペーサ層７の変形を防止することが可能になるから、こうして得られたセラミックグリーンシート２、電極層６およびスペーサ層７の積層体を積層して、積層セラミックコンデンサを作製する際の積層精度を向上させることが可能になる。
【０２５５】
また、本実施態様においては、電極層６および電極層６よりも密度が小さく、圧縮率が高いスペーサ層７が、ｔｓ／ｔｅ＝１．１となるように形成されているから、電極層６およびスペーサ層７を、接着層１０を介して、セラミックグリーンシート２上に転写する際に、加圧によって、スペーサ層７が圧縮され、接着層１０を介して、電極層６およびスペーサ層７と、セラミックグリーンシート２とを確実に接着させることができ、したがって、剥離層５から、支持シート４を剥離するときに、電極層６が、支持シート４とともに、剥離することを確実に防止することが可能になる。
【０２５６】
さらに、本実施態様においては、支持シート４上に、形成された電極層６が乾燥した後に、接着層１０を介して、セラミックグリーンシート２の表面に接着するように構成されているから、セラミックグリーンシート２の表面に、電極ペーストを印刷して、電極層６を形成する場合のように、電極ペーストが、セラミックグリーンシート２に含まれているバインダを溶解させ、あるいは、膨潤させることがなく、また、電極ペーストがセラミックグリーンシート２中に染み込むこともなく、所望のように、セラミックグリーンシート２の表面に、電極層６を形成することが可能になる。
【０２５７】
以上のようにして、支持シート１上に形成されたセラミックグリーンシート２の表面に、接着層１０を介して、支持シート４上に形成された電極層６およびスペーサ層７が接着され、電極層６およびスペーサ層７ならびに剥離層５から、支持シート４が剥離された後、その表面に、セラミックグリーンシート２、接着層１０、電極層６、スペーサ層７および剥離層５が積層された支持シート１が、第二の巻き取りローラ１８によって、巻き取られる。
【０２５８】
こうして、支持シート１の表面に、セラミックグリーンシート２、接着層１０、電極層６、スペーサ層７および剥離層５が積層された積層体ユニット２０が形成される。
【０２５９】
次いで、支持シート１上に形成されたセラミックグリーンシート２の表面に、接着シート１１の接着層１０を転写したのと全く同様にして、支持シート１上に形成された積層体ユニット２０の剥離層５の表面に、接着シート１１の接着層１０が転写される。
【０２６０】
図９は、積層体ユニット２０の剥離層５の表面に、接着シート１１の接着層１０を転写する転写装置の略断面図である。
【０２６１】
図９に示されるように、積層体ユニット２０の剥離層５の表面に、接着シート１１の接着層１０を転写する転写装置は、第一の繰り出しローラ１２と、第二の繰り出しローラ１３と、中間シート巻き取りローラ１４と、一対の加圧ローラ１５、１６と、第一の巻き取りローラ１７と、第二の巻き取りローラ１８と、中間シート１９を繰り出す中間シート繰り出しローラ１９ａとを備え、図５に示された転写装置および図７に示された転写装置と同一の構成を有している。
【０２６２】
積層体ユニット２０の電極層６およびスペーサ層７の表面に、接着シート１１の接着層１０を転写するにあたっては、まず、第一の繰り出しローラ１２として、接着シート１１が巻回されたローラが転写装置にセットされ、第二の繰り出しローラ１３として、表面に、積層体ユニット２０が形成された支持シート１が巻回された第二の巻き取りローラ１８がセットされる。
【０２６３】
次いで、第一の繰り出しローラ１２から、接着シート１１が繰り出され、一対の加圧ローラ１５、１６の間に、供給される。
【０２６４】
第一の繰り出しローラ１２からの接着シート１１の繰り出しに同期して、第二の繰り出しローラ１３から、表面に、積層体ユニット２０が形成された支持シート１が繰り出され、一対の加圧ローラ１５、１６の間に、供給される。
【０２６５】
図１０は、一対の加圧ローラ１５、１６の近傍の略拡大断面図である。
【０２６６】
一対の加圧ローラ１５、１６は、約４０℃ないし約１００℃の温度に保持され、一対の加圧ローラ１５、１６のニップ圧力は、好ましくは、約０．２ないし約１５ＭＰａ、より好ましくは、約０．２ＭＰａないし約６ＭＰａに設定される。
【０２６７】
表面に、積層体ユニット２０が形成された支持シート１および表面に、接着層１０が形成された支持シート９の供給速度は、たとえば、２ｍ／分に設定される。
【０２６８】
図１０に示されるように、接着層１０が形成された支持シート９は、支持シート９に加えられる引張り力によって、支持シート９が、上方の加圧ローラ１５に巻回されるように、斜め上方から、一対の加圧ローラ１５、１６間に供給され、その表面に、積層体ユニット２０が形成された支持シート１は、支持シート１が、下方の加圧ローラ１６に接触し、積層体ユニット２０の電極層６およびスペーサ層７が、支持シート９上に形成された接着層１０の表面に接触するように、略水平方向に、一対の加圧ローラ１５、１６間に供給される。
【０２６９】
その結果、支持シート９上に形成された接着層１０が、積層体ユニット２０の電極層６およびスペーサ層７の表面に接着される。
【０２７０】
一方、図１０に示されるように、接着層１０が形成された支持シート９は、一対の加圧ローラ１５、１６の間から、斜め上方に向けて、搬送され、したがって、支持シート９が、電極層６およびスペーサ層７の表面に接着した接着層１０から剥離されて、第一の巻き取りローラ１７によって巻き取られる。
【０２７１】
支持シート９上に形成された接着層１０が、積層体ユニット２０の電極層６およびスペーサ層７の表面に接着され、接着層１０から、支持シート９が剥離された後、中間シート繰り出しローラ１９ａから、中間シート１９が繰り出されて、接着層１０の表面に付着され、次いで、その表面に、積層体ユニット２０が形成された支持シート１が、第二の巻き取りローラ１８によって、巻き取られる。
【０２７２】
本実施態様においては、スペーサ層７および接着層１０には、セラミックグリーンシート２に含まれている誘電体材料の粉末と実質的に同一組成を有する誘電体材料の粉末が含まれているから、スペーサ層７と接着層１０との接着性を向上させることができ、したがって、接着層１０を電極層６およびスペーサ層７の表面に接着させた後、接着層１０から、支持シート９を剥離する際に、支持シート９とともに、接着層１０が、電極層６およびスペーサ層７から剥離することを確実に防止することが可能になる。
【０２７３】
以上のようにして得られた積層体ユニット２０が、裁断装置（図示せず）によって、所定のサイズに裁断されて、支持シート４の表面上に、セラミックグリーンシート２、接着層１０、電極層６、スペーサ層７および剥離層５が積層された所定のサイズを有する積層体ユニット２０が作製される。
【０２７４】
図１１は、こうして、裁断装置によって、所定のサイズに裁断された積層体ユニット２０の略断面図である。
【０２７５】
図１１に示されるように、積層体ユニット２０は、支持シート１の表面上に形成され、セラミックグリーンシート２、接着層１０、電極層６、スペーサ層７および剥離層５を含み、剥離層５上には、接着層１０が転写されている。
【０２７６】
同様にして、支持シート１の表面上に、セラミックグリーンシート２、接着層１０、電極層６、スペーサ層７および剥離層５を積層し、剥離層５の表面に、接着層１０を転写して、それぞれが、セラミックグリーンシート２、接着層１０、電極層６、スペーサ層７および剥離層５を含み、剥離層５上に、接着層１０が転写された多数の積層体ユニット２０が作製される。
【０２７７】
こうして作製された多数の積層体ユニット２０を、剥離層５の表面に転写された接着層１０を介して、積層することによって、積層セラミックコンデンサが作製される。
【０２７８】
図１２は、積層体ユニット２０の積層プロセスの第一のステップを示す略一部断面図である。
【０２７９】
図１２に示されるように、積層体ユニット２０の積層にあたっては、まず、多数の孔２６が形成された基板２５上に、支持体２８がセットされる。
【０２８０】
支持体２８としては、たとえば、ポリエチレンテレフタレートフィルムなどが用いられる。
【０２８１】
支持体２８は、基板２５に形成された多数の孔２６を介して、エアにより吸引され、基板２５上の所定の位置に固定される。
【０２８２】
図１３は、積層体ユニット２０の積層プロセスの第二のステップを示す略一部断面図である。
【０２８３】
次いで、図１３に示されるように、剥離層５の表面に転写された接着層１０の表面が、支持体２８の表面に接触するように、積層体ユニット２０が位置決めされて、積層体ユニット２０の支持シート１が、プレス機などによって、加圧される。
【０２８４】
その結果、積層体ユニット２０が、剥離層５の表面に転写された接着層１０を介して、基板２５上に固定された支持体２８上に接着されて、積層される。
【０２８５】
図１４は、積層体ユニット２０の積層プロセスの第三のステップを示す略一部断面図である。
【０２８６】
積層体ユニット２０が、剥離層５の表面に転写された接着層１０を介して、基板２５上に固定された支持体２８上に接着されて、積層されると、図１４に示されるように、支持シート１が、積層体ユニット２０のセラミックグリーンシート２から剥離される。
【０２８７】
こうして、剥離層５の表面に転写された接着層１０を介して、基板２５上に固定されている支持体２８上に積層された積層体ユニット２０のセラミックグリーンシート２上に、さらに、積層体ユニット２０が積層される。
【０２８８】
図１５は、積層体ユニット２０の積層プロセスの第四のステップを示す略一部断面図である。
【０２８９】
次いで、図１５に示されるように、剥離層５の表面に転写された接着層１０の表面が、基板２５に固定された支持体２８に接着された積層体ユニット２０のセラミックグリーンシート２の表面に接触するように、新たな積層体ユニット２０が位置決めされて、新たな積層体ユニット２０の支持シート１が、プレス機などによって、加圧される。
【０２９０】
その結果、新たな積層体ユニット２０が、剥離層５の表面に転写された接着層１０を介して、基板２５上に固定されている支持体２８上に接着された積層体ユニット２０上に、積層される。
【０２９１】
図１６は、積層体ユニット２０の積層プロセスの第五のステップを示す略一部断面図である。
【０２９２】
新たな積層体ユニット２０が、接着層１０を介して、基板２５上に固定されている支持体２８上に接着された積層体ユニット２０上に、積層されると、図１６に示されるように、新たに積層された積層体ユニット２０の支持シート１が、積層体ユニット２０のセラミックグリーンシート２から剥離される。
【０２９３】
本実施態様においては、接着層１０、スペーサ層７および剥離層５には、セラミックグリーンシート２に含まれている誘電体材料の粉末と実質的に同一組成を有する誘電体材料の粉末が含まれているから、セラミックグリーンシート２と接着層１０との接着性、接着層１０とスペーサ層７との接着性および剥離層５と接着層１０との接着性を向上させることができ、したがって、多数の積層体ユニット２０を積層する際に、支持シート１のみを、積層体ユニット２０のセラミックグリーンシート２から、確実に剥離することが可能になる。
【０２９４】
同様にして、積層体ユニット２０が、次々に積層されて、所定の数の積層体ユニット２０が、基板２５に固定された支持体２８上に積層されて、積層体ブロック４０が作製される。
【０２９５】
所定の数の積層体ユニット２０が、基板２５に固定されている支持体２８上に積層されて、積層体ブロックが作製されると、基板２５に固定されている支持体２８上に、所定の数の積層体ユニット２０が積層された積層体ブロックが、積層セラミックコンデンサの外層上に積層される。
【０２９６】
図１７は、基板２５に固定されている支持体２８上に積層された積層体ブロック４０を、積層セラミックコンデンサの外層上に積層する積層プロセスの第一のステップを示す略一部断面図である。
【０２９７】
図１７に示されるように、まず、多数の孔３１が形成された基台３０上に、接着層３２が形成された外層３３がセットされる。
【０２９８】
外層３３は、基台３０に形成された多数の孔３１を介して、エアにより吸引され、基台３０上の所定の位置に固定される。
【０２９９】
次いで、図１７に示されるように、多数の孔２６を介して、エアにより吸引され、基板２５上の所定の位置に固定されている支持体２８上に積層された積層体ブロック４０が、最後に積層された積層体ユニット２０のセラミックグリーンシート２の表面が、外層３３上に形成された接着層３２の表面に接触するように、位置決めされる。
【０３００】
次いで、エアによる支持体２８の吸引が停止されて、基板２５が、積層体ブロック４０を支持している支持体２８から取り去られる。
【０３０１】
基板２５が、支持体２８から取り去られると、プレス機などによって、支持体２８が加圧される。
【０３０２】
その結果、積層体ブロック４０が、接着層３２を介して、基台３０上に固定された外層３３上に接着されて、積層される。
【０３０３】
図１８は、基板２５に固定されている支持体２８上に積層された積層体ブロック４０を、積層セラミックコンデンサの外層上に積層する積層プロセスの第二のステップを示す略一部断面図である。
【０３０４】
積層体ブロック４０が、接着層３２を介して、基台３０上に固定された外層３３上に接着されて、積層されると、図１８に示されるように、支持体２８が、積層体ブロック４０の接着層１０から剥離される。
【０３０５】
こうして、接着層３２を介して、基台３０上に固定されている外層３３上に、所定の数の積層体ユニット２０が積層された積層体ブロック４０が積層される。
【０３０６】
接着層３２を介して、基台３０上に固定されている外層３３上に、積層体ブロック４０が積層されると、基台３０上に固定されている外層３３上に積層された積層体ブロック４０の最上の積層体ユニット２０の接着層１０上に、さらに、図１２ないし図１６に示されたステップにしたがって、基板２５に固定されている支持体２８上に、所定の数の積層体ユニット２０が積層されて、作製された新たな積層体ブロック４０が積層される。
【０３０７】
図１９は、基板２５に固定されている支持体２８上に積層された積層体ブロック４０を、積層セラミックコンデンサの外層上に積層する積層プロセスの第三のステップを示す略一部断面図である。
【０３０８】
図１９に示されるように、多数の孔２６を介して、エアにより吸引され、基板２５上の所定の位置に固定されている支持体２８上に新たに積層された積層体ブロック４０が、最後に積層された積層体ユニット２０のセラミックグリーンシート２の表面が、基台３０上に固定されている外層３３上に積層された積層体ブロック４０の最上の積層体ユニット２０の接着層１０の表面に接触するように、位置決めされる。
【０３０９】
次いで、エアによる支持体２８の吸引が停止されて、基板２５が、積層体ブロック４０を支持している支持体２８から取り去られる。
【０３１０】
基板２５が、支持体２８から取り去られると、プレス機などによって、支持体２８が加圧される。
【０３１１】
その結果、新たに積層された積層体ブロック４０が、接着層１０を介して、基台３０上に固定されている外層３３上に積層された積層体ブロック４０に接着されて、積層される。
【０３１２】
図２０は、基板２５に固定されている支持体２８上に積層された積層体ブロック４０を、積層セラミックコンデンサの外層上に積層する積層プロセスの第四のステップを示す略一部断面図である。
【０３１３】
新たに積層された積層体ブロック４０が、接着層１０を介して、基台３０上に固定されている外層３３上に積層された積層体ブロック４０に接着されて、積層されると、図２０に示されるように、支持体２８が、新たに積層された積層体ブロック４０の接着層１０から剥離される。
【０３１４】
こうして、基台３０上に固定されている外層３３上に積層された積層体ブロック４０上に、接着層１０を介して、新たに積層された積層体ブロック４０が接着されて、積層される。
【０３１５】
同様にして、基板２５に固定されている支持体２８上に積層された積層体ブロック４０が、次々に積層されて、所定の数の積層体ブロック４０、したがって、所定の数の積層体ユニット２０が、積層セラミックコンデンサの外層３３上に積層される。
【０３１６】
こうして、積層セラミックコンデンサの外層３３上に、所定の数の積層体ユニット２０が積層されると、他方の外層（図示せず）が、接着層を介して、接着されて、所定の数の積層体ユニット２０を含む積層体が作成される。
【０３１７】
本実施態様においては、接着層１０、スペーサ層７および剥離層５には、セラミックグリーンシート２に含まれている誘電体材料の粉末と実質的に同一組成を有する誘電体材料の粉末が含まれているから、セラミックグリーンシート２と接着層１０との接着性、接着層１０とスペーサ層７との接着性および剥離層５と接着層１０との接着性を向上させることができ、したがって、多数の積層体ブロック４０を積層して、積層体を作製する積層プロセス中に、セラミックグリーンシート２と接着層１０との間、接着層１０と電極層６およびスペーサ層７との間あるいは剥離層５と接着層１０との間で、デラミネーションが発生することを効果的に防止することが可能になる。
【０３１８】
次いで、所定の数の積層体ユニット２０を含む積層体が、所定のサイズに裁断されて、多数のセラミックグリーンチップが作製される。
【０３１９】
こうして作製されたセラミックグリーンチップは、還元ガス雰囲気下に置かれて、バインダが除去され、さらに、焼成される。
【０３２０】
本実施態様においては、接着層１０、スペーサ層７および剥離層５には、セラミックグリーンシート２に含まれている誘電体材料の粉末と実質的に同一組成を有する誘電体材料の粉末が含まれているから、セラミックグリーンシート２と接着層１０との接着性、接着層１０とスペーサ層７との接着性および剥離層５と接着層１０との接着性を向上させることができ、したがって、セラミックグリーンチップの焼成プロセス中に、セラミックグリーンシート２と接着層１０との間、接着層１０と電極層６およびスペーサ層７との間あるいは剥離層５と接着層１０との間で、デラミネーションが発生することを効果的に防止することが可能になる。
【０３２１】
次いで、焼成されたセラミックグリーンチップに、必要な外部電極などが取り付けられて、積層セラミックコンデンサが作製される。
【０３２２】
本実施態様によれば、セラミックグリーンシート２と、電極層６およびスペーサ層７とは、接着層１０を介して、接着され、従来のように、セラミックグリーンシート２、電極層６およびスペーサ層７に含まれているバインダの粘着力や、セラミックグリーンシート２、電極層６およびスペーサ層７の変形を利用して、セラミックグリーンシート２と、電極層６およびスペーサ層７とを接着してはいないから、たとえば、約０．２ＭＰａないし約１５ＭＰａの低い圧力で、セラミックグリーンシート２と、電極層６およびスペーサ層７とを接着することができる。
【０３２３】
したがって、セラミックグリーンシート２、電極層６およびスペーサ層７の変形を防止することが可能になるから、こうして得られたセラミックグリーンシート２、電極層６およびスペーサ層７の積層体を積層して、積層セラミックコンデンサを作製する際の積層精度を向上させることが可能になる。
【０３２４】
また、本実施態様によれば、支持シート４上に形成された電極層６が乾燥した後に、接着層１０を介して、セラミックグリーンシート２の表面に接着するように構成されているから、セラミックグリーンシート２の表面に、電極ペーストを印刷して、電極層６を形成する場合のように、電極ペーストが、セラミックグリーンシート２に含まれているバインダを溶解させ、あるいは、膨潤させることがなく、また、電極ペーストがセラミックグリーンシート２中に染み込むこともなく、所望のように、セラミックグリーンシート２の表面に、電極層６を形成することが可能になる。
【０３２５】
さらに、接着層１０から、支持シート９を剥離する際、静電気が発生し、塵埃が付着したり、接着層１０が、支持シート９に引き付けられ、所望のように、支持シート９を、接着層１０から剥離することが困難になることがあるが、本実施態様によれば、接着層１０が、バインダに対して、０．０１重量％ないし１５重量％のイミダゾリン系界面活性剤を含んでいるから、静電気の発生を、効果的に防止することが可能になる。
【０３２６】
さらに、本実施態様によれば、電極層６および電極層６よりも密度が小さく、圧縮率が高いスペーサ層７が、ｔｓ／ｔｅ＝１．１を満たすように形成されているから、電極層６およびスペーサ層７を、接着層１０を介して、セラミックグリーンシート２上に転写する際に、一対の加圧ローラ１７、１８によって、スペーサ層７が圧縮されて、スペーサ層７のみならず、電極層６も、接着層１０を介して、セラミックグリーンシート２の表面に確実に接着され、したがって、剥離層５から、支持シート４を剥離するときに、電極層６が、支持シート４とともに、セラミックグリーンシート２から剥離することを効果的に防止することができる。
【０３２７】
また、本実施態様によれば、接着層１０には、セラミックグリーンシート２に含まれている誘電体材料の粉末と実質的に同一組成を有する誘電体材料の粉末が含まれているから、接着層１０とセラミックグリーンシート２との接着性を向上させることができ、したがって、接着層１０をセラミックグリーンシート２の表面に接着させた後に、接着層１０から、支持シート９を剥離する際に、支持シート９とともに、接着層１０がセラミックグリーンシート２から剥離することを確実に防止することが可能になる。
【０３２８】
さらに、本実施態様によれば、スペーサ層７および接着層１０には、セラミックグリーンシート２に含まれている誘電体材料の粉末と実質的に同一組成を有する誘電体材料の粉末が含まれているから、スペーサ層７と接着層１０との接着性を向上させることができ、したがって、電極層６およびスペーサ層７が接着層１０に接着された後に、剥離層５から、支持シート４を剥離する際に、支持シート４とともに、電極層６およびスペーサ層７ならびに剥離層５が、接着層１０から剥離することを確実に防止することが可能になる。
【０３２９】
また、本実施態様によれば、スペーサ層７および接着層１０には、セラミックグリーンシート２に含まれている誘電体材料の粉末と実質的に同一組成を有する誘電体材料の粉末が含まれているから、スペーサ層７と接着層１０との接着性を向上させることができ、したがって、接着層１０を電極層６およびスペーサ層７の表面に接着させた後、接着層１０から、支持シート９を剥離する際に、支持シート９とともに、接着層１０が、電極層６およびスペーサ層７から剥離することを確実に防止することが可能になる。
【０３３０】
さらに、本実施態様によれば、接着層１０、スペーサ層７および剥離層５には、セラミックグリーンシート２に含まれている誘電体材料の粉末と実質的に同一組成を有する誘電体材料の粉末が含まれているから、セラミックグリーンシート２と接着層１０との接着性、接着層１０とスペーサ層７との接着性および剥離層５と接着層１０との接着性を向上させることができ、したがって、多数の積層体ユニット２０を積層する際に、支持シート１のみを、積層体ユニット２０のセラミックグリーンシート２から、確実に剥離することが可能になる。
【０３３１】
また、本実施態様によれば、接着層１０、スペーサ層７および剥離層５には、セラミックグリーンシート２に含まれている誘電体材料の粉末と実質的に同一組成を有する誘電体材料の粉末が含まれているから、セラミックグリーンシート２と接着層１０との接着性、接着層１０とスペーサ層７との接着性および剥離層５と接着層１０との接着性を向上させることができ、したがって、多数の積層体ブロック４０を積層して、積層体を作製する積層プロセス中に、セラミックグリーンシート２と接着層１０との間、接着層１０と電極層６およびスペーサ層７との間あるいは剥離層５と接着層１０との間で、デラミネーションが発生することを効果的に防止することが可能になる。
【０３３２】
さらに、本実施態様によれば、接着層１０、スペーサ層７および剥離層５には、セラミックグリーンシート２に含まれている誘電体材料の粉末と実質的に同一組成を有する誘電体材料の粉末が含まれているから、セラミックグリーンシート２と接着層１０との接着性、接着層１０とスペーサ層７との接着性および剥離層５と接着層１０との接着性を向上させることができ、したがって、セラミックグリーンチップの焼成プロセス中に、セラミックグリーンシート２と接着層１０との間、接着層１０と電極層６およびスペーサ層７との間あるいは剥離層５と接着層１０との間で、デラミネーションが発生することを効果的に防止することが可能になる。
【０３３３】
また、本実施態様によれば、接着層１０を、セラミックグリーンシート２の表面に転写した後に、接着層１０の表面に、中間シート１９を付着させるように構成されているから、その表面に、セラミックグリーンシート２、接着層１０および中間シート１９が積層された支持シート１を、第二巻き取りローラ１８によって巻き取っても、接着層１０が、支持シート１の表面に付着することがなく、したがって、セラミックグリーンシート２と、電極層６およびスペーサ層７とを、接着層１０を介して、接着して、積層体ユニットを作製する転写装置を、支持シート１の表面に形成されたセラミックグリーンシート２の表面に、接着層１０を転写するための転写装置と並列的に配置することができるから、製造ラインが徒に長くなることを防止することが可能になる。
【０３３４】
さらに、図５、図７および図９に示されるように、支持シート９上に形成された接着層１０を、支持シート１上に形成されたセラミックグリーンシート２の表面に転写する転写装置、支持シート４上に形成された剥離層５、電極層６およびスペーサ層７を、接着層１０を介して、支持シート１上に形成されたセラミックグリーンシート２の表面に転写する転写装置および積層体ユニット２０の剥離層５の表面に、接着シート１１の接着層１０を転写する転写装置は、同一の構成を有しているから、支持シート９上に形成された接着層１０を、支持シート１上に形成されたセラミックグリーンシート２の表面に転写するステップ、支持シート４上に形成された剥離層５、電極層６およびスペーサ層７を、接着層１０を介して、支持シート１上に形成されたセラミックグリーンシート２の表面に転写するステップおよび積層体ユニット２０の剥離層５の表面に、接着シート１１の接着層１０を転写するステップを、一つの転写装置を用いて、実行することができ、したがって、製造設備のスペースを大幅に縮小させることが可能になる。
【０３３５】
また、本実施態様によれば、中間シート１９の表面には、シリコン樹脂、アルキド樹脂などがコーティングされ、接着層１０が形成されるべき支持シート９と同じ表面処理が施されているから、中間シート１９を接着層１０から、所望のように、剥離させて、中間シート巻き取りローラ１４によって巻き取ることができる。
【０３３６】
図２１は、本発明の別の好ましい実施態様にかかる積層セラミックコンデンサの製造方法に用いられる転写装置の略断面図である。
【０３３７】
本実施態様にかかる転写装置は、図７に示された転写装置によって作製され、支持シート１の表面に、セラミックグリーンシート２、接着層１０、電極層６、スペーサ層７および剥離層５が積層された積層体ユニット２０の剥離層５の表面に、接着シート１１の接着層１０を転写し、積層体ユニット２０の剥離層５の表面に転写された接着層１０に、中間シートを付着させて、巻き取るように構成されている。
【０３３８】
図２１に示されるように、本実施態様にかかる転写装置は、第一の繰り出しローラ１２と、第二の繰り出しローラ１３と、中間シート巻き取りローラ１４と、一対の加圧ローラ１５、１６と、第一の巻き取りローラ１７と、第二の巻き取りローラ１８と、中間シート１９を繰り出す中間シート繰り出しローラ１９ａとを備え、図５に示された転写装置、図７に示された転写装置および図９に示された転写装置と同一の構成を有している。
【０３３９】
支持シート１の表面に、セラミックグリーンシート２、接着層１０、電極層６、スペーサ層７および剥離層５が積層された積層体ユニット２０の剥離層５の表面に、接着シート１１の接着層１０を転写するにあたっては、まず、第一の繰り出しローラ１２として、接着シート１１が巻回されたローラが転写装置にセットされ、第二の繰り出しローラ１３として、表面に、積層体ユニット２０が形成された支持シート１が巻回されたローラがセットされる。
【０３４０】
さらに、中間シート１９が巻回された中間シート繰り出しローラ１９ａが転写装置にセットされる。
【０３４１】
本実施態様において、中間シート１９は、積層体ユニット２０の剥離層５の表面に転写された接着層１０の表面に付着され、接着層１０が剥離層５の表面に転写された積層体ユニット２０を備えた支持シート１を、第二の巻き取りローラ１８によって巻き取った際に、接着層１１が支持シート１の表面に接着することを防止するものであり、接着層１０が形成された支持シート９を同じ材料によって形成され、支持シート９を同一の厚さを有し、接着層１０に付着される表面には、シリコン樹脂、アルキド樹脂などがコーティングされ、接着層１０が形成されるべき支持シート９と同じ表面処理が施されている。
【０３４２】
次いで、第一の繰り出しローラ１２から、接着シート１１が繰り出されて、一対の加圧ローラ１５、１６の間に供給され、第一の繰り出しローラ１２からの接着シート１１の繰り出しに同期して、第二の繰り出しローラ１３から、表面に、積層体ユニット２０が形成された支持シート１が繰り出されて、一対の加圧ローラ１５、１６の間に供給される。
【０３４３】
接着層１０を、積層体ユニット２０の剥離層５の表面に転写する場合には、中間シート巻き取りローラ１４は駆動されない。
【０３４４】
図２２は、一対の加圧ローラ１５、１６の近傍の略拡大断面図である。
【０３４５】
一対の加圧ローラ１５、１６は、約４０℃ないし約１００℃の温度に保持され、一対の加圧ローラ１５、１６のニップ圧力は、好ましくは、約０．２ないし約１５ＭＰａ、より好ましくは、約０．２ＭＰａないし約６ＭＰａに設定される。
【０３４６】
表面に、積層体ユニット２０が形成された支持シート１および表面に、接着層１０が形成された支持シート９の供給速度は、たとえば、２ｍ／分に設定される。
【０３４７】
図２２に示されるように、接着層１０が形成された支持シート９は、支持シート９に加えられる引張り力によって、支持シート９が、上方の加圧ローラ１５に巻回されるように、斜め上方から、一対の加圧ローラ１５、１６間に供給され、その表面に、積層体ユニット２０が形成された支持シート１は、支持シート１が、下方の加圧ローラ１６に接触し、積層体ユニット２０の剥離層５が、支持シート９上に形成された接着層１０の表面に接触するように、略水平方向に、一対の加圧ローラ１５、１６間に供給される。
【０３４８】
その結果、支持シート９上に形成された接着層１０が、積層体ユニット２０の剥離層５の表面に接着される。
【０３４９】
図２２に示されるように、接着層１０が形成された支持シート９は、一対の加圧ローラ１５、１６の間から、斜め上方に向けて、搬送され、したがって、支持シート９が、剥離層５の表面に接着した接着層１０から剥離される。
【０３５０】
接着層１０から、支持シート９を剥離する際、静電気が発生し、塵埃が付着したり、接着層１０が、支持シート９に引き付けられ、所望のように、支持シート９を、接着層１０から剥離することが困難になることがあるが、本実施態様においては、接着層１０が、バインダに対して、０．０１重量％ないし１５重量％のイミダゾリン系界面活性剤を含んでいるから、静電気の発生を効果的に防止することが可能になる。
【０３５１】
こうして、積層体ユニット２０の剥離層５の表面に、接着層１０が接着され、接着層１０から、支持シート９が剥離されると、図２１に示されるように、中間シート繰り出しローラ１９ａから、中間シート１９が繰り出されて、中間シート１９が、接着層１０の表面に付着され、支持シート１上に、その表面に、積層体ユニット２０、接着層１０および中間シート１９が、この順に積層された積層体が、第二の巻き取りローラ１８によって巻き取られる。
【０３５２】
本実施態様においては、剥離層５および接着層１０には、セラミックグリーンシート２に含まれている誘電体材料の粉末と実質的に同一組成を有する誘電体材料の粉末が含まれているから、剥離層５と接着層１０との接着性を向上させることができ、したがって、積層体ユニット２０の剥離層５の表面に、接着層１０を接着した後、接着層１０から、支持シート９を剥離する際に、接着層１０が、支持シート９とともに、剥離層５から剥離することを確実に防止することが可能になる。
【０３５３】
また、本実施態様においても、中間シート１９は、接着層１０が形成された支持シート９を同じ材料によって形成され、支持シート９を同一の厚さを有し、接着層１０に付着される表面には、シリコン樹脂、アルキド樹脂などがコーティングされ、接着層１０が形成されるべき支持シート９と同じ表面処理が施されている。
【０３５４】
このように、本実施態様においては、接着層１０の表面に、中間シート１９が付着された後に、支持シート１上に、積層体ユニット２０、接着層１０および中間シート１９が、この順に積層された積層体が、第二の巻き取りローラ１８によって、巻き取られるように構成されているから、支持シート１の巻き取りに際して、接着層１０が積層体ユニット２０の支持シート１に接着することがない。
【０３５５】
こうして、支持シート１上に、セラミックグリーンシート２、接着層、電極層６、スペーサ層７および剥離層５が、この順に積層されて、形成された積層体ユニット２０の表面に、接着層１０が転写され、接着層１０の表面に、中間シート１９が付着されて、形成された積層体が、第二の巻き取りローラ１８によって、巻き取られる。
【０３５６】
一方、こうして作製された積層体とは別に、支持シート４上に、剥離層５、電極層６、スペーサ層７、接着層１０およびセラミックグリーンシート２が、この順に積層されて、別の積層体ユニット２０が作製される。
【０３５７】
支持シート４上に、剥離層５、電極層６、スペーサ層７、接着層１０およびセラミックグリーンシート２が、この順に積層された積層体ユニット２０を作製するにあたっては、まず、支持シート４上に形成された電極層６およびスペーサ層７の表面に、支持シート９上に形成された接着層１０が転写される。
【０３５８】
図２３は、支持シート９上に形成された接着層１０を、支持シート４上に形成された電極層６およびスペーサ層７の表面に転写する転写装置の略断面図である。
【０３５９】
図２３に示されるように、支持シート９上に形成された接着層１０を、支持シート４上に形成された電極層６およびスペーサ層７の表面に転写する転写装置は、第一の繰り出しローラ１２と、第二の繰り出しローラ１３と、中間シート巻き取りローラ１４と、一対の加圧ローラ１５、１６と、第一の巻き取りローラ１７と、第二の巻き取りローラ１８と、中間シート１９を繰り出す中間シート繰り出しローラ１９ａとを備え、図５に示された転写装置、図７に示された転写装置、図９に示された転写装置および図２１に示された転写装置を同一の構成を有している。
【０３６０】
支持シート９上に形成された接着層１０を、支持シート４上に形成された電極層６およびスペーサ層７の表面に転写するにあたっては、第一の繰り出しローラ１２として、接着シート１１が巻回されたローラが転写装置にセットされ、第二の繰り出しローラ１３として、表面に、剥離層５、電極層６およびスペーサ層７が形成された支持シート４が巻回されたローラがセットされる。
【０３６１】
さらに、中間シート１９が巻回された中間シート繰り出しローラ１９ａが転写装置にセットされる。
【０３６２】
中間シート１９は、電極層６およびスペーサ層７の表面に転写された接着層１０の表面に付着され、接着層１０が電極層６およびスペーサ層７の表面に転写された支持シート４を、第二の巻き取りローラ１８によって巻き取った際に、接着層１１が支持シート４の表面に接着することを防止するものであり、本実施態様においては、接着層１０が形成された支持シート９を同じ材料によって形成され、支持シート９を同一の厚さを有し、中間シート１９の接着層１０に付着される表面には、シリコン樹脂、アルキド樹脂などがコーティングされ、接着層１０が形成される支持シート９と同じ表面処理が施されている。
【０３６３】
支持シート９上に形成された接着層１０を、支持シート４上に形成された電極層６およびスペーサ層７の表面に転写するにあたっては、まず、第一の繰り出しローラ１２から、接着シート１１が繰り出されて、一対の加圧ローラ１５、１６の間に供給される。
【０３６４】
第一の繰り出しローラ１２からの接着シート１１の繰り出しに同期して、第二の繰り出しローラ１３から、表面に、剥離層５、電極層６およびスペーサ層７が形成された支持シート４が繰り出されて、一対の加圧ローラ１５、１６の間に供給される。
【０３６５】
接着層１０を、支持シート９上に形成された接着層１０を、支持シート４上に形成された電極層６およびスペーサ層７の表面に転写する場合には、中間シート巻き取りローラ１４は駆動されない。
【０３６６】
図２４は、一対の加圧ローラ１５、１６の近傍の略拡大断面図である。
【０３６７】
一対の加圧ローラ１５、１６は、約４０℃ないし約１００℃の温度に保持され、一対の加圧ローラ１５、１６のニップ圧力は、好ましくは、約０．２ないし約１５ＭＰａ、より好ましくは、約０．２ＭＰａないし約６ＭＰａに設定される。
【０３６８】
表面に、剥離層５、電極層６およびスペーサ層７が形成された支持シート４および表面に、接着層１０が形成された支持シート９の供給速度は、たとえば、２ｍ／分に設定される。
【０３６９】
図２４に示されるように、接着層１０が形成された支持シート９は、支持シート９に加えられる引張り力によって、支持シート９が、上方の加圧ローラ１５に巻回されるように、斜め上方から、一対の加圧ローラ１５、１６間に供給され、剥離層５、電極層６およびスペーサ層７が形成された支持シート４は、支持シート４が、下方の加圧ローラ１６に接触し、電極層６およびスペーサ層７の表面が、支持シート９上に形成された接着層１０の表面に接触するように、略水平方向に、一対の加圧ローラ１５、１６間に供給される。
【０３７０】
その結果、支持シート９上に形成された接着層１０が、支持シート４上に形成された電極層６およびスペーサ層７の表面に接着される。
【０３７１】
一方、図２４に示されるように、接着層１０が形成された支持シート９は、一対の加圧ローラ１５、１６の間から、斜め上方に向けて、搬送され、したがって、支持シート９が、電極層６およびスペーサ層７の表面に接着した接着層１０から剥離されて、第一の巻き取りローラ１７によって巻き取られる。
【０３７２】
接着層１０から、支持シート９を剥離する際、静電気が発生し、塵埃が付着したり、接着層１０が、支持シート９に引き付けられ、所望のように、支持シート９を、接着層１０から剥離することが困難になることがあるが、本実施態様においては、接着層１０が、バインダに対して、０．０１重量％ないし１５重量％のイミダゾリン系界面活性剤を含んでいるから、静電気の発生を効果的に防止することが可能になる。
【０３７３】
こうして、支持シート４上に形成された電極層６およびスペーサ層７の表面に、接着層１０が接着され、接着層１０から、支持シート９が剥離されると、図２３に示されるように、中間シート繰り出しローラ１９ａから、中間シート１９が繰り出されて、接着層１０の表面に付着され、次いで、その表面に、剥離層５、電極層６およびスペーサ層７が形成された支持シート４が、第二の巻き取りローラ１８によって巻き取られる。
【０３７４】
本実施態様においては、スペーサ層７および接着層１０には、セラミックグリーンシート２に含まれている誘電体材料の粉末と実質的に同一組成を有する誘電体材料の粉末が含まれているから、接着層１０とスペーサ層７との接着性を向上させることができ、支持シート９を、接着層１０から剥離する際に、支持シート９とともに、接着層１０が電極層６およびスペーサ層７から剥離することを確実に防止することが可能になる。
【０３７５】
また、本実施態様においても、中間シート１９は、接着層１０が形成された支持シート９を同じ材料によって形成され、支持シート９を同一の厚さを有し、接着層１０に付着される表面には、シリコン樹脂、アルキド樹脂などがコーティングされ、接着層１０が形成されるべき支持シート９と同じ表面処理が施されているから、中間シート１９を、所望のように、接着層１０の表面に付着させることができる。
【０３７６】
このように、本実施態様においては、接着層１０の表面に、中間シート１９が付着された後に、その表面に、剥離層５、電極層６、スペーサ層７、接着層１０および中間シート１９が積層された支持シート４が、第二の巻き取りローラ１８に巻き取られるように構成されているから、接着層１０が支持シート４に接着することがない。
【０３７７】
次いで、支持シート１上に形成されたセラミックグリーンシート２が、接着層１０を介して、支持シート４上に形成された電極層６およびスペーサ層７の表面に転写される。
【０３７８】
図２５は、支持シート１上に形成されたセラミックグリーンシート２を、接着層１０を介して、支持シート４上に形成された電極層６およびスペーサ層７の表面に転写する転写装置の略断面図である。
【０３７９】
図２５に示されるように、支持シート１上に形成されたセラミックグリーンシート２を、接着層１０を介して、支持シート４上に形成された電極層６およびスペーサ層７の表面に転写する転写装置は、第一の繰り出しローラ１２と、第二の繰り出しローラ１３と、中間シート巻き取りローラ１４と、一対の加圧ローラ１５、１６と、第一の巻き取りローラ１７と、第二の巻き取りローラ１８と、中間シート１９を繰り出す中間シート繰り出しローラ１９ａとを備え、図５に示された転写装置、図７に示された転写装置、図９に示された転写装置、図２１に示された転写装置および図２３に示された転写装置と同一の構成を有している。
【０３８０】
支持シート１上に形成されたセラミックグリーンシート２を、接着層１０を介して、支持シート４上に形成された電極層６およびスペーサ層７の表面に転写するにあたっては、まず、第一の繰り出しローラ１２として、表面に、セラミックグリーンシート２が形成された支持シート１が巻回されたローラが、転写装置にセットされ、第二の繰り出しローラ１３として、表面に、剥離層５、電極層６、スペーサ層７、接着層１０および中間シート１９が積層された支持シート４が巻回された第二の巻き取りローラ１８が、転写装置にセットされる。
【０３８１】
次いで、第二の繰り出しローラ１３から、表面に、剥離層５、電極層６、スペーサ層７、接着層１０および中間シート１９が積層された支持シート４が繰り出され、接着層１０の表面に付着した中間シート１９が剥離されて、中間シート巻き取りローラ１４によって巻き取られる。
【０３８２】
本実施態様においては、中間シート１９の表面には、シリコン樹脂、アルキド樹脂などがコーティングされ、接着層１０が形成されるべき支持シート９と同じ表面処理が施されているから、中間シート１９を接着層１０から、所望のように、剥離させて、中間シート巻き取りローラ１４によって巻き取ることができる。
【０３８３】
中間シート１９が接着層１０から剥離された支持シート４、剥離層５、電極層６、スペーサ層７および接着層１０からなる積層体は、支持シート４が下方の加圧ローラ１６に接触するように、一対の加圧ローラ１５、１６の間に供給され、一方、第二の繰り出しローラ１３からの支持シート１の繰り出しに同期して、第一の繰り出しローラ１２から、表面に、セラミックグリーンシート２が形成された支持シート１が繰り出され、支持シート１が上方の加圧ローラ１５に接触するように、一対の加圧ローラ１５、１６の間に供給される。
【０３８４】
図２６は、一対の加圧ローラ１５、１６の近傍の略拡大断面図である。
【０３８５】
図２５および図２６に示された転写装置においても、一対の加圧ローラ１５、１６は、約４０℃ないし約１００℃の温度に保持され、一対の加圧ローラ１５、１６のニップ圧力は、好ましくは、約０．２ないし約１５ＭＰａ、より好ましくは、約０．２ＭＰａないし約６ＭＰａに設定される。
【０３８６】
その表面に、セラミックグリーンシート２が形成された支持シート１およびその表面に、剥離層５、電極層６、スペーサ層７および接着層１０が積層された支持シート４の供給速度は、たとえば、２ｍ／分に設定される。
【０３８７】
図２６に示されるように、その表面に、セラミックグリーンシート２が形成された支持シート１は、支持シート１に加えられる引張り力によって、支持シート１が、上方に位置する加圧ローラ１５に巻回されるように、斜め上方から、一対の加圧ローラ１５、１６間に供給され、その表面に、電極層６およびスペーサ層７が形成された支持シート４は、支持シート４が、下方に位置する加圧ローラ１６に接触し、電極層６およびスペーサ層７が、接着層を介して、支持シート１上に形成されたセラミックグリーンシート２の表面に接触するように、略水平方向に、一対の加圧ローラ１５、１６間に供給される。
【０３８８】
その結果、支持シート４上に形成された電極層６およびスペーサ層７の表面に、接着層１０を介して、支持シート１上に形成されたセラミックグリーンシート２が接着され、その一方で、図２６に示されるように、セラミックグリーンシート２が形成された支持シート１は、一対の加圧ローラ１５、１６の間から、斜め上方に向けて、搬送されるから、支持シート１が、電極層６およびスペーサ層７の表面に接着したセラミックグリーンシート２から剥離される。
【０３８９】
セラミックグリーンシート２から剥離された支持シート１は、第一の巻き取りローラ１７によって巻き取られ、一方、接着層１０を介して、セラミックグリーンシート２が電極層６およびスペーサ層７の表面に接着した支持シート４は、第二の巻き取りローラ１８によって巻き取られる。
【０３９０】
本実施態様においては、スペーサ層７および接着層１０には、セラミックグリーンシート２に含まれている誘電体材料の粉末と実質的に同一組成を有する誘電体材料の粉末が含まれているから、スペーサ層７と接着層１０との接着性および接着層１０とセラミックグリーンシート２との接着性を向上させることができ、したがって、セラミックグリーンシート２から、支持シート１を剥離する際に、セラミックグリーンシート２が、支持シート１とともに、接着層１０から剥離することを確実に防止することが可能になる。
【０３９１】
また、本実施態様においては、接着層１０を、電極層６およびスペーサ層７の表面に転写した後に、接着層１０の表面に、中間シート１９を付着させるように構成されているから、その表面に、剥離層５、電極層６、スペーサ層７、接着層１０および中間シート１９が積層された支持シート４を、第二の巻き取りローラ１８によって、巻き取っても、接着層１０が、支持シート４の表面に付着することがなく、したがって、セラミックグリーンシート２と、電極層６およびスペーサ層７とを、接着層１０を介して、接着して、積層体ユニットを作製する転写装置を、支持シート４の表面に形成された電極層６およびスペーサ層７の表面に、接着層１０を転写するための転写装置と並列的に配置することができるから、製造ラインが徒に長くなることを防止することが可能になる。
【０３９２】
さらに、本実施態様においては、セラミックグリーンシート２と、電極層６およびスペーサ層７とは、接着層１０を介して、接着され、従来のように、セラミックグリーンシート２、電極層６およびスペーサ層７に含まれているバインダの粘着力や、セラミックグリーンシート２、電極層６およびスペーサ層７の変形を利用して、セラミックグリーンシート２と、電極層６およびスペーサ層７とを接着してはいないから、たとえば、約０．２ＭＰａないし約１５ＭＰａの低い圧力で、セラミックグリーンシート２と、電極層６およびスペーサ層７とを接着することができる。
【０３９３】
したがって、セラミックグリーンシート２、電極層６およびスペーサ層７の変形を防止することが可能になるから、こうして得られたセラミックグリーンシート２、電極層６およびスペーサ層７の積層体を積層して、積層セラミックコンデンサを作製する際の積層精度を向上させることが可能になる。
【０３９４】
さらに、本実施態様においては、電極層６および電極層６よりも密度が小さく、圧縮率が高いスペーサ層７が、ｔｓ／ｔｅ＝１．１となるように形成されているから、電極層６およびスペーサ層７を、接着層１０を介して、セラミックグリーンシート２上に転写する際に、加圧によって、スペーサ層７が圧縮され、接着層１０を介して、電極層６およびスペーサ層７と、セラミックグリーンシート２とを確実に接着させることができ、したがって、剥離層５から、支持シート４を剥離するときに、電極層６が、支持シート４とともに、剥離することを確実に防止することが可能になる。
【０３９５】
また、本実施態様においては、支持シート４上に形成された電極層６が乾燥した後に、接着層１０を介して、セラミックグリーンシート２の表面に接着するように構成されているから、セラミックグリーンシート２の表面に、電極ペーストを印刷して、電極層６を形成する場合のように、電極ペーストが、セラミックグリーンシート２に含まれているバインダを溶解させ、あるいは、膨潤させることがなく、また、電極ペーストがセラミックグリーンシート２中に染み込むこともなく、所望のように、セラミックグリーンシート２の表面に、電極層６を形成することが可能になる。
【０３９６】
以上のようにして、支持シート４上に形成された電極層６およびスペーサ層７の表面に、接着層１０を介して、支持シート１上に形成されたセラミックグリーンシート２が接着され、セラミックグリーンシート２から、支持シート１が剥離された後、その表面に、剥離層５、電極層６、スペーサ層７、接着層１０およびセラミックグリーンシート２が積層された支持シート４が、第二の巻き取りローラ１８によって、巻き取られる。
【０３９７】
こうして、支持シート４の表面に、剥離層５、電極層６、スペーサ層７、接着層１０およびセラミックグリーンシート２が積層された積層体ユニット２０が作製される。
【０３９８】
次いで、こうして作製された積層体ユニット２０が、図２１および図２２に示された転写装置によって、積層体ユニット２０の剥離層５２上に転写された接着層１０に、接着されて、２つの積層体ユニット２０が積層され、積層体ユニットセットが作製される。
【０３９９】
図２７は、図２１および図２２に示された転写装置によって、積層体ユニット２０の剥離層５上に転写された接着層１０に、図２５および図２６に示された転写装置によって作製された別の積層体ユニット２０を接着して、２つの積層体ユニット２０を積層し、２つの積層体ユニット２０を含む積層体ユニットセットを作製する積層装置の略断面図である。
【０４００】
図２７に示されるように、積層体ユニット２０の剥離層５上に転写された接着層１０に、支持シート４上に、剥離層５、電極層６、スペーサ層７、接着層１０およびセラミックグリーンシート２が形成された別の積層体ユニット２０を接着して、２つの積層体ユニット２０を積層し、複数の積層体ユニット２０を含む積層体ユニットセットを作製する積層装置は、第一の繰り出しローラ１２と、第二の繰り出しローラ１３と、中間シート巻き取りローラ１４と、一対の加圧ローラ１５、１６と、第一の巻き取りローラ１７と、第二の巻き取りローラ１８と、中間シート１９を繰り出す中間シート繰り出しローラ１９ａとを備え、図５に示された転写装置、図７に示された転写装置、図９に示された転写装置、図２１に示された転写装置、図２３に示された転写装置および図２５に示された転写装置と同一の構成を有している。
【０４０１】
図２１および図２２に示された転写装置によって、積層体ユニット２０の剥離層５２上に転写された接着層１０に、図２５および図２６に示された転写装置によって作製され、支持シート４上に、剥離層５、電極層６、スペーサ層７、接着層１０およびセラミックグリーンシート２が積層された別の積層体ユニット２０を接着して、２つの積層体ユニット２０を積層し、２つの積層体ユニット２０を含む積層体ユニットセットを作製するにあたっては、第一の繰り出しローラ１２として、図２５および図２６に示された転写装置によって作製され、支持シート４上に、剥離層５、電極層６、スペーサ層７、接着層１０およびセラミックグリーンシート２が積層された新たに積層すべき積層体ユニット２０が巻回されたローラが、積層装置にセットされ、第二の繰り出しローラ１３として、図２１および図２２に示された転写装置によって、作製され、支持シート１上に、積層体ユニット２０、接着層１０および中間シート１９が積層された積層体が巻回されたローラが、積層装置にセットされる。
【０４０２】
次いで、第二の繰り出しローラ１３から、図２１および図２２に示された転写装置によって、作製され、支持シート１上に、積層体ユニット２０、接着層１０および中間シート１９が積層された積層体が繰り出されて、接着層１０の表面に付着した中間シート１９が剥離され、剥離された中間シート１９は、中間シート巻き取りローラ１４によって巻き取られる。
【０４０３】
本実施態様においては、中間シート１９の表面には、シリコン樹脂、アルキド樹脂などがコーティングされ、接着層１０が形成されるべき支持シート９と同じ表面処理が施されているから、中間シート１９を接着層１０から、所望のように、剥離させて、中間シート巻き取りローラ１４によって巻き取ることができる。
【０４０４】
中間シート１９が接着層１０から剥離された積層体ユニット２０を含む積層体は、支持シート１が下方の加圧ローラ１６に接触するように、一対の加圧ローラ１５、１６の間に供給される。
【０４０５】
一方、第二の繰り出しローラ１３からの支持シート４の繰り出しに同期して、第一の繰り出しローラ１２から、支持シート４と、その上に、剥離層５、電極層６、スペーサ層７、接着層１０およびセラミックグリーンシート２が積層された新たに積層すべき積層体ユニット２０よりなる積層体が繰り出されて、支持シート４が上方の加圧ローラ１５に接触するように、一対の加圧ローラ１５、１６の間に供給される。
【０４０６】
図２８は、一対の加圧ローラ１５、１６の近傍の略拡大断面図である。
【０４０７】
図２７および図２８に示された積層装置においては、一対の加圧ローラ１５、１６は、約４０℃ないし約１００℃の温度に保持され、一対の加圧ローラ１５、１６のニップ圧力は、好ましくは、約０．２ないし約１５ＭＰａ、より好ましくは、約０．２ＭＰａないし約６ＭＰａに設定される。
【０４０８】
支持シート４および新たに積層すべき積層体ユニット２０よりなる積層体ならびに支持シート１、積層体ユニット２０および接着層１０が積層された積層体の供給速度は、たとえば、２ｍ／分に設定される。
【０４０９】
図２８に示されるように、支持シート４および新たに積層すべき積層体ユニット２０よりなる積層体は、支持シート４に加えられる引張り力によって、支持シート４が上方の加圧ローラ１５に巻回されるように、斜め上方から、一対の加圧ローラ１５、１６間に供給され、支持シート１、積層体ユニット２０および接着層１０が積層された積層体は、支持シート１が、下方の加圧ローラ１６に接触し、接着層を介して、剥離層５が、支持シート４上に形成された積層体ユニット２０のセラミックグリーンシート２の表面に接触するように、略水平方向に、一対の加圧ローラ１５、１６間に供給される。
【０４１０】
その結果、支持シート１上に形成された積層体ユニット２０の剥離層５の表面に、接着層１０を介して、支持シート４上に形成された積層体ユニット２０のセラミックグリーンシート２が接着されて、支持シート１上に形成された積層体ユニット２０上に、支持シート４上に形成された積層体ユニット２０が積層され、その一方で、図２４に示されるように、支持シート４は、一対の加圧ローラ１７、１８の間から、斜め上方に向けて、搬送されるから、支持シート４が、支持シート１上に形成された積層体ユニット２０の剥離層５の表面に接着した積層体ユニット２０から剥離される。
【０４１１】
接着層１０に接着された積層体ユニット２０から剥離された支持シート４は、第一の巻き取りローラ１７によって巻き取られ、一方、接着層１０を介して、２つの積層体ユニット２０が積層された積層体ユニットセットが、その表面に形成された支持シート１は、第二の巻き取りローラ１８によって巻き取られる。
【０４１２】
本実施態様においては、スペーサ層７および接着層１０には、セラミックグリーンシート２に含まれている誘電体材料の粉末と実質的に同一組成を有する誘電体材料の粉末が含まれているから、スペーサ層７と接着層１０との接着性および接着層１０とセラミックグリーンシート２との接着性を向上させることが可能になり、したがって、接着層１０の表面に、セラミックグリーンシート２を接着させた後、積層体ユニット２０の剥離層５から、支持シート４を剥離する際に、電極層６およびスペーサ層７ならびに剥離層５が、支持シート４とともに、接着層１０から、剥離することを確実に防止することが可能になる。
【０４１３】
また、本実施態様においては、接着層１０を、積層体ユニット２０の剥離層５の表面に転写した後に、接着層１０の表面に、中間シート１９を付着させるように構成されているから、その表面に、積層体ユニット２０、接着層１０および中間シート１９が積層された支持シート１を、第二の巻き取りローラ１８によって、巻き取っても、接着層１０が、支持シート１の表面に付着することがなく、したがって、積層体ユニット２０を積層する積層装置を、支持シート１の表面に形成された積層体ユニット２０の剥離層５の表面に、接着層１０を転写するための転写装置と並列的に配置することができるから、製造ラインが徒に長くなることを防止することが可能になる。
【０４１４】
次いで、積層体ユニット２０の剥離層５の表面に、接着シート１１の接着層１０を転写したのと全く同様にして、支持シート１の表面に形成された積層体ユニットセットの剥離層５の表面に、接着シート１１の接着層１０が転写される。
【０４１５】
図２９は、支持シート１の表面に形成された積層体ユニットセットの剥離層５の表面に、支持シート９上に形成された接着層１０を転写する転写装置の略断面図である。
【０４１６】
図２９に示されるように、支持シート１の表面に形成された積層体ユニットセットの剥離層５の表面に、接着シート１１の接着層１０を転写する転写装置は、第一の繰り出しローラ１２と、第二の繰り出しローラ１３と、中間シート巻き取りローラ１４と、一対の加圧ローラ１５、１６と、第一の巻き取りローラ１７と、第二の巻き取りローラ１８と、中間シート１９を繰り出す中間シート繰り出しローラ１９ａとを備え、図５に示された転写装置、図７に示された転写装置、図９に示された転写装置、図２１に示された転写装置、図２３に示された転写装置、図２５に示された転写装置および図２７に示された積層装置と同一の構成を有している。
【０４１７】
支持シート１の表面に形成された積層体ユニットセットの剥離層５の表面に、接着シート１１の接着層１０を転写するにあたっては、まず、第一の繰り出しローラ１２として、接着シート１１が巻回されたローラが転写装置にセットされ、第二の繰り出しローラ１３として、支持シート１と、２つの積層体ユニット２０を含む積層体ユニットセットよりなる積層体が巻回された第二の巻き取りローラ１８がセットされる。
【０４１８】
さらに、中間シート１９が巻回された中間シート繰り出しローラ１９ａが転写装置にセットされる。
【０４１９】
次いで、第一の繰り出しローラ１２から、接着シート１１が繰り出され、一対の加圧ローラ１５、１６の間に、供給される。
【０４２０】
第一の繰り出しローラ１２からの接着シート１１の繰り出しに同期して、第二の繰り出しローラ１３から、支持シート１と、２つの積層体ユニット２０を含む積層体ユニットセットよりなる積層体が繰り出され、一対の加圧ローラ１５、１６の間に、供給される。
【０４２１】
図３０は、一対の加圧ローラ１５、１６の近傍の略拡大断面図である。
【０４２２】
一対の加圧ローラ１５、１６は、約４０℃ないし約１００℃の温度に保持され、一対の加圧ローラ１５、１６のニップ圧力は、好ましくは、約０．２ないし約１５ＭＰａ、より好ましくは、約０．２ＭＰａないし約６ＭＰａに設定される。
【０４２３】
支持シート１と、２つの積層体ユニット２０を含む積層体ユニットセットよりなる積層体および接着シート１１の供給速度は、たとえば、２ｍ／分に設定される。
【０４２４】
図３０に示されるように、接着シート１１は、支持シート９に加えられる引張り力によって、支持シート９が、上方の加圧ローラ１５に巻回されるように、斜め上方から、一対の加圧ローラ１５、１６間に供給され、支持シート１と、２つの積層体ユニット２０を含む積層体ユニットセットよりなる積層体は、支持シート１が、下方の加圧ローラ１６に接触し、表面側に位置する積層体ユニット２０の剥離層５の表面が、支持シート９上に形成された接着層１０の表面に接触するように、略水平方向に、一対の加圧ローラ１５、１６間に供給される。
【０４２５】
その結果、支持シート９上に形成された接着層１０が、表面側に位置する積層体ユニット２０の剥離層５の表面に接着される。
【０４２６】
一方、図３０に示されるように、接着層１０が形成された支持シート９は、一対の加圧ローラ１５、１６の間から、斜め上方に向けて、搬送され、したがって、支持シート９が、積層体ユニット２０の剥離層５の表面に接着した接着層１０から剥離されて、第一の巻き取りローラ１７によって巻き取られる。
【０４２７】
本実施態様においては、スペーサ層７、接着層１０および剥離層５には、セラミックグリーンシート２に含まれている誘電体材料の粉末と実質的に同一組成を有する誘電体材料の粉末が含まれているから、スペーサ層７と接着層１０との接着性および接着層１０と剥離層５との接着性を向上させることができ、したがって、積層体ユニットセットの剥離層５の表面に、接着層１０を接着した後、接着層１０から、支持シート９を剥離する際に、支持シート９とともに、接着層１０が積層体ユニットセットの剥離層５から剥離し、あるいは、積層体ユニットセットの電極層６およびスペーサ層７ならびに剥離層５が、積層体ユニットセットの接着層１０から剥離することを確実に防止することが可能になる。
【０４２８】
支持シート９上に形成された接着層１０が、積層体ユニットセットの表面側に位置する積層体ユニット２０の剥離層５の表面に接着され、支持シート９が接着層１０から剥離された後、中間シート繰り出しローラ１９ａから、中間シート１９が繰り出されて、接着層１０の表面に付着され、次いで、支持シート１、２つの積層体ユニット２０を含む積層体ユニットセットおよび接着層１０よりなる積層体が、第二の巻き取りローラ１８によって、巻き取られる。
【０４２９】
さらに、支持シート１上に形成された２つの積層体ユニット２０を含む積層体ユニットセットの剥離層５の表面に転写された接着層１０に、支持シート４上に形成され、剥離層５、電極層６、スペーサ層７、接着層１０およびセラミックグリーンシート２を含む新たに積層すべき積層体ユニット２０のセラミックグリーンシート２が接着されて、３つの積層体ユニット２０が積層された積層体ユニットセットが、支持シート１上に形成される。
【０４３０】
図３１は、支持シート１上に形成された２つの積層体ユニット２０を含む積層体ユニットセットの剥離層５の表面に、接着層１０を介して、支持シート４上に形成され、剥離層５、電極層６、スペーサ層７、接着層１０およびセラミックグリーンシート２を含む新たに積層すべき積層体ユニット２０を積層する積層装置の略断面図である。
【０４３１】
図３１に示されるように、支持シート１上に形成された２つの積層体ユニット２０を含む積層体ユニットセットの剥離層５の表面に、接着層１０を介して、支持シート４上に形成され、剥離層５、電極層６、スペーサ層７、接着層１０およびセラミックグリーンシート２を含む新たに積層すべき積層体ユニット２０を積層する積層装置は、第一の繰り出しローラ１２と、第二の繰り出しローラ１３と、中間シート巻き取りローラ１４と、一対の加圧ローラ１５、１６と、第一の巻き取りローラ１７と、第二の巻き取りローラ１８と、中間シート１９を繰り出す中間シート繰り出しローラ１９ａとを備え、図５に示された転写装置、図７に示された転写装置、図９に示された転写装置、図２１に示された転写装置、図２３に示された転写装置、図２５に示された転写装置、図２７に示された積層装置および図２９に示された転写装置と同一の構成を有している。
【０４３２】
支持シート１上に形成された２つの積層体ユニット２０を含む積層体ユニットセットの剥離層５の表面に、接着層１０を介して、支持シート４上に形成され、剥離層５、電極層６、スペーサ層７、接着層１０およびセラミックグリーンシート２を含む新たに積層すべき積層体ユニット２０を積層するにあたっては、まず、第一の繰り出しローラ１２として、支持シート４と、新たに積層すべき積層体ユニット２０よりなる積層体が巻回されたローラが、積層装置にセットされ、第二の繰り出しローラ１３として、支持シート１、２つの積層体ユニット２０を含む積層体ユニットセット、接着層１０および中間シート１９よりなる積層体が巻回されたローラが、積層装置にセットされる。
【０４３３】
次いで、第二の繰り出しローラ１３から、支持シート１、２つの積層体ユニット２０を含む積層体ユニットセット、接着層１０および中間シート１９よりなる積層体が繰り出され、接着層１０の表面に付着した中間シート１９が剥離され、剥離された中間シート１９は、中間シート巻き取りローラ１４によって巻き取られる。
【０４３４】
本実施態様においては、中間シート１９の表面には、シリコン樹脂、アルキド樹脂などがコーティングされ、接着層１０が形成されるべき支持シート９と同じ表面処理が施されているから、中間シート１９を接着層１０から、所望のように、剥離させて、中間シート巻き取りローラ１４によって巻き取ることができる。
【０４３５】
中間シート１９が接着層１０から剥離された支持シート１、２つの積層体ユニット２０を含む積層体ユニットセットおよび接着層１０よりなる積層体は、支持シート１が下方の加圧ローラ１６に接触するように、一対の加圧ローラ１５、１６の間に供給され、一方、第二の繰り出しローラ１３からの支持シート１の繰り出しに同期して、第一の繰り出しローラ１２から、支持シート４と、新たに積層すべき積層体ユニット２０よりなる積層体が繰り出され、支持シート４が上方の加圧ローラ１５に接触するように、一対の加圧ローラ１５、１６の間に供給される。
【０４３６】
図３２は、一対の加圧ローラ１５、１６の近傍の略拡大断面図である。
【０４３７】
一対の加圧ローラ１５、１６は、約４０℃ないし約１００℃の温度に保持され、一対の加圧ローラ１５、１６のニップ圧力は、好ましくは、約０．２ないし約１５ＭＰａ、より好ましくは、約０．２ＭＰａないし約６ＭＰａに設定される。
【０４３８】
支持シート４および新たに積層すべき積層体ユニット２０よりなる積層体ならびに支持シート１、２つの積層体ユニット２０を含む積層体ユニットセットおよび接着層１０よりなる積層体の供給速度は、たとえば、２ｍ／分に設定される。
【０４３９】
図３２に示されるように、支持シート４および新たに積層すべき積層体ユニット２０よりなる積層体は、支持シート４に加えられる引張り力によって、支持シート４が上方の加圧ローラ１５に巻回されるように、斜め上方から、一対の加圧ローラ１５、１６間に供給され、支持シート１、２つの積層体ユニット２０を含む積層体ユニットセットおよび接着層１０よりなる積層体は、支持シート１が、下方の加圧ローラ１６に接触し、接着層を介して、表面側に位置する積層体ユニット２０の剥離層５が、支持シート４上に形成された積層体ユニット２０のセラミックグリーンシート２の表面に接触するように、略水平方向に、一対の加圧ローラ１５、１６間に供給される。
【０４４０】
その結果、支持シート１上に形成された表面側に位置する積層体ユニット２０の剥離層５の表面に転写された接着層１０に、支持シート４上に形成された積層体ユニット２０のセラミックグリーンシート２が接着され、支持シート１上に形成された２つの積層体ユニット２０を含む積層体ユニットセットに、支持シート４上に形成された積層体ユニット２０が積層され、その一方で、図３２に示されるように、支持シート４は、一対の加圧ローラ１７、１８の間から、斜め上方に向けて、搬送されるから、支持シート４が、積層体ユニットセットの表面側に位置する積層体ユニット２０の剥離層５の表面に接着した積層体ユニット２０から剥離される。
【０４４１】
本実施態様においては、スペーサ層７、剥離層５および接着層１０には、セラミックグリーンシート２に含まれている誘電体材料の粉末と実質的に同一組成を有する誘電体材料の粉末が含まれているから、セラミックグリーンシート２と接着層１０との接着性、接着層１０と剥離層５との接着性および接着層１０とスペーサ層７との接着性を向上させることができ、したがって、積層体ユニットセットの接着層１０の表面に、積層体ユニット２０のセラミックグリーンシート２を接着させた後、積層体ユニット２０の剥離層５から、支持シート４を剥離する際に、支持シート４とともに、接着層１０が積層体ユニットセットの剥離層５から剥離し、あるいは、積層体ユニット２０の接着層１０から、電極層６およびスペーサ層７ならびに剥離層５が剥離することを確実に防止することが可能になる。
【０４４２】
接着層１０に接着した積層体ユニット２０から剥離された支持シート４は、第一の巻き取りローラ１７によって巻き取られ、一方、接着層１０を介して、互いに積層された３つの積層体ユニット２０を含む積層体ユニットセットが、その表面に形成された支持シート１は、第二の巻き取りローラ１８によって巻き取られる。
【０４４３】
本実施態様においては、接着層１０を、積層体ユニットセットの剥離層５の表面に転写した後に、接着層１０の表面に、中間シート１９を付着させるように構成されているから、その表面に、２つの積層体ユニット２０を含む積層体ユニットセット、接着層１０および中間シート１９が積層された支持シート１を、第二の巻き取りローラ１８によって、巻き取っても、支持シート１の巻き取りに際して、接着層１０が、支持シート１の表面に付着することがなく、したがって、積層体ユニット２０を積層して、積層体ユニットセットを作製する積層装置を、支持シート１の表面に形成された積層体ユニットセットの剥離層５の表面に、接着層１０を転写するための転写装置と並列的に配置することができるから、製造ラインが徒に長くなることを防止することが可能になる。
【０４４４】
次いで、積層体ユニット２０の剥離層５の表面に、接着シート１１の接着層１０を転写したのと全く同様にして、積層体ユニットセットの表面側に位置する積層体ユニット２０の剥離層５の表面に、接着シート１１の接着層１０が転写される。
【０４４５】
さらに、支持シート１上に形成された積層体ユニットセット上への積層体ユニット２０の積層および積層体ユニットセットの表面側に位置する積層体ユニット２０の剥離層５の表面への接着層１０の転写が繰り返され、所定の数の積層体ユニット２０を含む積層体ユニットセットが、支持シート１上に形成されると、積層体ユニットセットの表面側に位置する積層体ユニット２０の剥離層５の表面に、接着層１０が転写された後、裁断装置（図示せず）によって、支持シート１および積層体ユニットセットが、所定のサイズに裁断され、積層体ブロック４０が形成される。
【０４４６】
こうして形成された積層体ブロック４０は、多数の孔２６が形成された基板２５上に固定された支持体２８上にセットされ、図１７ないし図２０と全く同様にして、積層セラミックコンデンサの外層上に、所定の数の積層体ユニット２０が積層されて、積層体が形成される。
【０４４７】
本実施態様においては、接着層１０、スペーサ層７および剥離層５には、セラミックグリーンシート２に含まれている誘電体材料の粉末と実質的に同一組成を有する誘電体材料の粉末が含まれているから、セラミックグリーンシート２と接着層１０との接着性、接着層１０とスペーサ層７との接着性および剥離層５と接着層１０との接着性を向上させることができ、したがって、多数の積層体ブロック４０を積層して、積層体を作製する積層プロセス中に、セラミックグリーンシート２と接着層１０との間、接着層１０と電極層６およびスペーサ層７との間あるいは剥離層５と接着層１０との間で、デラミネーションが発生することを効果的に防止することが可能になる。
【０４４８】
次いで、所定の数の積層体ユニット２０を含む積層体が、所定のサイズに裁断されて、多数のセラミックグリーンチップが作製される。
【０４４９】
こうして作製されたセラミックグリーンチップは、還元ガス雰囲気下に置かれて、バインダが除去され、さらに、焼成される。
【０４５０】
本実施態様においては、接着層１０、スペーサ層７および剥離層５には、セラミックグリーンシート２に含まれている誘電体材料の粉末と実質的に同一組成を有する誘電体材料の粉末が含まれているから、セラミックグリーンシート２と接着層１０との接着性、接着層１０とスペーサ層７との接着性および剥離層５と接着層１０との接着性を向上させることができ、したがって、セラミックグリーンチップの焼成プロセス中に、セラミックグリーンシート２と接着層１０との間、接着層１０と電極層６およびスペーサ層７との間あるいは剥離層５と接着層１０との間で、デラミネーションが発生することを効果的に防止することが可能になる。
【０４５１】
次いで、焼成されたセラミックグリーンチップに、必要な外部電極などが取り付けられて、積層セラミックコンデンサが作製される。
【０４５２】
本実施態様によれば、長尺状の支持シート１上に、積層体ユニット２０を次々に積層して、所定の数の積層体ユニット２０を含む積層体ユニットセットを作製し、その後に、積層体ユニットセットを所定のサイズに裁断して、積層体ブロック４０を作成しているから、所定のサイズに裁断された積層体ユニット２０を１つづつ、積層して、積層体ブロック４０を作製する場合に比して、積層体ユニット２０の製造効率を大幅に向上させることが可能になる。
【０４５３】
また、本実施態様によれば、剥離層５および接着層１０には、セラミックグリーンシート２に含まれている誘電体材料の粉末と実質的に同一組成を有する誘電体材料の粉末が含まれているから、剥離層５と接着層１０との接着性を向上させることができ、したがって、積層体ユニット２０の剥離層５の表面に、接着層１０を接着した後、接着層１０から、支持シート９を剥離する際に、接着層１０が、支持シート９とともに、剥離層５から剥離することを確実に防止することが可能になる。
【０４５４】
さらに、本実施態様によれば、スペーサ層７および接着層１０には、セラミックグリーンシート２に含まれている誘電体材料の粉末と実質的に同一組成を有する誘電体材料の粉末が含まれているから、スペーサ層７と接着層１０との接着性および接着層１０とセラミックグリーンシート２との接着性を向上させることが可能になり、したがって、接着層１０の表面に、セラミックグリーンシート２を接着させた後、積層体ユニット２０の剥離層５から、支持シート４を剥離する際に、電極層６およびスペーサ層７ならびに剥離層５が、支持シート４とともに、接着層１０から、剥離することを確実に防止することが可能になる。
【０４５５】
また、本実施態様によれば、スペーサ層７、接着層１０および剥離層５には、セラミックグリーンシート２に含まれている誘電体材料の粉末と実質的に同一組成を有する誘電体材料の粉末が含まれているから、スペーサ層７と接着層１０との接着性および接着層１０と剥離層５との接着性を向上させることができ、したがって、積層体ユニットセットの剥離層５の表面に、接着層１０を接着した後、接着層１０から、支持シート９を剥離する際に、支持シート９とともに、接着層１０が積層体ユニットセットの剥離層５から剥離し、あるいは、積層体ユニットセットの電極層６およびスペーサ層７ならびに剥離層５が、積層体ユニットセットの接着層１０から剥離することを確実に防止することが可能になる。
【０４５６】
さらに、本実施態様によれば、スペーサ層７、剥離層５および接着層１０には、セラミックグリーンシート２に含まれている誘電体材料の粉末と実質的に同一組成を有する誘電体材料の粉末が含まれているから、セラミックグリーンシート２と接着層１０との接着性、接着層１０と剥離層５との接着性および接着層１０とスペーサ層７との接着性を向上させることができ、したがって、積層体ユニットセットの接着層１０の表面に、積層体ユニット２０のセラミックグリーンシート２を接着させた後、積層体ユニット２０の剥離層５から、支持シート４を剥離する際に、支持シート４とともに、接着層１０が積層体ユニットセットの剥離層５から剥離し、あるいは、積層体ユニット２０の接着層１０から、電極層６およびスペーサ層７ならびに剥離層５が剥離することを確実に防止することが可能になる。
【０４５７】
また、本実施態様によれば、接着層１０、スペーサ層７および剥離層５には、セラミックグリーンシート２に含まれている誘電体材料の粉末と実質的に同一組成を有する誘電体材料の粉末が含まれているから、セラミックグリーンシート２と接着層１０との接着性、接着層１０とスペーサ層７との接着性および剥離層５と接着層１０との接着性を向上させることができ、したがって、多数の積層体ブロック４０を積層して、積層体を作製する積層プロセス中に、セラミックグリーンシート２と接着層１０との間、接着層１０と電極層６およびスペーサ層７との間あるいは剥離層５と接着層１０との間で、デラミネーションが発生することを効果的に防止することが可能になる。
【０４５８】
さらに、本実施態様によれば、接着層１０、スペーサ層７および剥離層５には、セラミックグリーンシート２に含まれている誘電体材料の粉末と実質的に同一組成を有する誘電体材料の粉末が含まれているから、セラミックグリーンシート２と接着層１０との接着性、接着層１０とスペーサ層７との接着性および剥離層５と接着層１０との接着性を向上させることができ、したがって、セラミックグリーンチップの焼成プロセス中に、セラミックグリーンシート２と接着層１０との間、接着層１０と電極層６およびスペーサ層７との間あるいは剥離層５と接着層１０との間で、デラミネーションが発生することを効果的に防止することが可能になる。
【０４５９】
また、本実施態様によれば、積層体ユニット２０の剥離層５の表面に、接着層１０を転写した後、接着層１０の表面に、中間シート１９を付着させているから、表面に、接着層１０が転写された積層体ユニット２０を含む支持シート１を、第二の巻き取りローラ１８によって巻き取っても、接着層１０が支持シート１に接着することがなく、したがって、積層体ユニット２０を積層する積層装置を、積層体ユニット２０の剥離層５の表面に、接着層１０を転写する転写装置を並列的に配置することができるから、製造ラインが徒に長くなることを防止することが可能になる。
【０４６０】
さらに、本実施態様によれば、図２１、図２３、図２５、図２７、図２９および図３１に示されるように、支持シート１の表面に、セラミックグリーンシート２、接着層１０、電極層６、スペーサ層７および剥離層５が積層された積層体ユニット２０の剥離層５の表面に、接着シート１１の接着層１０を転写する転写装置、支持シート９上に形成された接着層１０を、支持シート４上に形成された電極層６およびスペーサ層７の表面に転写する転写装置、支持シート１上に形成されたセラミックグリーンシート２を、接着層１０を介して、支持シート４上に形成された電極層６およびスペーサ層７上に転写する転写装置、積層体ユニット２０の剥離層５上に転写された接着層１０に、別の積層体ユニット２０を接着して、２つの積層体ユニット２０を積層し、２つの積層体ユニット２０を含む積層体ユニットセットを作製する積層装置、支持シート１の表面に形成された積層体ユニットセットの剥離層５の表面に、支持シート９上に形成された接着層１０を転写する転写装置および支持シート１上に形成された２つの積層体ユニット２０を含む積層体ユニットセットの剥離層５上に、接着層１０を介して、支持シート１上に形成され、剥離層５、電極層６、スペーサ層７、接着層１０およびセラミックグリーンシート２を含む新たに積層すべき積層体ユニット２０を積層する積層装置は、同一の構成を有しているから、これらのステップを、一つの装置を用いて、実行することができ、したがって、製造設備のスペースを大幅に縮小させることが可能になる。
【０４６１】
図３３は、本発明の他の好ましい実施態様にかかる積層セラミックコンデンサの製造方法に用いられる転写装置の略断面図である。
【０４６２】
本実施態様にかかる転写装置は、図２１および図２２に示された転写装置によって作製された支持シート１、セラミックグリーンシート２、接着層１０、電極層６、スペーサ層７および剥離層５を含む積層体ユニット２０ならびに接着層１０からなる積層体の接着層１０上に、支持シート１上に形成されたセラミックグリーンシート２を接着させた後に、セラミックグリーンシート２から、支持シート１を剥離して、支持シート１、セラミックグリーンシート２、接着層１０、電極層６、スペーサ層７、剥離層５を含む積層体ユニット２０、接着層１０ならびにセラミックグリーンシート２よりなる積層体を作製し、積層体を巻き取るように構成されている。
【０４６３】
図３３に示されるように、本実施態様にかかる転写装置は、第一の繰り出しローラ１２と、第二の繰り出しローラ１３と、中間シート巻き取りローラ１４と、一対の加圧ローラ１５、１６と、第一の巻き取りローラ１７と、第二の巻き取りローラ１８と、中間シート１９を繰り出す中間シート繰り出しローラ１９ａとを備え、図５に示された転写装置、図７に示された転写装置、図９に示された転写装置、図２１に示された転写装置、図２３に示された転写装置、図２５に示された転写装置、図２７に示された積層装置、図２９に示された転写装置および図３１に示された積層装置と同一の構成を有している。
【０４６４】
図２１および図２２に示された転写装置によって作製された支持シート１、セラミックグリーンシート２、接着層１０、電極層６、スペーサ層７および剥離層５を含む積層体ユニット２０ならびに接着層１０からなる積層体の接着層１０上に、支持シート１上に形成されたセラミックグリーンシート２を接着させるにあたっては、まず、第一の繰り出しローラ１２として、表面に、セラミックグリーンシート２が形成された支持シート１が巻回されたローラが、積層装置にセットされ、第二の繰り出しローラ１３として、支持シート１、セラミックグリーンシート２、接着層１０、電極層６、スペーサ層７および剥離層５を含む積層体ユニット２０、接着層１０ならびに中間シート１９からなる積層体が巻回されたローラが、転写装置にセットされる。
【０４６５】
次いで、第二の繰り出しローラ１３から、支持シート１、セラミックグリーンシート２、接着層１０、電極層６、スペーサ層７および剥離層５を含む積層体ユニット２０、接着層１０ならびに中間シート１９からなる積層体が繰り出され、接着層１０の表面に付着した中間シート１９が剥離され、剥離された中間シート１９は、中間シート巻き取りローラ１４によって巻き取られる。
【０４６６】
本実施態様においては、中間シート１９の表面には、シリコン樹脂、アルキド樹脂などがコーティングされ、接着層１０が形成されるべき支持シート９と同じ表面処理が施されているから、中間シート１９を接着層１０から、所望のように、剥離させて、中間シート巻き取りローラ１４によって巻き取ることができる。
【０４６７】
中間シート１９が接着層１０から剥離された支持シート１、セラミックグリーンシート２、接着層１０、電極層６、スペーサ層７および剥離層５を含む積層体ユニット２０ならびに接着層１０からなる積層体は、支持シート１が下方の加圧ローラ１６に接触するように、一対の加圧ローラ１５、１６の間に供給される。
【０４６８】
一方、第二の繰り出しローラ１３からの支持シート４の繰り出しに同期して、第一の繰り出しローラ１２から、表面に、セラミックグリーンシート２が形成された支持シート１が繰り出され、支持シート１が上方の加圧ローラ１５に接触するように、一対の加圧ローラ１５、１６の間に供給される。
【０４６９】
図３４は、一対の加圧ローラ１５、１６の近傍の略拡大断面図である。
【０４７０】
一対の加圧ローラ１５、１６は、約４０℃ないし約１００℃の温度に保持され、一対の加圧ローラ１５、１６のニップ圧力は、好ましくは、約０．２ないし約１５ＭＰａ、より好ましくは、約０．２ＭＰａないし約６ＭＰａに設定される。
【０４７１】
支持シート１、セラミックグリーンシート２、接着層１０、電極層６、スペーサ層７および剥離層５を含む積層体ユニット２０ならびに接着層１０からなる積層体と、表面に、セラミックグリーンシート２が形成された支持シート１の供給速度は、たとえば、２ｍ／分に設定される。
【０４７２】
図３４に示されるように、表面に、セラミックグリーンシート２が形成された支持シート１は、支持シート１に加えられる引張り力によって、支持シート１が、上方の加圧ローラ１５に巻回されるように、斜め上方から、一対の加圧ローラ１５、１６間に供給され、支持シート１、セラミックグリーンシート２、接着層１０、電極層６、スペーサ層７および剥離層５を含む積層体ユニット２０ならびに接着層１０からなる積層体は、支持シート１が、下方の加圧ローラ１６に接触し、積層体ユニット２０の剥離層５の表面に転写された接着層１０が、支持シート１に形成されたセラミックグリーンシート２の表面に接触するように、略水平方向に、一対の加圧ローラ１５、１６間に供給される。
【０４７３】
その結果、積層体ユニット２０の剥離層５の表面に転写された接着層１０の表面に、支持シート１上に形成されたセラミックグリーンシート２が接着され、一方で、図３４に示されるように、支持シート１は、一対の加圧ローラ１５、１６の間から、斜め上方に向けて、搬送されるから、支持シート１が、セラミックグリーンシート２から剥離される。
【０４７４】
本実施態様においては、接着層１０、スペーサ層７および剥離層５には、セラミックグリーンシート２に含まれている誘電体材料の粉末と実質的に同一組成を有する誘電体材料の粉末が含まれているから、接着層１０と剥離層５との接着性、剥離層５とその表面に転写された接着層１０との接着性および接着層１０とセラミックグリーンシート２との接着性を向上させることができ、したがって、支持シート１のみを、セラミックグリーンシート２から、確実に剥離することが可能になる。
【０４７５】
セラミックグリーンシート２から剥離された支持シート１は、第一の巻き取りローラ１７によって巻き取られ、一方、積層体ユニット２０の剥離層５の表面に転写された接着層１０の表面に、支持シート１上に形成されたセラミックグリーンシート２が接着されて、形成された支持シート１、セラミックグリーンシート２、接着層１０、電極層６、スペーサ層７および剥離層５を含む積層体ユニット２０、接着層１０ならびにセラミックグリーンシート２からなる積層体は、第二の巻き取りローラ１８によって巻き取られる。
【０４７６】
次いで、支持シート１、セラミックグリーンシート２、接着層１０、電極層６、スペーサ層７および剥離層５を含む積層体ユニット２０、接着層１０ならびにセラミックグリーンシート２からなる積層体の接着層１０に転写されたセラミックグリーンシート２の表面に、接着シート１１の接着層１０が転写される。
【０４７７】
図３５は、支持シート１、セラミックグリーンシート２、接着層１０、電極層６、スペーサ層７および剥離層５を含む積層体ユニット２０、接着層１０ならびにセラミックグリーンシート２からなる積層体の接着層１０に転写されたセラミックグリーンシート２の表面に、接着シート１１の接着層１０を転写する転写装置の略断面図である。
【０４７８】
図３５に示されるように、支持シート１、セラミックグリーンシート２、接着層１０、電極層６、スペーサ層７および剥離層５を含む積層体ユニット２０、接着層１０ならびにセラミックグリーンシート２からなる積層体の接着層１０に転写されたセラミックグリーンシート２の表面に、接着シート１１の接着層１０を転写する転写装置は、第一の繰り出しローラ１２と、第二の繰り出しローラ１３と、中間シート巻き取りローラ１４と、一対の加圧ローラ１５、１６と、第一の巻き取りローラ１７と、第二の巻き取りローラ１８と、中間シート１９を繰り出す中間シート繰り出しローラ１９ａとを備え、図５に示された転写装置、図７に示された転写装置、図９に示された転写装置、図２１に示された転写装置、図２３に示された転写装置、図２５に示された転写装置、図２７に示された積層装置、図２９に示された転写装置、図３１に示された積層装置および図３３に示された転写装置と同一の構成を有している。
【０４７９】
支持シート１、セラミックグリーンシート２、接着層１０、電極層６、スペーサ層７および剥離層５を含む積層体ユニット２０、接着層１０ならびにセラミックグリーンシート２からなる積層体の接着層１０に転写されたセラミックグリーンシート２の表面に、接着シート１１の接着層１０を転写するにあたっては、まず、第一の繰り出しローラ１２として、接着シート１１が巻回されたローラが転写装置にセットされ、第二の繰り出しローラ１３として、支持シート１、セラミックグリーンシート２、接着層１０、電極層６、スペーサ層７および剥離層５を含む積層体ユニット２０、接着層１０ならびにセラミックグリーンシート２からなる積層体が巻回された第二の巻き取りローラ１８が、積層装置にセットされる。
【０４８０】
さらに、中間シート１９が巻回された中間シート繰り出しローラ１９ａが転写装置にセットされる。
【０４８１】
中間シート１９は、積層体のセラミックグリーンシート２の表面に転写された接着層１０の表面に付着され、セラミックグリーンシート２の表面に、接着層１０が転写された積層体を、第二の巻き取りローラ１８によって巻き取った際に、接着層１１が支持シート１の表面に接着することを防止するものであり、接着層１０が形成された支持シート９を同じ材料によって形成され、支持シート９を同一の厚さを有し、接着層１０に付着される表面には、シリコン樹脂、アルキド樹脂などがコーティングされ、接着層１０が形成されるべき支持シート９と同じ表面処理が施されている。
【０４８２】
次いで、第一の繰り出しローラ１２から、接着シート１１が繰り出され、一対の加圧ローラ１５、１６の間に、供給される。
【０４８３】
第一の繰り出しローラ１２からの接着シート１１の繰り出しに同期して、第二の繰り出しローラ１３から、支持シート１、セラミックグリーンシート２、接着層１０、電極層６、スペーサ層７および剥離層５を含む積層体ユニット２０、接着層１０ならびにセラミックグリーンシート２からなる積層体が繰り出され、一対の加圧ローラ１５、１６の間に、供給される。
【０４８４】
図３６は、一対の加圧ローラ１５、１６の近傍の略拡大断面図である。
【０４８５】
一対の加圧ローラ１５、１６は、約４０℃ないし約１００℃の温度に保持され、一対の加圧ローラ１５、１６のニップ圧力は、好ましくは、約０．２ないし約１５ＭＰａ、より好ましくは、約０．２ＭＰａないし約６ＭＰａに設定される。
【０４８６】
支持シート１、セラミックグリーンシート２、接着層１０、電極層６、スペーサ層７および剥離層５を含む積層体ユニット２０、接着層１０ならびにセラミックグリーンシート２からなる積層体と、接着シート１１の供給速度は、たとえば、２ｍ／分に設定される。
【０４８７】
図３６に示されるように、接着シート１１は、支持シート９に加えられる引張り力によって、支持シート９が、上方の加圧ローラ１５に巻回されるように、斜め上方から、一対の加圧ローラ１５、１６間に供給され、支持シート１、セラミックグリーンシート２、接着層１０、電極層６、スペーサ層７および剥離層５を含む積層体ユニット２０、接着層１０ならびにセラミックグリーンシート２からなる積層体は、支持シート１が、下方の加圧ローラ１６に接触し、積層体の表面のセラミックグリーンシート２が、支持シート９上に形成された接着層１０の表面に接触するように、略水平方向に、一対の加圧ローラ１５、１６間に供給される。
【０４８８】
その結果、支持シート９上に形成された接着層１０が、積層体の表面のセラミックグリーンシート２の表面に接着される。
【０４８９】
一方、図３６に示されるように、接着層１０が形成された支持シート９は、一対の加圧ローラ１５、１６の間から、斜め上方に向けて、搬送され、したがって、支持シート９が、積層体の表面のセラミックグリーンシート２の表面に接着した接着層１０から剥離されて、第一の巻き取りローラ１７によって巻き取られる。
【０４９０】
本実施態様においては、スペーサ層７、接着層１０および剥離層５には、セラミックグリーンシート２に含まれている誘電体材料の粉末と実質的に同一組成を有する誘電体材料の粉末が含まれているから、スペーサ層７と接着層１０との接着性、接着層１０と剥離層５との接着性およびセラミックグリーンシート２と接着層１０との接着性を向上させることができ、したがって、積層体のセラミックグリーンシート２の表面に、接着層１０を接着した後、接着層１０から、支持シート９を剥離する際に、支持シート９とともに、接着層１０が積層体のセラミックグリーンシート２から剥離し、あるいは、積層体の電極層６およびスペーサ層７ならびに剥離層５が、積層体の接着層１０から剥離することを確実に防止することが可能になる。
【０４９１】
支持シート９上に形成された接着層１０が、積層体のセラミックグリーンシート２の表面に接着され、セラミックグリーンシート２の表面に接着した接着層１０から、支持シート９が剥離された後、中間シート繰り出しローラ１９ａから、中間シート１９が繰り出されて、接着層１０の表面に付着され、次いで、支持シート１、セラミックグリーンシート２、接着層１０、電極層６、スペーサ層７および剥離層５を含む積層体ユニット２０、接着層１０、セラミックグリーンシート２、接着層１０ならびに中間シート１９からなる積層体が、第二の巻き取りローラ１８によって、巻き取られる。
【０４９２】
さらに、支持シート１、セラミックグリーンシート２、接着層１０、電極層６、スペーサ層７および剥離層５を含む積層体ユニット２０、接着層１０、セラミックグリーンシート２ならびに接着層１０からなる積層体の接着層１０の表面に、支持シート４の上の剥離層５の表面に形成された電極層６およびスペーサ層７が接着され、剥離層５から、支持シート４が剥離されて、電極層６、スペーサ層７および剥離層５が接着層１０の表面に転写される。
【０４９３】
図３７は、支持シート１、セラミックグリーンシート２、接着層１０、電極層６、スペーサ層７および剥離層５を含む積層体ユニット２０、接着層１０、セラミックグリーンシート２ならびに接着層１０からなる積層体の接着層１０の表面に、支持シート４上の剥離層５の表面に形成された電極層６およびスペーサ層７を接着し、剥離層５から、支持シート４を剥離して、電極層６、スペーサ層７および剥離層５を接着層１０の表面に転写する転写装置の略断面図である。
【０４９４】
図３７に示されるように、支持シート１、セラミックグリーンシート２、接着層１０、電極層６、スペーサ層７および剥離層５を含む積層体ユニット２０、接着層１０、セラミックグリーンシート２ならびに接着層１０からなる積層体の接着層１０の表面に、支持シート４の上の剥離層５の表面に形成された電極層６およびスペーサ層７を接着し、剥離層５から、支持シート４が剥離して、電極層６、スペーサ層７および剥離層５を接着層１０の表面に転写する転写装置は、第一の繰り出しローラ１２と、第二の繰り出しローラ１３と、中間シート巻き取りローラ１４と、一対の加圧ローラ１５、１６と、第一の巻き取りローラ１７と、第二の巻き取りローラ１８と、中間シート１９を繰り出す中間シート繰り出しローラ１９ａとを備え、図５に示された転写装置、図７に示された転写装置、図９に示された転写装置、図２１に示された転写装置、図２３に示された転写装置、図２５に示された転写装置、図２７に示された積層装置、図２９に示された転写装置、図３１に示された積層装置、図３３に示された転写装置および図３５に示された転写装置と同一の構成を有している。
【０４９５】
支持シート１、セラミックグリーンシート２、接着層１０、電極層６、スペーサ層７および剥離層５を含む積層体ユニット２０、接着層１０、セラミックグリーンシート２ならびに接着層１０からなる積層体の接着層１０の表面に、支持シート４の上の剥離層５の表面に形成された電極層６およびスペーサ層７を接着するにあたっては、まず、第一の繰り出しローラ１２として、表面に、剥離層５、電極層６およびスペーサ層７が形成された支持シート４が巻回されたローラが、転写装置にセットされ、第二の繰り出しローラ１３として、支持シート１、セラミックグリーンシート２、接着層１０、電極層６、スペーサ層７および剥離層５を含む積層体ユニット２０、接着層１０、セラミックグリーンシート２、接着層１０ならびに中間シート１９からなる積層体が巻回された第二の巻き取りローラ１８が、転写装置にセットされる。
【０４９６】
次いで、第二の繰り出しローラ１３から、支持シート１、セラミックグリーンシート２、接着層１０、電極層６、スペーサ層７および剥離層５を含む積層体ユニット２０、接着層１０、セラミックグリーンシート２、接着層１０ならびに中間シート１９からなる積層体が繰り出され、接着層１０の表面に付着した中間シート１９が剥離され、剥離された中間シート１９は、中間シート巻き取りローラ１４によって巻き取られる。
【０４９７】
本実施態様においては、中間シート１９の表面には、シリコン樹脂、アルキド樹脂などがコーティングされ、接着層１０が形成されるべき支持シート９と同じ表面処理が施されているから、中間シート１９を接着層１０から、所望のように、剥離させて、中間シート巻き取りローラ１４によって巻き取ることができる。
【０４９８】
中間シート１９が接着層１０から剥離された支持シート１、セラミックグリーンシート２、接着層１０、電極層６、スペーサ層７および剥離層５を含む積層体ユニット２０、接着層１０、セラミックグリーンシート２ならびに接着層１０からなる積層体は、支持シート１が下方の加圧ローラ１６に接触するように、一対の加圧ローラ１５、１６の間に供給される。
【０４９９】
一方、第二の繰り出しローラ１３からの支持シート４の繰り出しに同期して、第一の繰り出しローラ１２から、表面に、剥離層５、電極層６およびスペーサ層７が形成された支持シート４が繰り出され、支持シート４が上方の加圧ローラ１５に接触するように、一対の加圧ローラ１５、１６の間に供給される。
【０５００】
図３８は、一対の加圧ローラ１５、１６の近傍の略拡大断面図である。
【０５０１】
一対の加圧ローラ１５、１６は、約４０℃ないし約１００℃の温度に保持され、一対の加圧ローラ１５、１６のニップ圧力は、好ましくは、約０．２ないし約１５ＭＰａ、より好ましくは、約０．２ＭＰａないし約６ＭＰａに設定される。
【０５０２】
支持シート１、セラミックグリーンシート２、接着層１０、電極層６、スペーサ層７および剥離層５を含む積層体ユニット２０、接着層１０、セラミックグリーンシート２ならびに接着層１０からなる積層体と、表面に、剥離層５、電極層６およびスペーサ層７が形成された支持シート４の供給速度は、たとえば、２ｍ／分に設定される。
【０５０３】
図３８に示されるように、表面に、剥離層５、電極層６およびスペーサ層７が形成された支持シート４は、支持シート４に加えられる引張り力によって、支持シート１が、上方の加圧ローラ１５に巻回されるように、斜め上方から、一対の加圧ローラ１５、１６間に供給され、支持シート１、セラミックグリーンシート２、接着層１０、電極層６、スペーサ層７および剥離層５を含む積層体ユニット２０、接着層１０、セラミックグリーンシート２ならびに接着層１０からなる積層体は、支持シート１が、下方の加圧ローラ１６に接触し、セラミックグリーンシート２の表面に転写された接着層１０が、支持シート４上に形成された電極層６およびスペーサ層７に接触するように、略水平方向に、一対の加圧ローラ１５、１６間に供給される。
【０５０４】
その結果、セラミックグリーンシート２の表面に転写された接着層１０に、支持シート４上に形成された電極層６およびスペーサ層７が接着され、その一方で、図３８に示されるように、支持シート４は、一対の加圧ローラ１７、１８の間から、斜め上方に向けて、搬送されるから、支持シート４が、剥離層５から剥離される。
【０５０５】
こうして、支持シート１上に、それぞれ、セラミックグリーンシート２、接着層１０、電極層６、スペーサ層７および剥離層５を含む２つの積層体ユニット２０が、接着層１０を介して、積層された積層体ユニットセットが作製される。
【０５０６】
本実施態様においては、接着層１０、スペーサ層７および剥離層５には、セラミックグリーンシート２に含まれている誘電体材料の粉末と実質的に同一組成を有する誘電体材料の粉末が含まれているから、剥離層５と接着層１０との接着性、接着層１０とセラミックグリーンシート２との接着性およびセラミックグリーンシート２と接着層１０との接着性を向上させることができ、したがって、支持シート４のみを、剥離層５から、確実に剥離することが可能になる。
【０５０７】
剥離層５から剥離した支持シート４は、第一の巻き取りローラ１７によって巻き取られ、一方、支持シート１上に、それぞれ、セラミックグリーンシート２、接着層１０、電極層６、スペーサ層７および剥離層５を含む２つの積層体ユニット２０が、接着層１０を介して、積層された積層体ユニットセットは、第二の巻き取りローラ１８によって巻き取られる。
【０５０８】
本実施態様においては、接着層１０を、積層体のセラミックグリーンシート２の表面に転写した後に、接着層１０の表面に、中間シート１９を付着させるように構成されているから、セラミックグリーンシート２の表面に、接着層１０が転写された積層体を第二の巻き取りローラ１８によって、巻き取っても、接着層１０が、支持シート１の表面に付着することがなく、したがって、積層体の接着層１０に、電極層６、スペーサ層７および剥離層５を転写する転写装置を、積層体のセラミックグリーンシート２の表面に、接着層１０を転写するための転写装置と並列的に配置することができるから、製造ラインが徒に長くなることを防止することが可能になる。
【０５０９】
こうして、支持シート１上に、それぞれ、セラミックグリーンシート２、接着層１０、電極層６、スペーサ層７および剥離層５を含む２つの積層体ユニット２０が、接着層１０を介して、積層されて、作製された積層体ユニットセットの表面側に位置する剥離層５の表面に、さらに、接着シート１１の接着層１０が転写される。
【０５１０】
図３９は、支持シート１上に、それぞれ、セラミックグリーンシート２、接着層１０、電極層６、スペーサ層７および剥離層５を含む２つの積層体ユニット２０が、接着層１０を介して、積層されて、作製された積層体ユニットセットの表面側に位置する剥離層５の表面に、支持シート９上に形成された接着層１０を転写する転写装置の略断面図である。
【０５１１】
図３９に示されるように、支持シート１上に、それぞれ、セラミックグリーンシート２、接着層１０、電極層６、スペーサ層７および剥離層５を含む２つの積層体ユニット２０が、接着層１０を介して、積層されて、作製された積層体ユニットセットの表面側に位置する剥離層５の表面に、支持シート９上に形成された接着層１０を転写する転写装置は、第一の繰り出しローラ１２と、第二の繰り出しローラ１３と、中間シート巻き取りローラ１４と、一対の加圧ローラ１５、１６と、第一の巻き取りローラ１７と、第二の巻き取りローラ１８と、中間シート１９を繰り出す中間シート繰り出しローラ１９ａとを備え、図５に示された転写装置、図７に示された転写装置、図９に示された転写装置、図２１に示された転写装置、図２３に示された転写装置、図２５に示された転写装置、図２７に示された積層装置、図２９に示された転写装置、図３１に示された積層装置、図３３に示された転写装置、図３５に示された転写装置および図３７に示された転写装置と同一の構成を有している。
【０５１２】
支持シート１上に、それぞれ、セラミックグリーンシート２、接着層１０、電極層６、スペーサ層７および剥離層５を含む２つの積層体ユニット２０が、接着層１０を介して、積層されて、作製された積層体ユニットセットの表面側に位置する剥離層５の表面に、支持シート９上に形成された接着層１０を転写するにあたっては、まず、第一の繰り出しローラ１２として、接着シート１１が巻回されたローラが転写装置にセットされ、第二の繰り出しローラ１３として、支持シート１上に、それぞれ、セラミックグリーンシート２、接着層１０、電極層６、スペーサ層７および剥離層５を含む２つの積層体ユニット２０が、接着層１０を介して、積層されて、作製された積層体ユニットセットが巻回された第二の巻き取りローラ１８が、積層装置にセットされる。
【０５１３】
さらに、中間シート１９が巻回された中間シート繰り出しローラ１９ａが転写装置にセットされる。
【０５１４】
中間シート１９は、積層体ユニットセットの表面側に位置する剥離層５の表面に転写された接着層１０の表面に付着され、表面側に位置する剥離層５の表面に、接着層１０が転写された積層体ユニットセットを、第二の巻き取りローラ１８によって巻き取った際に、接着層１１が支持シート１の表面に接着することを防止するものであり、接着層１０が形成された支持シート９を同じ材料によって形成され、支持シート９を同一の厚さを有し、接着層１０に付着される表面には、シリコン樹脂、アルキド樹脂などがコーティングされ、接着層１０が形成されるべき支持シート９と同じ表面処理が施されている。
【０５１５】
次いで、第一の繰り出しローラ１２から、接着シート１１が繰り出され、一対の加圧ローラ１５、１６の間に、供給される。
【０５１６】
第一の繰り出しローラ１２からの接着シート１１の繰り出しに同期して、第二の繰り出しローラ１３から、支持シート１と、２つの積層体ユニット２０を含む積層体ユニットセットよりなる積層体が繰り出され、一対の加圧ローラ１５、１６の間に、供給される。
【０５１７】
図４０は、一対の加圧ローラ１５、１６の近傍の略拡大断面図である。
【０５１８】
一対の加圧ローラ１５、１６は、約４０℃ないし約１００℃の温度に保持され、一対の加圧ローラ１５、１６のニップ圧力は、好ましくは、約０．２ないし約１５ＭＰａ、より好ましくは、約０．２ＭＰａないし約６ＭＰａに設定される。
【０５１９】
支持シート１と、２つの積層体ユニット２０を含む積層体ユニットセットよりなる積層体および接着シート１１の供給速度は、たとえば、２ｍ／分に設定される。
【０５２０】
図４０に示されるように、接着シート１１は、支持シート９に加えられる引張り力によって、支持シート９が、上方の加圧ローラ１５に巻回されるように、斜め上方から、一対の加圧ローラ１５、１６間に供給され、支持シート１と、２つの積層体ユニット２０を含む積層体ユニットセットよりなる積層体は、支持シート１が、下方の加圧ローラ１６に接触し、表面側に位置する積層体ユニット２０の剥離層５の表面が、支持シート９上に形成された接着層１０の表面に接触するように、略水平方向に、一対の加圧ローラ１５、１６間に供給される。
【０５２１】
その結果、支持シート９上に形成された接着層１０が、表面側に位置する積層体ユニット２０の剥離層５の表面に接着される。
【０５２２】
一方、図４０に示されるように、接着層１０が形成された支持シート９は、一対の加圧ローラ１５、１６の間から、斜め上方に向けて、搬送され、その結果、支持シート９が、積層体ユニット２０の剥離層５の表面に接着した接着層１０から剥離されて、第一の巻き取りローラ１７によって巻き取られる。
【０５２３】
本実施態様においては、接着層１０および剥離層５には、セラミックグリーンシート２に含まれている誘電体材料の粉末と実質的に同一組成を有する誘電体材料の粉末が含まれているから、接着層１０と剥離層５との接着性を向上させることが可能になり、したがって、剥離層５の表面に、接着層１０を接着させた後、接着層１０から、支持シート９を剥離する際に、接着層１０が、支持シート９とともに、剥離層５から剥離することを確実に防止することが可能になる。
【０５２４】
支持シート９上に形成された接着層１０が、積層体ユニットセットの表面側に位置する積層体ユニット２０の剥離層５の表面に接着され、接着層１０から、支持シート９が剥離された後、中間シート繰り出しローラ１９ａから、中間シート１９が繰り出されて、接着層１０の表面に付着され、次いで、支持シート１、２つの積層体ユニット２０を含む積層体ユニットセット、接着層１０および中間シート１９よりなる積層体が、第二の巻き取りローラ１８によって、巻き取られる。
【０５２５】
さらに、支持シート１上に形成された２つの積層体ユニット２０を含む積層体ユニットセットの表面側に位置する積層体ユニット２０の剥離層５の表面に転写された接着層１０に、支持シート１上に形成されたセラミックグリーンシート２が接着され、次いで、セラミックグリーンシート２から支持シート４が剥離されて、支持シート１上に形成された２つの積層体ユニット２０を含む積層体ユニットセットの表面側に位置する積層体ユニット２０の剥離層５の表面に転写された接着層１０上に、支持シート１上に形成されたセラミックグリーンシート２が転写される。
【０５２６】
図４１は、支持シート１上に形成された２つの積層体ユニット２０を含む積層体ユニットセットの表面側に位置する積層体ユニット２０の剥離層５の表面に転写された接着層１０に、支持シート１上に形成されたセラミックグリーンシート２を接着させ、セラミックグリーンシート２から支持シート４を剥離して、支持シート１上に形成された２つの積層体ユニット２０を含む積層体ユニットセットの表面側に位置する積層体ユニット２０の剥離層５の表面に転写された接着層１０上に、支持シート１上に形成されたセラミックグリーンシート２を転写する転写装置の略断面図である。
【０５２７】
図４１に示されるように、支持シート１上に形成された２つの積層体ユニット２０を含む積層体ユニットセットの表面側に位置する積層体ユニット２０の剥離層５の表面に転写された接着層１０に、支持シート１上に形成されたセラミックグリーンシート２を接着させ、セラミックグリーンシート２から支持シート４を剥離して、支持シート１上に形成された２つの積層体ユニット２０を含む積層体ユニットセットの表面側に位置する積層体ユニット２０の剥離層５の表面に転写された接着層１０上に、支持シート１上に形成されたセラミックグリーンシート２を転写する転写装置は、第一の繰り出しローラ１２と、第二の繰り出しローラ１３と、中間シート巻き取りローラ１４と、一対の加圧ローラ１５、１６と、第一の巻き取りローラ１７と、第二の巻き取りローラ１８と、中間シート１９を繰り出す中間シート繰り出しローラ１９ａとを備え、図５に示された転写装置、図７に示された転写装置、図９に示された転写装置、図２１に示された転写装置、図２３に示された転写装置、図２５に示された転写装置、図２７に示された積層装置、図２９に示された転写装置、図３１に示された積層装置、図３３に示された転写装置、図３５に示された転写装置、図３７に示された転写装置および図３９に示された転写装置と同一の構成を有している。
【０５２８】
支持シート１上に形成された２つの積層体ユニット２０を含む積層体ユニットセットの表面側に位置する積層体ユニット２０の剥離層５の表面に転写された接着層１０に、支持シート１上に形成されたセラミックグリーンシート２を接着するにあたっては、まず、第一の繰り出しローラ１２として、表面に、セラミックグリーンシート２が形成された支持シート１が巻回されたローラが、積層装置にセットされ、第二の繰り出しローラ１３として、支持シート１上に、それぞれ、セラミックグリーンシート２、接着層１０、電極層６、スペーサ層７および剥離層５を含む２つの積層体ユニット２０が、接着層１０を介して、積層されて、作製された積層体ユニットセットと、積層体ユニットセットの表面側に位置する積層体ユニット２０の剥離層５の表面に転写された接着層１０と、接着層１０の表面に付着された中間シート１９とからなる積層体が巻回された第二の巻き取りローラ１８が、転写装置にセットされる。
【０５２９】
次いで、第二の繰り出しローラ１３から、支持シート１上に、それぞれ、セラミックグリーンシート２、接着層１０、電極層６、スペーサ層７および剥離層５を含む２つの積層体ユニット２０が、接着層１０を介して、積層されて、作製された積層体ユニットセットと、積層体ユニットセットの表面側に位置する積層体ユニット２０の剥離層５の表面に転写された接着層１０と、接着層１０の表面に付着された中間シート１９とからなる積層体が繰り出され、接着層１０の表面に付着した中間シート１９が剥離され、剥離された中間シート１９は、中間シート巻き取りローラ１４によって巻き取られる。
【０５３０】
本実施態様においては、中間シート１９の表面には、シリコン樹脂、アルキド樹脂などがコーティングされ、接着層１０が形成されるべき支持シート９と同じ表面処理が施されているから、中間シート１９を接着層１０から、所望のように、剥離させて、中間シート巻き取りローラ１４によって巻き取ることができる。
【０５３１】
中間シート１９が接着層１０から剥離された支持シート１上に、それぞれ、セラミックグリーンシート２、接着層１０、電極層６、スペーサ層７および剥離層５を含む２つの積層体ユニット２０が、接着層１０を介して、積層されて、作製された積層体ユニットセットと、積層体ユニットセットの表面側に位置する積層体ユニット２０の剥離層５の表面に転写された接着層１０とからなる積層体は、支持シート１が下方の加圧ローラ１６に接触するように、一対の加圧ローラ１５、１６の間に供給される。
【０５３２】
一方、第二の繰り出しローラ１３からの積層体の繰り出しに同期して、第一の繰り出しローラ１２から、表面に、セラミックグリーンシート２が形成された支持シート１が繰り出され、支持シート１が上方の加圧ローラ１５に接触するように、一対の加圧ローラ１５、１６の間に供給される。
【０５３３】
図４２は、一対の加圧ローラ１５、１６の近傍の略拡大断面図である。
【０５３４】
一対の加圧ローラ１５、１６は、約４０℃ないし約１００℃の温度に保持され、一対の加圧ローラ１５、１６のニップ圧力は、好ましくは、約０．２ないし約１５ＭＰａ、より好ましくは、約０．２ＭＰａないし約６ＭＰａに設定される。
【０５３５】
支持シート１上に、それぞれ、セラミックグリーンシート２、接着層１０、電極層６、スペーサ層７および剥離層５を含む２つの積層体ユニット２０が、接着層１０を介して、積層されて、作製された積層体ユニットセットと、積層体ユニットセットの表面側に位置する積層体ユニット２０の剥離層５の表面に転写された接着層１０とからなる積層体ならびに表面に、セラミックグリーンシート２が形成された支持シート１の供給速度は、たとえば、２ｍ／分に設定される。
【０５３６】
図４２に示されるように、表面に、セラミックグリーンシート２が形成された支持シート１は、支持シート１に加えられる引張り力によって、支持シート１が、上方の加圧ローラ１５に巻回されるように、斜め上方から、一対の加圧ローラ１５、１６間に供給され、一方、支持シート１上に、それぞれ、セラミックグリーンシート２、接着層１０、電極層６、スペーサ層７および剥離層５を含む２つの積層体ユニット２０が、接着層１０を介して、積層されて、作製された積層体ユニットセットと、積層体ユニットセットの表面側に位置する積層体ユニット２０の剥離層５の表面に転写された接着層１０とからなる積層体は、支持シート１が、下方の加圧ローラ１６に接触し、積層体ユニットセットの表面側に位置する積層体ユニット２０の剥離層５の表面に転写された接着層１０が、支持シート１上に形成されたセラミックグリーンシート２の表面に接触するように、略水平方向に、一対の加圧ローラ１５、１６間に供給される。
【０５３７】
その結果、積層体ユニットセットの表面側に位置する積層体ユニット２０の剥離層５の表面に転写された接着層１０の表面に、支持シート１上に形成されたセラミックグリーンシート５が接着され、一方で、図４２に示されるように、支持シート１は、一対の加圧ローラ１７、１８の間から、斜め上方に向けて、搬送されるから、支持シート１が、セラミックグリーンシート２から剥離される。
【０５３８】
本実施態様においては、接着層１０および剥離層５には、セラミックグリーンシート２に含まれている誘電体材料の粉末と実質的に同一組成を有する誘電体材料の粉末が含まれているから、剥離層５と接着層１０との接着性を向上させることができ、したがって、支持シート１のみを、セラミックグリーンシート２から確実に剥離することが可能になる。
【０５３９】
セラミックグリーンシート２から剥離された支持シート１は、第一の巻き取りローラ１７によって巻き取られ、一方、積層体ユニットセットの表面側に位置する積層体ユニット２０の剥離層５の表面に転写された接着層１０の表面に、支持シート１上に形成されたセラミックグリーンシート２が接着されて、形成された支持シート１、積層体ユニット２０、接着層１０、積層体ユニット２０、接着層１０およびセラミックグリーンシート２からなる積層体は、第二の巻き取りローラ１８によって巻き取られる。
【０５４０】
さらに、図３５および図３６に示された転写装置を用いて、支持シート１、セラミックグリーンシート２、接着層１０、電極層６、スペーサ層７および剥離層５を含む積層体ユニット２０、接着層１０ならびにセラミックグリーンシート２からなる積層体のセラミックグリーンシート２の表面に、接着シート１１の接着層１０を転写したのと同様にして、支持シート１、積層体ユニット２０、接着層１０、積層体ユニット２０、接着層１０およびセラミックグリーンシート２からなる積層体のセラミックグリーンシート２の表面に、接着シート１１の接着層１０が転写され、図３７および図３８に示された転写装置を用いて、支持シート１、セラミックグリーンシート２、接着層１０、電極層６、スペーサ層７および剥離層５を含む積層体ユニット２０、接着層１０ならびにセラミックグリーンシート２からなる積層体のセラミックグリーンシート２の表面に転写された接着層１０の表面に、支持シート４上に形成された電極層６、スペーサ層７および剥離層５を転写したのと同様にして、支持シート１、積層体ユニット２０、接着層１０、積層体ユニット２０、接着層１０およびセラミックグリーンシート２からなる積層体のセラミックグリーンシート２の表面に転写された接着層１０の表面に、さらに、支持シート４上に形成された電極層６、スペーサ層７および剥離層５が転写されて、支持シート１上に、それぞれ、セラミックグリーンシート２、接着層１０、電極層６、スペーサ層７および剥離層５を含む３つの積層体ユニット２０が、接着層１０を介して、積層された積層体ユニットセットが作製され、図３９および図４０に示された転写装置を用いて、支持シート１上に、それぞれ、セラミックグリーンシート２、接着層１０、電極層６、スペーサ層７および剥離層５を含む２つの積層体ユニット２０が、接着層１０を介して、積層された積層体ユニットセットの表面側に位置する剥離層５の表面に、接着シート１１の接着層１０を転写したのと同様にして、支持シート１上に、それぞれ、セラミックグリーンシート２、接着層１０、電極層６、スペーサ層７および剥離層５を含む３つの積層体ユニット２０が、接着層１０を介して、積層された積層体ユニットセットの表面側に位置する剥離層５の表面に、さらに、接着シート１１の接着層１０が転写される。
【０５４１】
さらに、同様にして、支持シート１上に形成された積層体ユニットセット上への積層体ユニット２０の積層および積層体ユニットセットの表面側に位置する積層体ユニット２０の剥離層５の表面への接着層１０の転写が繰り返され、所定の数の積層体ユニット２０を含む積層体ユニットセットが、支持シート１上に形成されると、積層体ユニットセットの表面側に位置する積層体ユニット２０の剥離層５の表面に、接着層１０が転写され、次いで、裁断装置（図示せず）によって、支持シート１および積層体ユニットセットが、所定のサイズに裁断され、積層体ブロック４０が形成される。
【０５４２】
こうして形成された積層体ブロック４０は、図１７ないし図２０と全く同様にして、多数の孔２６が形成された基板２５上に固定された支持体２８上にセットされ、積層セラミックコンデンサの外層上に、所定の数の積層体ユニット２０が積層されて、積層体が形成される。
【０５４３】
本実施態様においては、接着層１０、スペーサ層７および剥離層５には、セラミックグリーンシート２に含まれている誘電体材料の粉末と実質的に同一組成を有する誘電体材料の粉末が含まれているから、セラミックグリーンシート２と接着層１０との接着性、接着層１０とスペーサ層７との接着性および剥離層５と接着層１０との接着性を向上させることができ、したがって、多数の積層体ブロック４０を積層して、積層体を作製する積層プロセス中に、セラミックグリーンシート２と接着層１０との間、接着層１０と電極層６およびスペーサ層７との間あるいは剥離層５と接着層１０との間で、デラミネーションが発生することを効果的に防止することが可能になる。
【０５４４】
次いで、所定の数の積層体ユニット２０を含む積層体が、所定のサイズに裁断されて、多数のセラミックグリーンチップが作製される。
【０５４５】
こうして作製されたセラミックグリーンチップは、還元ガス雰囲気下に置かれて、バインダが除去され、さらに、焼成される。
【０５４６】
本実施態様においては、接着層１０、スペーサ層７および剥離層５には、セラミックグリーンシート２に含まれている誘電体材料の粉末と実質的に同一組成を有する誘電体材料の粉末が含まれているから、セラミックグリーンシート２と接着層１０との接着性、接着層１０とスペーサ層７との接着性および剥離層５と接着層１０との接着性を向上させることができ、したがって、セラミックグリーンチップの焼成プロセス中に、セラミックグリーンシート２と接着層１０との間、接着層１０と電極層６およびスペーサ層７との間あるいは剥離層５と接着層１０との間で、デラミネーションが発生することを効果的に防止することが可能になる。
【０５４７】
次いで、焼成されたセラミックグリーンチップに、必要な外部電極などが取り付けられて、積層セラミックコンデンサが作製される。
【０５４８】
本実施態様によれば、長尺状の支持シート１上に形成された積層体ユニット２０の表面上に、接着層１０の転写、セラミックグリーンシート２の転写、接着層１０の転写ならびに電極層６、スペーサ層７および剥離層５の転写を繰り返して、積層体ユニット２０を次々に積層して、所定の数の積層体ユニット２０を含む積層体ユニットセットを作製し、その後に、積層体ユニットセットを所定のサイズに裁断して、積層体ブロック４０を作成しているから、所定のサイズに裁断された積層体ユニット２０を１つづつ、積層して、積層体ブロック４０を作製する場合に比して、積層体ユニット２０の製造効率を大幅に向上させることが可能になる。
【０５４９】
また、本実施態様によれば、接着層１０には、セラミックグリーンシート２に含まれている誘電体材料の粉末と実質的に同一組成を有する誘電体材料の粉末が含まれているから、接着層１０とセラミックグリーンシート２との接着性を向上させることができ、したがって、接着層１０をセラミックグリーンシート２の表面に接着させた後に、接着層１０から、支持シート９を剥離する際に、支持シート９とともに、接着層１０がセラミックグリーンシート２から剥離することを確実に防止することが可能になる。
【０５５０】
さらに、本実施態様によれば、接着層１０には、セラミックグリーンシート２に含まれている誘電体材料の粉末と実質的に同一組成を有する誘電体材料の粉末が含まれているから、接着層１０とセラミックグリーンシート２との接着性を向上させることが可能になり、したがって、接着層１０にセラミックグリーンシート２を接着させた後、セラミックグリーンシート２から、支持シート１を剥離する際に、セラミックグリーンシート２が、支持シート１とともに、接着層１０から剥離することを確実に防止することが可能になる。
【０５５１】
また、本実施態様によれば、接着層１０、スペーサ層７および剥離層５には、セラミックグリーンシート２に含まれている誘電体材料の粉末と実質的に同一組成を有する誘電体材料の粉末が含まれているから、セラミックグリーンシート２と接着層１０との接着性、接着層１０とスペーサ層７との接着性および剥離層５と接着層１０との接着性を向上させることができ、したがって、多数の積層体ユニット２０を積層する際に、支持シート１のみを、積層体ユニット２０のセラミックグリーンシート２から、確実に剥離することが可能になる。
【０５５２】
さらに、本実施態様によれば、接着層１０、スペーサ層７および剥離層５には、セラミックグリーンシート２に含まれている誘電体材料の粉末と実質的に同一組成を有する誘電体材料の粉末が含まれているから、セラミックグリーンシート２と接着層１０との接着性、接着層１０とスペーサ層７との接着性および剥離層５と接着層１０との接着性を向上させることができ、したがって、多数の積層体ブロック４０を積層して、積層体を作製する積層プロセス中に、セラミックグリーンシート２と接着層１０との間、接着層１０と電極層６およびスペーサ層７との間あるいは剥離層５と接着層１０との間で、デラミネーションが発生することを効果的に防止することが可能になる。
【０５５３】
また、本実施態様によれば、接着層１０、スペーサ層７および剥離層５には、セラミックグリーンシート２に含まれている誘電体材料の粉末と実質的に同一組成を有する誘電体材料の粉末が含まれているから、セラミックグリーンシート２と接着層１０との接着性、接着層１０とスペーサ層７との接着性および剥離層５と接着層１０との接着性を向上させることができ、したがって、セラミックグリーンチップの焼成プロセス中に、セラミックグリーンシート２と接着層１０との間、接着層１０と電極層６およびスペーサ層７との間あるいは剥離層５と接着層１０との間で、デラミネーションが発生することを効果的に防止することが可能になる。
【０５５４】
さらに、本実施態様によれば、支持シート１上に形成された積層体の表面に、接着層１０を転写した後、接着層１０の表面に、中間シート１９を付着させているから、表面に、接着層１０が転写された積層体を、第二の巻き取りローラ１８によって巻き取っても、接着層１０が支持シート１に接着することがなく、したがって、各転写装置を、それぞれ、並列的に配置することができるから、製造ラインが徒に長くなることを防止することが可能になる。
【０５５５】
また、本実施態様によれば、図３３、図３５、図３７、図３９および図４１に示されるように、支持シート１、セラミックグリーンシート２、接着層１０、電極層６、スペーサ層７および剥離層５を含む積層体ユニット２０ならびに接着層１０からなる積層体の接着層１０上に、支持シート１上に形成されたセラミックグリーンシート２を転写する転写装置、支持シート１、セラミックグリーンシート２、接着層１０、電極層６、スペーサ層７および剥離層５を含む積層体ユニット２０、接着層１０ならびにセラミックグリーンシート２からなる積層体の接着層１０に転写されたセラミックグリーンシート２の表面に、接着シート１１の接着層１０を転写する転写装置、支持シート１、セラミックグリーンシート２、接着層１０、電極層６、スペーサ層７および剥離層５を含む積層体ユニット２０、接着層１０、セラミックグリーンシート２ならびに接着層１０からなる積層体の接着層１０の表面に、支持シート４の上の剥離層５の表面に形成された電極層６およびスペーサ層７を接着し、剥離層５から、支持シート４が剥離して、電極層６、スペーサ層７および剥離層５を接着層１０の表面に転写する転写装置ならびに支持シート１上に形成された２つの積層体ユニット２０を含む積層体ユニットセットの表面側に位置する積層体ユニット２０の剥離層５の表面に転写された接着層１０に、支持シート１上に形成されたセラミックグリーンシート２を接着させ、セラミックグリーンシート２から支持シート４を剥離して、支持シート１上に形成された２つの積層体ユニット２０を含む積層体ユニットセットの表面側に位置する積層体ユニット２０の剥離層５の表面に転写された接着層１０上に、支持シート１上に形成されたセラミックグリーンシート２を転写する転写装置は、同一の構成を有しているから、これらのステップを、一つの装置を用いて、実行することができ、したがって、製造設備のスペースを大幅に縮小させることが可能になる。
【実施例】
【０５５６】
以下、本発明の効果をより明瞭なものとするため、実施例および比較例を掲げる。
【０５５７】
実施例１
セラミックグリーンシート用の誘電体ペーストの調製
以下の組成を有する誘電体粉末を調製した。
【０５５８】
ＢａＴｉＯ３粉末（堺化学工業株式会社製：商品名「ＢＴ−０２」）  
１００重量部
ＭｇＣＯ３                                                                ０．７２重量部
ＭｎＯ                                        ０．１３重量部
（Ｂａ０．６Ｃａ０．４）ＳｉＯ３                      １．５重量部
Ｙ２Ｏ３                                            １．０重量部
こうして調製した誘電体粉末１００重量部に対して、以下の組成を有する有機ビヒクルを加え、ボールミルを用いて、２０時間にわたって、混合し、セラミックグリーンシート用の誘電体ペーストを調製した。
【０５５９】
ポリビニルブチラール樹脂（バインダ）                  ６重量部
フタル酸ビス（２エチルヘキシル）                      ３重量部
（ＤＯＰ：可塑剤）
エタノール                                          ７８重量部
ｎ−プロパノール                                    ７８重量部
キシレン                                            １４重量部
ミネラルスピリット                                    ７重量部
分散剤                                            ０．７重量部
剥離層用の誘電体ペーストの調製
ＢａＴｉＯ３粉末（堺化学工業株式会社製：商品名「ＢＴ−０１」）を用いた以外は、セラミックグリーンシート用の誘電体ペーストを調製したのと、全く同様にして、誘電体ペーストを調製し、エタノールと、プロパノールと、キシレンの混合溶液（混合比４２．５：４２．５：１５）によって、誘電体ペーストを希釈して、剥離層用の誘電体ペーストを調製した。
【０５６０】
接着剤ペーストの調製
以下の組成を有する有機ビヒクルを調製し、得られた有機ビヒクルを、メチルエチルケトンによって、１０倍に希釈して、接着剤用のペーストを調製した。
【０５６１】
ポリビニルブチラール樹脂（バインダ）              １００重量部
フタル酸ビス（２エチルヘキシル）                    ５０重量部
（ＤＯＰ：可塑剤）
メチルエチルケトン                                ９００重量部
ＢａＴｉＯ３粉末（堺化学工業株式会社製：商品名「ＢＴ−０２」）
０．５重量部
電極用のペーストの調製
１００重量部の平均粒径が０．２μｍのＮｉ粒子に対して、以下の組成の溶液を加え、ボールミルによって、２０時間にわたり、混合して、スラリーを得た。
【０５６２】
ＢａＴｉＯ３粉末（堺化学工業株式会社製：商品名「ＢＴ−０１」）  
２０重量部
有機ビヒクル                                      ５８重量部
フタル酸ビス（２エチルヘキシル）                  ５０重量部
（ＤＯＰ：可塑剤）
ターピネオール                                      ５重量部
分散剤                                              １重量部
アセトン                                          ４５重量部
ここに、有機ビヒクルは、８重量部のポリビニルブチラール樹脂を、９２重量部のターピネオールに溶解して、調製した。
【０５６３】
こうして得られたスラリーを、４０℃で、加熱し、攪拌して、余剰のアセトンを揮発させ、電極層用のペーストを調製した。
【０５６４】
スペーサ層用の誘電体ペーストの調製
セラミックグリーンシート用の誘電体ペーストを調製するのに用いた誘電体粉末１００重量部に対して、以下の組成を有する溶液を加え、ボールミルを用いて、２０時間にわたり、混合して、スラリーを得た。
【０５６５】
有機ビヒクル                                      ７１重量部
フタル酸ビス（２エチルヘキシル）                  ５０重量部
（ＤＯＰ：可塑剤）
ターピネオール                                      ５重量部
分散剤                                              １重量部
アセトン                                          ６４重量部
ここに、有機ビヒクルは、８重量部のポリビニルブチラール樹脂を、９２重量部のターピネオールに溶解して、調製した。
【０５６６】
こうして得られたスラリーを、４０℃で、加熱し、攪拌して、余剰のアセトンを揮発させ、スペーサ層用のペーストを調製した。
【０５６７】
セラミックグリーンシートの作製
ワイヤーバーコーターを用いて、第一のポリエチレンテレフタレートフィルムの表面に、セラミックグリーンシート用の誘電体ペーストを塗布し、乾燥させ、１．０μｍの厚さのセラミックグリーンシートを作製した。
【０５６８】
剥離層、電極層およびスペーサ層の形成
ワイヤーバーコーターを用いて、第二のポリエチレンテレフタレートフィルムの表面に、剥離層用の誘電体ペーストを塗布して、乾燥させ、０．２μｍの厚さの剥離層を形成した。
【０５６９】
こうして形成された剥離層の表面に、スクリーン印刷法を用いて、所定のパターンで、電極層用のペーストを印刷し、１．０μｍの厚さの電極層を形成した。
【０５７０】
次いで、電極層が形成されていない剥離層の表面に、スクリーン印刷法を用いて、電極層と相補的なパターンで、スペーサ層用の誘電体ペーストを印刷して、１．２μｍの厚さのスペーサ層を形成した。
【０５７１】
接着層の形成
第三のポリエチレンテレフタレートフィルムの両表面に、シリコン樹脂を塗布して、剥離性改善処理を施した後、ワイヤーバーコーターを用いて、第三のポリエチレンテレフタレートフィルムの表面に、接着剤ペーストを塗布し、０．１μｍの厚さの接着層を形成した。
【０５７２】
接着層の転写
図５および図６に示された転写装置を用いて、セラミックグリーンシートの表面に、第三のポリエチレンテレフタレートフィルムの表面に形成された接着層を接着し、第三のポリエチレンテレフタレートフィルムを剥離して、セラミックグリーンシートの表面に、接着層を転写した。
【０５７３】
一対の加圧ローラのニップ圧力は、１ＭＰａで、温度は、５０℃であった。
【０５７４】
セラミックグリーンシートの表面への電極層およびスペーサ層の転写
図７および図８に示された転写装置を用いて、セラミックグリーンシートの表面に形成された接着層を介して、セラミックグリーンシートと、電極層およびスペーサ層とを接着するとともに、電極層およびスペーサ層から、第二のポリエチレンテレフタレートフィルムを剥離した。
【０５７５】
一対の加圧ローラのニップ圧力は、５ＭＰａで、温度は、１００℃であった。
【０５７６】
接着層の転写
さらに、ワイヤーバーコーターを用いて、両表面に、シリコン樹脂を塗布して、剥離性改善処理を施した第三のポリエチレンテレフタレートフィルムの表面に、接着剤ペーストを塗布して、０．１μｍの厚さの接着層を形成し、図９および図１０に示された転写装置を用いて、剥離層の表面に、第三のポリエチレンテレフタレートフィルムの表面に形成された接着層を接着し、第三のポリエチレンテレフタレートフィルムを剥離して、剥離層の表面に、接着層を転写し、第一のポリエチレンテレフタレートフィルムの表面に、セラミックグリーンシート、接着層、電極層、スペーサ層、剥離層および接着層が積層された積層体ユニットを作製した。
【０５７７】
積層体ユニットの積層
ポリエチレンテレフタレートフィルムによって形成された支持体の表面に、剥離層の表面に転写された接着層が接触するように、積層体ユニットを位置決めし、加圧して、積層体ユニットを、支持体の表面に積層した。
【０５７８】
圧力は、２ＭＰａであった。
【０５７９】
次いで、積層体ユニットのセラミックグリーンシートから、第一のポリエチレンテレフタレートフィルムを剥離した。
【０５８０】
積層体ブロックの作製
さらに、剥離層の表面に転写された接着層の表面が、支持体上に積層された積層体ユニットのセラミックグリーンシートの表面に接触するように、新たな積層体ユニットを位置決めして、加圧し、支持体上に積層された積層体ユニットに、新たな積層体ユニットを積層した。
【０５８１】
積層後、新たに積層した積層体ユニットのセラミックグリーンシートから、第一のポリエチレンテレフタレートフィルムを剥離した。
【０５８２】
同様にして、合計３０の積層体ユニットを、支持体上に積層して、積層体ブロックを作製した。
【０５８３】
同様にして、それぞれが、３０の積層体ユニットを含む３つの積層体ブロックを作製した。
【０５８４】
セラミックグリーンチップの作製
積層セラミックコンデンサの蓋部分を形成し、その表面に、約０．１μｍの厚さの接着層が形成された外層上に、接着層の表面に、積層体ブロックの剥離層が接触するように、積層体ブロックを位置決めし、加圧して、外層上に、積層体ブロックを積層した。
【０５８５】
積層後、積層体ブロックから、支持体を剥離した。
【０５８６】
さらに、外層上に積層された積層体ブロックの表面に、約１μｍの厚さの接着層を形成し、外層上に積層された積層体ブロックの接着層の表面に、新たな積層体ブロックの剥離層が接触するように、新たな積層体ブロックを位置決めし、加圧して、外層上に積層された積層体ブロック上に、新たな積層体ブロックを積層した。
【０５８７】
同様にして、外層上に、合計３つの積層体ブロックを積層し、最上に積層体ブロックの表面に、約１μｍの厚さの接着層を形成し、積層セラミックコンデンサの蓋部分を形成する外層を、接着層に接着した。
【０５８８】
こうして得られた９０の積層体ユニットを含む積層体を、７０℃の温度下で、１００ＭＰａの圧力で加圧して、プレス成形し、ダイシング加工機によって、所定のサイズに裁断し、セラミックグリーンチップを作製した。
【０５８９】
積層セラミックコンデンサの作製
こうして作製されたセラミックグリーンチップを、窒素ガスの雰囲気下において、以下の条件で処理し、バインダを除去した。
【０５９０】
昇温温度：５０℃／時間
保持温度：２５０℃
保持時間：２時間
バインダを除去した後、セラミックグリーンチップを、露点２０℃に制御された窒素ガスと水素ガスの混合ガスの雰囲気下において、以下の条件で処理し、焼成した。
【０５９１】
昇温温度：３００℃／時間
保持温度：１２００℃
保持時間：３時間
冷却速度：３００℃／時間
さらに、焼成したセラミックグリーンチップに、露点２０℃に制御された窒素ガスの雰囲気下において、以下の条件で、アニール処理を施した。
【０５９２】
保持時間：２時間
冷却速度：３００℃／時間
こうして得られた燒結体に、端面研磨を施した後、露点２０℃に制御された窒素ガスと水素ガスの混合ガスの雰囲気下において、以下の条件で、端子電極用ペーストを焼き付けて、端子電極を形成した。
【０５９３】
昇温温度：５００℃／時間
保持温度：７００℃
保持時間：１０分
冷却速度：５００℃／時間
さらに、端子電極上に、めっきを施して、積層セラミックコンデンサを作成した。
【０５９４】
以上のようにして得られた積層セラミックコンデンサのサンプルは、セラミックグリーンシートの積層数が９０層であり、サイズは、長さが１．６ｍｍで、幅が０．８ｍｍであった。
【０５９５】
全く同様にして、合計１００個の積層セラミックコンデンサのサンプルを作製した。
【０５９６】
こうして得られた合計１００個の積層セラミックコンデンサのサンプルを、顕微鏡によって観察したところ、１２個の積層セラミックコンデンサのサンプルに、デラミネーションの発生が認められた。
【０５９７】
実施例２
以下の組成を有する有機ビヒクルを調製し、得られた有機ビヒクルを、メチルエチルケトンによって、１０倍に希釈して、接着剤用のペーストを調製した点を除き、実施例１と同様にして、合計１００個の積層セラミックコンデンサのサンプルを作製した。
【０５９８】
ポリビニルブチラール樹脂（バインダ）              １００重量部
フタル酸ビス（２エチルヘキシル）                    ５０重量部
（ＤＯＰ：可塑剤）
メチルエチルケトン                                ９００重量部
ＢａＴｉＯ３粉末（堺化学工業株式会社製：商品名「ＢＴ−０２」）
０．８重量部
こうして得られた合計１００個の積層セラミックコンデンサのサンプルを、顕微鏡によって観察したところ、５個の積層セラミックコンデンサのサンプルに、デラミネーションの発生が認められた。
【０５９９】
実施例３
以下の組成を有する有機ビヒクルを調製し、得られた有機ビヒクルを、メチルエチルケトンによって、１０倍に希釈して、接着剤用のペーストを調製した点を除き、実施例１と同様にして、合計１００個の積層セラミックコンデンサのサンプルを作製した。
【０６００】
ポリビニルブチラール樹脂（バインダ）              １００重量部
フタル酸ビス（２エチルヘキシル）                    ５０重量部
（ＤＯＰ：可塑剤）
メチルエチルケトン                                ９００重量部
ＢａＴｉＯ３粉末（堺化学工業株式会社製：商品名「ＢＴ−０２」）
１０重量部
こうして得られた合計１００個の積層セラミックコンデンサのサンプルを、顕微鏡によって観察したところ、２個の積層セラミックコンデンサのサンプルに、デラミネーションの発生が認められた。
【０６０１】
実施例４
以下の組成を有する有機ビヒクルを調製し、得られた有機ビヒクルを、メチルエチルケトンによって、１０倍に希釈して、接着剤用のペーストを調製した点を除き、実施例１と同様にして、合計１００個の積層セラミックコンデンサのサンプルを作製した。
【０６０２】
ポリビニルブチラール樹脂（バインダ）              １００重量部
フタル酸ビス（２エチルヘキシル）                    ５０重量部
（ＤＯＰ：可塑剤）
メチルエチルケトン                                ９００重量部
ＢａＴｉＯ３粉末（堺化学工業株式会社製：商品名「ＢＴ−０２」）
２５重量部
こうして得られた合計１００個の積層セラミックコンデンサのサンプルを、顕微鏡によって観察したところ、いずれの積層セラミックコンデンサのサンプルにも、デラミネーションの発生が認められなかった。
【０６０３】
比較例１
以下の組成を有する有機ビヒクルを調製し、得られた有機ビヒクルを、メチルエチルケトンによって、１０倍に希釈して、接着剤用のペーストを調製した点を除き、実施例１と同様にして、合計１００個の積層セラミックコンデンサのサンプルを作製した。
【０６０４】
ポリビニルブチラール樹脂（バインダ）              １００重量部
フタル酸ビス（２エチルヘキシル）                    ５０重量部
（ＤＯＰ：可塑剤）
メチルエチルケトン                                ９００重量部
こうして得られた合計１００個の積層セラミックコンデンサのサンプルを、顕微鏡によって観察したところ、３０個の積層セラミックコンデンサのサンプルに、デラミネーションの発生が認められた。
【０６０５】
比較例２
以下の組成を有する有機ビヒクルを調製し、得られた有機ビヒクルを、メチルエチルケトンによって、１０倍に希釈して、接着剤用のペーストを調製した点を除き、実施例１と同様にして、第三のポリエチレンテレフタレートフィルムの表面に、接着層を形成し、セラミックグリーンシートの表面に、第三のポリエチレンテレフタレートフィルムの表面に形成された接着層を転写し、第三のポリエチレンテレフタレートフィルムを接着層から剥離したところ、第三のポリエチレンテレフタレートフィルムとともに、接着層が剥離した。
【０６０６】
ポリビニルブチラール樹脂（バインダ）              １００重量部
フタル酸ビス（２エチルヘキシル）                    ５０重量部
（ＤＯＰ：可塑剤）
メチルエチルケトン                                ９００重量部
ＢａＴｉＯ３粉末（堺化学工業株式会社製：商品名「ＢＴ−０２」）
５０重量部
実施例５
以下の組成を有する有機ビヒクルを調製し、得られた有機ビヒクルを、メチルエチルケトンによって、１０倍に希釈して、接着剤用のペーストを調製し、第三のポリエチレンテレフタレートフィルムの表面に、０．３μｍの厚さの接着層を形成した点を除き、実施例１と同様にして、合計１００個の積層セラミックコンデンサのサンプルを作製した。
【０６０７】
ポリビニルブチラール樹脂（バインダ）              １００重量部
フタル酸ビス（２エチルヘキシル）                    ５０重量部
（ＤＯＰ：可塑剤）
メチルエチルケトン                                ９００重量部
ＢａＴｉＯ３粉末（堺化学工業株式会社製：商品名「ＢＴ−０２」）
２５重量部
こうして得られた合計１００個の積層セラミックコンデンサのサンプルを、顕微鏡によって観察したところ、２３個の積層セラミックコンデンサのサンプルに、デラミネーションの発生が認められた。
【０６０８】
比較例３
以下の組成を有する有機ビヒクルを調製し、得られた有機ビヒクルを、メチルエチルケトンによって、１０倍に希釈して、接着剤用のペーストを調製し、第三のポリエチレンテレフタレートフィルムの表面に、０．５μｍの厚さの接着層を形成した点を除き、実施例１と同様にして、合計１００個の積層セラミックコンデンサのサンプルを作製した。
【０６０９】
ポリビニルブチラール樹脂（バインダ）              １００重量部
フタル酸ビス（２エチルヘキシル）                    ５０重量部
（ＤＯＰ：可塑剤）
メチルエチルケトン                                ９００重量部
ＢａＴｉＯ３粉末（堺化学工業株式会社製：商品名「ＢＴ−０２」）
２５重量部
こうして得られた合計１００個の積層セラミックコンデンサのサンプルを、顕微鏡によって観察したところ、９４個の積層セラミックコンデンサのサンプルに、デラミネーションの発生が認められた。
【０６１０】
本発明は、以上の実施態様に限定されることなく、特許請求の範囲に記載された発明の範囲内で種々の変更が可能であり、それらも本発明の範囲内に包含されるものであることはいうまでもない。
【０６１１】
たとえば、図３３ないし図４２に示された実施態様においては、３以上の積層体ユニット２０が積層された積層体ユニットセットの表面に、接着層１０を転写した後、裁断装置（図示せず）によって、支持シート１および積層体ユニットセットを、所定のサイズに裁断し、積層体ブロック４０を形成して、３以上の積層体ユニット２０を含む積層体ブロック４０を、積層セラミックコンデンサの外層上に、積層するように構成されているが、図３９および図４０に示された転写装置によって、２つの積層体ユニット２０を含む積層体ユニットセットの表面に、接着層１０を形成した後、支持シート１および積層体ユニットセットを、所定のサイズに裁断し、積層体ブロック４０を形成して、２つの積層体ユニット２０を含む積層体ブロック４０を、積層セラミックコンデンサの外層上に、積層するように構成することもできる。
【０６１２】
さらに、図５および図６に示された転写装置、図９および図１０に示された転写装置、図２１および図２２に示された転写装置、図２３および図２４に示された転写装置、図２９および図３０に示された転写装置、図３５および図３６に示された転写装置ならびに図３９および図４０に示された転写装置は、それぞれ、支持シート９の表面に形成された接着層１０を、電極層６およびスペーサ層７、セラミックグリーンシート２あるいは剥離層５の表面に接着した後、ただちに、支持シート９を、接着層１０から剥離するように構成されているが、支持シート９の表面に形成された接着層１０を、電極層６およびスペーサ層７、セラミックグリーンシート２あるいは剥離層５の表面に接着した後、ただちに、支持シート９を、接着層１０から剥離することは必ずしも必要でなく、接着装置を用いて、支持シート９の表面に形成された接着層１０を、電極層６およびスペーサ層７、セラミックグリーンシート２あるいは剥離層５の表面に接着して、積層体を形成し、積層体をローラに巻き取った後、積層体をローラから繰り出す際に、中間シート１９を、中間シート巻き取りローラ１４によって、接着層１０から剥離させて、巻き取ったのと同様にして、支持シート９を、接着層１０から剥離するように構成することもできる。
【０６１３】
また、図７および図８に示された転写装置および図３７および図３８に示された転写装置は、支持シート４の表面に形成された電極層６およびスペーサ層７を、接着層１０に接着した後、ただちに、支持シート４を、剥離層５から剥離するように構成されているが、支持シート４の表面に形成されたされた電極層６およびスペーサ層７を、接着層１０に接着した後、ただちに、支持シート４を、剥離層５から剥離することは必ずしも必要でなく、接着装置を用いて、支持シート４の表面に形成されたされた電極層６およびスペーサ層７を、接着層１０に接着して、積層体を形成し、積層体をローラに巻き取った後、積層体をローラから繰り出す際に、中間シート１９を、中間シート巻き取りローラ１４によって、接着層１０から剥離させて、巻き取ったのと同様にして、支持シート４を、剥離層５から剥離するように構成することもできる。
【０６１４】
さらに、図２５および図２６に示された転写装置、図３３および図３４に示された転写装置ならびに図４１および図４２に示された転写装置は、それぞれ、支持シート１上に形成されたセラミックグリーンシート２を、接着層１０に接着した後、ただちに、支持シート１を、セラミックグリーンシート２から剥離するように構成されているが、支持シート１上に形成されたセラミックグリーンシート２を、接着層１０に接着した後、ただちに、支持シート１を、セラミックグリーンシート２から剥離することは必ずしも必要でなく、接着装置を用いて、支持シート１上に形成されたセラミックグリーンシート２を、接着層１０に接着して、積層体を形成し、積層体をローラに巻き取った後、積層体をローラから繰り出す際に、中間シート１９を、中間シート巻き取りローラ１４によって、接着層１０から剥離させて、巻き取ったのと同様にして、支持シート１を、セラミックグリーンシート２から剥離するように構成することもできる。
【０６１５】
また、図２７および図２８に示された積層装置ならびに図３１および図３２に示された積層装置は、支持シート４の表面に形成された積層体ユニット２０のセラミックグリーンシート２を、接着層１０に接着した後、ただちに、支持シート４を、積層体ユニット２０から剥離するように構成されているが、支持シート４の表面に形成された積層体ユニット２０のセラミックグリーンシート２を、接着層１０に接着した後、ただちに、支持シート４を、積層体ユニット２０から剥離することは必ずしも必要でなく、接着装置を用いて、支持シート４の表面に形成された積層体ユニット２０のセラミックグリーンシート５を、接着層１０に接着して、積層体を形成し、積層体をローラに巻き取った後、積層体をローラから繰り出す際に、中間シート１９を、中間シート巻き取りローラ１４によって、接着層１０から剥離させて、巻き取ったのと同様にして、支持シート４を、積層体ユニット２０から剥離するように構成することもできる。
【０６１６】
さらに、前記実施態様においては、接着層１０が形成された支持シート９と同じ材料によって形成され、支持シート９と同一の厚さを有し、その表面に、シリコン樹脂、アルキド樹脂などがコーティングされ、接着層１０が形成された支持シート９と同じ表面処理が施されている中間シート１９が用いられているが、接着層１０が形成された支持シート９と同じ材料によって形成され、支持シート９と同一の厚さを有し、その表面に、シリコン樹脂、アルキド樹脂などがコーティングされ、接着層１０が形成された支持シート９と同じ表面処理が施されている中間シート１９を用いることは必ずしも必要でなく、接着層１０に付着されるべき表面に、高さ１μｍないし１０μｍの凹凸が形成されたシートを、中間シート１９として用い、あるいは、ガーレー透気度が１００００ｓ／５０ｍｌ未満のシートを、中間シート１９として用いて、エアを、接着層１０と中間シート１９の間の空間から速やかに排出させるようにして、中間シート１９に皺が生じることを防止するとともに、中間シート１９が付着された積層体が巻き取り時に蛇行することを防止することもできる。
【０６１７】
さらに、前記実施態様においては、セラミックグリーンシート２あるいは電極層６およびスペーサ層７の表面に、接着層１０を転写した後に、接着層１０の表面に、中間シート１９を付着させて、積層体を巻き取り、同一の構成を有する転写装置を用いて、積層体ユニット２０あるいは積層体ユニットセットを作製するように構成されているが、十分に長い製造ラインを設けるスペースが存在する場合には、接着層１０の表面に、中間シート１９を付着させて、積層体を巻き取ることなく、連続的に、転写操作および接着操作を繰り返して、積層体ユニット２０あるいは積層体ユニットセットを作製することもでき、あるいは、製造ラインを設けるべきスペースの長さに応じて、二またはそれ以上の転写装置を一ラインに配置し、一ラインの転写装置における接着層１０の転写完了時にのみ、接着層１０の表面に、中間シート１９を付着させて、積層体をローラに巻き取り、別のラインの転写装置に、巻き取ったローラをセットして、次の転写操作および接着操作を実行するようにしてもよい。
【０６１８】
また、前記実施態様においては、接着層１０が、バインダの０．０１重量％ないし１５重量％のイミダゾリン系界面活性剤を含んでいるが、接着層１０が、バインダの０．０１重量％ないし１５重量％のイミダゾリン系界面活性剤を含んでいることは必ずしも必要でない。本発明において、接着層１０のための帯電防止剤として、イミダゾリン系界面活性剤を用いることが最も好ましいが、ポリアルキレングリコール誘導体系界面活性剤、カルボン酸アミジン塩系界面活性剤などの他の両性界面活性剤も、接着層１０のための帯電防止剤として、好ましく用いることができ、さらに、エチレングリコール、ポリエチレングリコール、２−３ブタンジオール、グリセリンなどを、接着層１０のための帯電防止剤として、用いることもできる。
【０６１９】
さらに、前記実施態様においては、接着剤溶液中に、イミダゾリン系界面活性剤を添加しているが、接着剤溶液中に、イミダゾリン系界面活性剤などの帯電防止剤を添加することは必ずしも必要でない。
【０６２０】
また、前記実施態様においては、剥離層５の表面に、電極層６およびスペーサ層７を、ｔｓ／ｔｅ＝１．１となるように形成している（ｔｓはスペーサ層７の厚さであり、ｔｅは電極層６の厚さである。）が、０．７≦ｔｓ／ｔｅ≦１．３となるように、好ましくは、０．８≦ｔｓ／ｔｅ≦１．１、さらに好ましくは、０．９≦ｔｓ／ｔｅ≦１．１となるように、電極層６およびスペーサ層７を形成すればよく、電極層６およびスペーサ層７を、ｔｓ／ｔｅ＝１．１となるように形成することは必ずしも必要でない。
【図面の簡単な説明】
【０６２１】
【図１】図１は、第一の支持シートの表面上に、セラミックグリーンシートが形成された状態を示す略一部断面図である。
【図２】図２は、その表面上に、剥離層および電極層が形成された第二の支持シートの略一部断面図である。
【図３】図３は、剥離層の表面上に、電極層およびスペーサ層が形成された状態を示す略一部断面図である。
【図４】図４は、第三の支持シートの表面上に、接着層が形成された接着シートの略一部断面図である。
【図５】図５は、第三の支持シート上に形成された接着層を、第二の支持シート上に形成された電極層およびスペーサ層の表面に転写する転写装置の略断面図である。
【図６】図６は、図５に示された転写装置の一対の加圧ローラの近傍の略拡大断面図である。
【図７】図７は、第一の支持シート上に形成されたセラミックグリーンシートを、接着層を介して、第二の支持シート上に形成された電極層およびスペーサ層の表面に転写する転写装置の略断面図である。
【図８】図８は、図７に示された転写装置の一対の加圧ローラの近傍の略拡大断面図である。
【図９】図９は、積層体ユニットのセラミックグリーンシートの表面に、接着シートの接着層を転写する転写装置の略断面図である。
【図１０】図１０は、図９に示された転写装置の一対の加圧ローラの近傍の略拡大断面図である。
【図１１】図１１は、裁断装置によって、所定のサイズに裁断された積層体ユニットの略断面図である。
【図１２】図１２は、積層体ユニットの積層プロセスの第一のステップを示す略一部断面図である。
【図１３】図１３は、積層体ユニットの積層プロセスの第二のステップを示す略一部断面図である。
【図１４】図１４は、積層体ユニットの積層プロセスの第三のステップを示す略一部断面図である。
【図１５】図１５は、積層体ユニットの積層プロセスの第四のステップを示す略一部断面図である。
【図１６】図１６は、積層体ユニットの積層プロセスの第五のステップを示す略一部断面図である。
【図１７】図１７は、基板に固定されている支持体上に積層された積層体ブロックを、積層セラミックコンデンサの外層上に積層する積層プロセスの第一のステップを示す略一部断面図である。
【図１８】図１８は、基板に固定されている支持体上に積層された積層体ブロックを、積層セラミックコンデンサの外層上に積層する積層プロセスの第二のステップを示す略一部断面図である。
【図１９】図１９は、基板に固定されている支持体上に積層された積層体ブロックを、積層セラミックコンデンサの外層上に積層する積層プロセスの第三のステップを示す略一部断面図である。
【図２０】図２０は、基板に固定されている支持体上に積層された積層体ブロックを、積層セラミックコンデンサの外層上に積層する積層プロセスの第四のステップを示す略一部断面図である。
【図２１】図２１は、本発明の別の好ましい実施態様にかかる積層セラミックコンデンサの製造方法に用いられる転写装置の略断面図である。
【図２２】図２２は、図２１に示された転写装置の一対の加圧ローラの近傍の略拡大断面図である。
【図２３】図２３は、支持シート上に形成された接着層を、支持シート上に形成された電極層およびスペーサ層の表面に転写する転写装置の略断面図である。
【図２４】図２４は、図２３に示された積層装置の一対の加圧ローラの近傍の略拡大断面図である。
【図２５】図２５は、支持シート上に形成されたセラミックグリーンシートを、接着層を介して、支持シート上に形成された電極層およびスペーサ層の表面に転写する転写装置の略断面図である。
【図２６】図２６は、図２５に示された転写装置の一対の加圧ローラの近傍の略拡大断面図である。
【図２７】図２７は、図２１および図２２に示された転写装置によって、積層体ユニットの剥離層上に転写された接着層に、図２５および図２６に示された転写装置によって作製された別の積層体ユニットを接着して、２つの積層体ユニットを積層し、２つの積層体ユニットを含む積層体ユニットセットを作製する積層装置である。
【図２８】図２８は、図２７に示された積層装置の一対の加圧ローラの近傍の略拡大断面図である。
【図２９】図２９は、支持シートの表面に形成された積層体ユニットセットの剥離層の表面に、支持シート上に形成された接着層を転写する転写装置の略断面図である。
【図３０】図３０は、図２９に示された転写装置の一対の加圧ローラの近傍の略拡大断面図である。
【図３１】図３１は、支持シート上に形成された２つの積層体ユニットを含む積層体ユニットセットの剥離層の表面に、接着層を介して、支持シート上に形成され、剥離層、電極層、スペーサ層、接着層およびセラミックグリーンシートを含む新たに積層すべき積層体ユニットを積層する積層装置の略断面図である。
【図３２】図３２は、図３１に示された積層装置の一対の加圧ローラの近傍の略拡大断面図である。
【図３３】図３３は、本発明の他の好ましい実施態様にかかる積層セラミックコンデンサの製造方法に用いられる転写装置の略断面図である。
【図３４】図３４は、図３３に示された転写装置の一対の加圧ローラの近傍の略拡大断面図である。
【図３５】図３５は、支持シート、セラミックグリーンシート、接着層、電極層、スペーサ層および剥離層を含む積層体ユニット、接着層ならびにセラミックグリーンシートからなる積層体の接着層に転写されたセラミックグリーンシートの表面に、接着シートの接着層を転写する転写装置の略断面図である。
【図３６】図３６は、図３５に示された転写装置の一対の加圧ローラの近傍の略拡大断面図である。
【図３７】図３７は、支持シート、セラミックグリーンシート、接着層、電極層、スペーサ層および剥離層を含む積層体ユニット、接着層、セラミックグリーンシートならびに接着層からなる積層体の接着層の表面に、支持シートの上の剥離層の表面に形成された電極層およびスペーサ層を接着し、剥離層から、支持シートを剥離して、電極層、スペーサ層および剥離層を接着層の表面に転写する転写装置の略断面図である。
【図３８】図３８は、図３７に示された転写装置の一対の加圧ローラの近傍の略拡大断面図である。
【図３９】図３９は、支持シート上に、それぞれ、セラミックグリーンシート、接着層、電極層、スペーサ層および剥離層を含む２つの積層体ユニットが、接着層を介して、積層されて、作製された積層体ユニットセットの表面側に位置する剥離層の表面に、支持シート上に形成された接着層を転写する転写装置の略断面図である。
【図４０】図４０は、図３９に示された転写装置の一対の加圧ローラの近傍の略拡大断面図である。
【図４１】図４１は、支持シート上に形成された２つの積層体ユニットを含む積層体ユニットセットの表面側に位置する積層体ユニットの剥離層の表面に転写された接着層に、支持シート上に形成されたセラミックグリーンシートを接着させ、セラミックグリーンシートから支持シートを剥離して、支持シート上に形成された２つの積層体ユニットを含む積層体ユニットセットの表面側に位置する積層体ユニットの剥離層の表面に転写された接着層上に、支持シート上に形成されたセラミックグリーンシートを転写する転写装置の略断面図である。
【図４２】図４２は、図４１に示された転写装置の一対の加圧ローラの近傍の略拡大断面図である。
【符号の説明】
【０６２２】
１  第一の支持シート
２  セラミックグリーンシート
３  第二の支持シート
５  剥離層
６  電極層
７  スペーサ層
９  第三の支持シート
１０  接着層
１１  接着シート
１２  中間シート
１３  ローラ
１４  ローラ
１５、１６  加圧ローラ
１７、１８  加圧ローラ
１９  中間シート巻き取りローラ
２０  積層体ユニット
２５  基板
２６  孔
２８  支持体
３０  基台
３１  孔
３２  接着層
３３  積層セラミックコンデンサの外層
４０  積層体ブロック
【図１】
2005150593.tif 000003
【図２】
2005150593.tif 000004
【図３】
2005150593.tif 000005
【図４】
2005150593.tif 000006
【図５】
2005150593.tif 000007
【図６】
2005150593.tif 000008
【図７】
2005150593.tif 000009
【図８】
2005150593.tif 000010
【図９】
2005150593.tif 000011
【図１０】
2005150593.tif 000012
【図１１】
2005150593.tif 000013
【図１２】
2005150593.tif 000014
【図１３】
2005150593.tif 000015
【図１４】
2005150593.tif 000016
【図１５】
2005150593.tif 000017
【図１６】
2005150593.tif 000018
【図１７】
2005150593.tif 000019
【図１８】
2005150593.tif 000020
【図１９】
2005150593.tif 000021
【図２０】
2005150593.tif 000022
【図２１】
2005150593.tif 000023
【図２２】
2005150593.tif 000024
【図２３】
2005150593.tif 000025
【図２４】
2005150593.tif 000026
【図２５】
2005150593.tif 000027
【図２６】
2005150593.tif 000028
【図２７】
2005150593.tif 000029
【図２８】
2005150593.tif 000030
【図２９】
2005150593.tif 000031
【図３０】
2005150593.tif 000032
【図３１】
2005150593.tif 000033
【図３２】
2005150593.tif 000034
【図３３】
2005150593.tif 000035
【図３４】
2005150593.tif 000036
【図３５】
2005150593.tif 000037
【図３６】
2005150593.tif 000038
【図３７】
2005150593.tif 000039
【図３８】
2005150593.tif 000040
【図３９】
2005150593.tif 000041
【図４０】
2005150593.tif 000042
【図４１】
2005150593.tif 000043
【図４２】
2005150593.tif 000044